(57)【要約】  本発明は、高不純度リチウム源からバッテリーグレード及び高純度グレードの水酸化リチウム及び炭酸リチウムを生成する方法及びシステムを開示する。本発明に係る方法は、精製リチウム塩溶液の生成工程と、バッテリーグレードの水酸化リチウムの生成工程と、高純度グレードの水酸化リチウムの生成工程と、高純度グレードの炭酸リチウムの生成工程と、バッテリーグレードの炭酸リチウムの生成工程とを備えている。本発明に係るシステムは、生成順序に応じて配置された、精製リチウム塩溶液生成サブシステムと、バッテリーグレード水酸化リチウム生成サブシステムと、高純度グレード水酸化リチウム生成サブシステムと、高純度グレード炭酸リチウム生成サブシステムと、バッテリーグレード炭酸リチウム生成サブシステムとを備えている。リチウム含有量や不純物の種類及び含有量が様々な高不純度リチウム源を処理するため、本発明は、高不純度リチウム源の品質に応じて理化学的処理方法が異なる別々の組み合わせを提供することで、バッテリーグレード及び高純度グレードの水酸化リチウム及び炭酸リチウム製品の品質要件を満たすことができる。本発明に係る方法は、既存の製造プロセス及び製造技術と比較して、広く適用可能であり、副産物の大部分が再利用可能であって、経済的で環境に優しい。
2021507864.tif 000002
【特許請求の範囲】
【請求項１】
高不純度リチウム源からバッテリーグレード及び高純度グレードの水酸化リチウム及び炭酸リチウムを生成する方法であって、
（Ａ）精製リチウム塩溶液の生成工程
（ａ）高不純度リチウム源の処理工程：  品質に差がある前記高不純度リチウム源について理化学的な複数の不純物除去方法の異なる組み合わせにより前処理を行い、Li+（７〜２４ｇ／Ｌ）、K+（０．０１〜０．０５ｇ／Ｌ）、Na+（０．０５〜０．１ｇ／Ｌ）、Ca2+（０．０１〜０．０２ｇ／Ｌ）、Mg2+（０．０００〜０．００５ｇ／Ｌ）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る工程
（ｂ）浄化リチウム塩溶液の精製工程：  前記浄化リチウム塩溶液のｐＨを８〜９に調整し、イオン交換キレート樹脂による前記浄化リチウム塩溶液の不純物徹底除去処理を行うことで、Li+（７〜２４ｇ／Ｌ）、Ca2+（１ｐｐｍ以下）、Mg2+（１ｐｐｍ以下）、Fe2+（１ｐｐｍ以下）、Mn2+（１ｐｐｍ以下）、Zn2+（１ｐｐｍ以下）、Al3+（１ｐｐｍ以下）、SO42-（０〜２００ｇ／Ｌ）、Cl-（０〜２００ｇ／Ｌ）、B（５ｐｐｍ以下）を含有しかつｐＨ８〜９の精製リチウム塩溶液を得る工程
（Ｂ）バッテリーグレードの水酸化リチウムの生成工程
（ａ）複合電気透析工程：  前記精製リチウム塩溶液を複合電気透析により処理することで、LiOH濃度１〜４ｍｏｌ／Ｌの水酸化リチウム溶液と、H+濃度０．５〜２ｍｏｌ／Ｌの希酸溶液とを得る工程
（ｂ）濃縮・結晶化工程：  前記LiOH濃度１〜４ｍｏｌ／Ｌの水酸化リチウム溶液を蒸発・濃縮・結晶化させることで水酸化リチウム懸濁液を得、さらに前記水酸化リチウム懸濁液を冷却・結晶化させ、液体から固体を分離させることで、水酸化リチウム湿潤細粒と、許容外の高不純度母液とを得、そして、前記水酸化リチウム湿潤細粒を後処理することで、前記バッテリーグレードの水酸化リチウムを得る工程
（Ｃ）高純度グレードの水酸化リチウムの生成工程
前記水酸化リチウム湿潤細粒を溶解させることで８０〜１００℃の飽和水酸化リチウム溶液を生成し、前記飽和水酸化リチウム溶液をろ過することでろ液を得、その後、前記ろ液を冷却し結晶化させることで、液体から固体を分離させ、高純度グレードの水酸化リチウム湿潤体と、結晶化母液とを得、そして、前記高純度グレードの水酸化リチウム湿潤体を後処理することで、前記高純度グレードの水酸化リチウムを得る工程
（Ｄ）高純度グレードの炭酸リチウムの生成工程
前記高純度グレードの水酸化リチウム湿潤体を溶解させることで水酸化リチウム溶液を生成し、前記水酸化リチウム溶液をろ過することでろ液を得、その後、前記ろ液に二酸化炭素を導入して炭化反応を生じさせ、当該炭化反応の後、液体から固体を分離させ、高純度グレードの炭酸リチウム湿潤体と、炭化母液とを得、そして、前記高純度グレードの炭酸リチウム湿潤体を後処理することで、前記高純度グレードの炭酸リチウムを得る工程
（Ｅ）バッテリーグレードの炭酸リチウムの生成工程
バッテリーグレードの炭酸リチウムの種晶を基液に添加して均一に混合し、二酸化炭素、及び、前記工程（Ｂ）で得られた許容外の高不純度母液と前記工程（Ｄ）で得られた許容外の炭化母液とから構成される許容外の水酸化リチウム溶液を導入し、化学反応を生じさせ、前記化学反応により得られた炭酸リチウムスラリーをエージングし、液体から固体を分離させることで、炭化母液とバッテリーグレードの炭酸リチウム湿潤体とを得、最後に、前記バッテリーグレードの炭酸リチウム湿潤体を後処理することで、前記バッテリーグレードの炭酸リチウムを得る工程
を備えたことを特徴とする方法。
【請求項２】
前記高不純度リチウム源は、第１高不純度リチウム源、第２高不純度リチウム源、又は、高不純度固体リチウム塩であり、
前記第１高不純度リチウム源は、Li+（０．１〜４ｇ／Ｌ）、Na+（２〜１１０ｇ／Ｌ）、K+（０．５〜５０ｇ／Ｌ）、Mg2+（０〜１００ｇ／Ｌ）、Ca2+（０〜２０ｇ／Ｌ）、B（０〜５ｇ／Ｌ）、SO42-（０〜２５０ｇ／Ｌ）、Cl-（０〜２００ｇ／Ｌ）を含有しかつｐＨ６〜１２の高不純度リチウム源、又は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２のリチウム塩溶液であり、
前記第２高不純度リチウム源は、Li+（１４〜４０ｇ／Ｌ）、Na+（２０〜８０ｇ／Ｌ）、K+（０〜３０ｇ／Ｌ）、Mg2+（０〜２０ｇ／Ｌ）、Ca2+（０〜１０ｇ／Ｌ）、B（０〜１５ｇ／Ｌ）を含有する高塩度・高不純度のリチウム溶液、又は、粗製硫酸リチウムと塩化リチウムとを溶解させて指定の範囲にすることで得られる高塩度・高不純度のリチウム溶液であり、
前記高不純度固体リチウム塩は、Na（０．５〜１質量％）、K（０．１〜０．５質量％）、Ca（０．５〜３質量％）、Mg（０．３〜５質量％）を含有する、高不純度の炭酸リチウム、硫酸リチウム、塩化リチウム、又は、硫酸リチウムと塩化リチウムとの複合塩であることを特徴とする、請求項１に記載の高不純度リチウム源からバッテリーグレード及び高純度グレードの水酸化リチウム及び炭酸リチウムを生成する方法。
【請求項３】
前記高不純度リチウム源が前記第１高不純度リチウム源である場合、前記工程（Ａ）において、前記第１高不純度リチウム源のｐＨを６〜８に調整してろ過することでろ液を得、リチウムイオン交換吸着剤で前記ろ液からリチウムを選択的に吸着させ、前記リチウムイオン交換吸着剤が吸着によりリチウムで飽和した後、前記第１高不純度リチウム源を水で洗浄し、希酸で周期的に脱離させることでリチウム含有脱離液を得、
前記リチウム含有脱離液のｐＨを７〜９に調整して３０〜６０分間反応させた後、当該脱離液をろ過してろ液を得、当該ろ液をエンリッチ・濃縮することでリチウムリッチ溶液を得、当該溶液について化学的な不純物除去を行うことで、浄化リチウム塩溶液を得ることを特徴とする、請求項２に記載の高不純度リチウム源からバッテリーグレード及び高純度グレードの水酸化リチウム及び炭酸リチウムを生成する方法。
【請求項４】
前記第１高不純度リチウム源を、サンドフィルタ、セラミックフィルタ、ＰＡ微多孔管フィルタ、ＰＥ微多孔管フィルタのいずれかでろ過してろ液を得、前記ろ液をリチウムイオン交換吸着剤が充填された吸着器に圧送してリチウムを選択的に吸着させ、前記リチウム含有脱離液のｐＨをアルカリで調整した後、前記リチウム含有脱離液を前記セラミックフィルタ、前記ＰＡ微多孔管フィルタ、前記ＰＥ微多孔管フィルタのいずれかでろ過し、前記リチウム含有脱離液の処理ろ液を得ることを特徴とする、請求項３に記載の高不純度リチウム源からバッテリーグレード及び高純度グレードの水酸化リチウム及び炭酸リチウムを生成する方法。
【請求項５】
前記リチウムイオン交換吸着剤を、前記リチウムイオン交換吸着剤の３〜５倍の体積の水で洗浄し、さらに、H+濃度０．２〜０．５ｍｏｌ／Ｌの希酸で０．５〜１時間さらに脱離させ、脱離した前記リチウムイオン交換吸着剤を、前記リチウムイオン交換吸着剤の１〜２倍の体積の水でさらに洗浄して前記リチウム含有脱離液を得、前記希酸は、硫酸及び塩酸の少なくともいずれかであり、前記リチウム含有脱離液は、Li+（１〜３ｇ／Ｌ）、Na+（０．００５〜０．０５ｇ／Ｌ）、K+（０．０００〜０．００５ｇ／Ｌ）、Ca2+（０．００１０〜０．０１ｇ／Ｌ）、Mg2+（０．０００〜０．００５ｇ／Ｌ）、B（０．０００〜０．００５ｇ／Ｌ）を含有しかつｐＨ１〜４であることを特徴とする、請求項３に記載の高不純度リチウム源からバッテリーグレード及び高純度グレードの水酸化リチウム及び炭酸リチウムを生成する方法。
【請求項６】
逆浸透・電気透析結合装置を用いて前記リチウム含有脱離液の処理ろ液をエンリッチ・濃縮し、前記逆浸透・電気透析結合装置は、三段ディスク管逆浸透ユニットと、塩室及び濃縮塩室を備えた二室電気透析ユニットとを結合して構成され、前記リチウム含有脱離液の処理ろ液を前記三段ディスク管逆浸透ユニットで濃縮して逆浸透濃縮物と脱塩生産水とを得た後、前記逆浸透濃縮物を前記二室電気透析ユニットの前記塩室に供給して濃縮して前記濃縮塩室からリチウムリッチ溶液を得、前記塩室から得られた低リチウム含有塩溶液を前記リチウム含有脱離液の処理ろ液と共に前記三段ディスク管逆浸透ユニットに供給して濃縮し、前記逆浸透濃縮物は、Li+（４〜７ｇ／Ｌ）、Ca2+（０．００５〜０．０１ｇ／Ｌ）、Mg2+（０．００１〜０．００２ｇ／Ｌ）を含有しかつｐＨ７〜９であり、前記リチウムリッチ溶液は、Li+（７〜２４ｇ／Ｌ）、Ca2+（０．０１〜０．０２ｇ／Ｌ）、Mg2+（０．０１〜０．０２ｇ／Ｌ）、Mn2+（０．０００〜０．００２ｇ／Ｌ）、Fe2+（０．０００〜０．００２ｇ／Ｌ）、B（０．０１〜０．０６ｇ／Ｌ）を含有しかつｐＨ７〜９であり、前記脱塩生産水を前記リチウムイオン交換吸着剤の洗浄水として使用することを特徴とする、請求項３に記載の高不純度リチウム源からバッテリーグレード及び高純度グレードの水酸化リチウム及び炭酸リチウムを生成する方法。
【請求項７】
濃度２００〜３００ｇ／Ｌの炭酸ナトリウム溶液を、炭酸ナトリウム過剰量を０．３〜０．５ｇ／Ｌに制御した前記リチウムリッチ溶液に添加し、８０〜９０℃の温度で１０〜３０分間前記リチウムリッチ溶液と反応させ、さらに、アルカリで前記リチウムリッチ溶液のｐＨを９〜１１に調整した後、前記温度で３０〜６０分間反応させ、前記リチウムリッチ溶液を、板枠フィルタ、キャンドルフィルタ及び微多孔フィルタのいずれかで粗ろ過してろ液を得、ろ過精度０．１〜０．２ｕｍの微多孔フィルタ又はセラミックフィルタを用いて前記ろ液を精密ろ過することで、Li+（７〜２４ｇ／Ｌ）、Ca2+（１０ｐｐｍ以下）、Mg2+（１ｐｐｍ以下）、Mn（５ｐｐｍ以下）、Fe（１ｐｐｍ以下）、SO42-（０〜２００ｇ／Ｌ）、Cl-（０〜２００ｇ／Ｌ）、B（０．０１〜０．０６ｇ／Ｌ）を含有しかつｐＨ９〜１１の前記浄化リチウム塩溶液を得ることを特徴とする、請求項３に記載の高不純度リチウム源からバッテリーグレード及び高純度グレードの水酸化リチウム及び炭酸リチウムを生成する方法。
【請求項８】
前記高不純度リチウム源が前記第２高不純度リチウム源である場合、前記工程（Ａ）において、前記第２高不純度リチウム源について化学的不純物除去を行うことで、リチウム含有不純物除去済溶液を得、
前記リチウム含有不純物除去済溶液を前記炭酸ナトリウム溶液で沈殿させ、連続供給及び連続分離により得られた炭酸リチウムスラリーについて、固形分濃度２０〜４０％となるように増粘させた後、固液分離を行うことで、炭酸リチウム湿潤細粒及びリチウム沈殿母液を得、
前記炭酸リチウム湿潤細粒を、硫酸、塩酸、又は、H+濃度２〜３ｍｏｌ／Ｌの塩酸と硫酸の混合物と反応させ、反応終点のｐＨを４〜６に制御して、液体を得、当該液体のｐＨをアルカリで９〜１１に調整し、当該液体をろ過することで前記浄化リチウム塩溶液を得ることを特徴とする、請求項３に記載の高不純度リチウム源からバッテリーグレード及び高純度グレードの水酸化リチウム及び炭酸リチウムを生成する方法。
【請求項９】
濃度２００〜３００ｇ／Ｌの炭酸ナトリウム溶液を、炭酸ナトリウム過剰量を０．３〜０．５ｇ／Ｌに制御した前記第２高不純度リチウム源に添加し、８０〜９０℃の温度で１０〜３０分間前記第２高不純度リチウム源と反応させ、さらに、アルカリで前記第２高不純度リチウム源のｐＨを９〜１１に調整した後、前記温度で３０〜６０分間反応させ、前記第２高不純度リチウム源を、板枠フィルタ、キャンドルフィルタ及び微多孔フィルタのいずれかで粗ろ過してろ液を得、ろ過精度０．１〜０．２ｕｍの微多孔フィルタ又はセラミックフィルタを用いて前記ろ液を精密ろ過することで、Li+（１４〜４０ｇ／Ｌ）、Na+（２０〜９０ｇ／L）、K+（０〜３０ｇ／L）、Mg2+（１ｐｐｍ以下）、Ca2+（１０ｐｐｍ以下）、B（０〜５ｇ／Ｌ）を含有しかつｐＨ９〜１１の前記リチウム含有不純物除去済溶液を得ることを特徴とする、請求項８に記載の高不純度リチウム源からバッテリーグレード及び高純度グレードの水酸化リチウム及び炭酸リチウムを生成する方法。
【請求項１０】
前記リチウム含有不純物除去済溶液と、濃度２００〜３００ｇ／Ｌの炭酸ナトリウム溶液とを、沈殿反応のため、連続結晶化反応装置に同時に添加し、反応システムの温度を８５〜９５℃に制御し、かつ、前記反応システムに入るときの瞬間Li濃度が３〜７ｇ／Ｌに維持されかつ炭酸ナトリウム濃度が３０〜６５ｇ／Ｌに維持されるように前記炭酸ナトリウム溶液及び前記リチウム含有不純物除去済溶液の供給速度を制御し、連続供給及び連続分離により得られた炭酸リチウムスラリーを増粘機に送って固形分濃度２０〜４０％とし、前記炭酸リチウムスラリーについて固液分離を行うことで、前記炭酸リチウム湿潤細粒及び前記リチウム沈殿母液を得ることを特徴とする、請求項８に記載の高不純度リチウム源からバッテリーグレード及び高純度グレードの水酸化リチウム及び炭酸リチウムを生成する方法。
【請求項１１】
前記連続結晶化反応装置は、ドラフト管及び増粘機を備えた反応結晶化装置を含み、前記リチウム含有不純物除去済溶液及び前記炭酸ナトリウム溶液の供給口が、前記ドラフト管の外側に整列して配置されており、前記増粘機から得られた上清を前記反応結晶化装置に戻し、前記リチウム含有不純物除去済溶液を、単独で又は前記増粘機から戻された前記上清と共に、前記反応結晶化装置の前記ドラフト管に送り、前記炭酸ナトリウム溶液と反応させて沈殿させ、前記連続結晶化反応装置の基液は、起動時において、純水又は前記リチウム沈殿母液であることを特徴とする、請求項１０に記載の高不純度リチウム源からバッテリーグレード及び高純度グレードの水酸化リチウム及び炭酸リチウムを生成する方法。
【請求項１２】
前記リチウム沈殿母液は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２の前記第１高不純度リチウム源に属するものであり、前記リチウム沈殿母液を戻して前記第１高不純度リチウム源の処理工程を行うことで、前記浄化リチウム塩溶液を得ることを特徴とする、請求項１０に記載の高不純度リチウム源からバッテリーグレード及び高純度グレードの水酸化リチウム及び炭酸リチウムを生成する方法。
【請求項１３】
前記高不純度リチウム源が前記高不純度固体リチウム塩である場合、前記工程（Ａ）において、前記高不純度固体リチウム塩を希酸又は純水に溶解させてリチウム塩溶液を生成し、前記リチウム塩溶液をろ過して不溶性不純物を除去し、得られたろ液について化学的不純物除去を行うことで前記浄化リチウム塩溶液を得ることを特徴とする、請求項２に記載の高不純度リチウム源からバッテリーグレード及び高純度グレードの水酸化リチウム及び炭酸リチウムを生成する方法。
【請求項１４】
前記高不純度の炭酸リチウムを、硫酸、塩酸、又は、H+濃度２〜３ｍｏｌ／Ｌの塩酸と硫酸の混合物と反応させ、反応終点のｐＨを４〜６に制御して、液体を得、当該液体をろ過してリチウム塩溶液を得、前記高不純度の硫酸リチウム、塩化リチウム、又は、硫酸リチウムと塩化リチウムとの複合塩を、純水で溶解させることで、Li+（７〜２４ｇ／Ｌ）を含有する前記リチウム塩溶液を得ることを特徴とする、請求項１３に記載の高不純度リチウム源からバッテリーグレード及び高純度グレードの水酸化リチウム及び炭酸リチウムを生成する方法。
【請求項１５】
濃度２００〜３００ｇ／Ｌの炭酸ナトリウム溶液を、炭酸ナトリウム過剰量を０．３〜０．５ｇ／Ｌに制御した前記リチウム塩溶液に添加し、８０〜９０℃の温度で１０〜３０分間前記リチウム塩溶液と反応させ、さらに、アルカリで前記リチウム塩溶液のｐＨを９〜１１に調整した後、前記温度で３０〜６０分間反応させ、その後、前記リチウム塩溶液を、板枠フィルタ、キャンドルフィルタ及び微多孔フィルタのいずれかで粗ろ過してろ液を得、その後、ろ過精度０．１〜０．２ｕｍの微多孔フィルタ又はセラミックフィルタを用いて前記ろ液を精密ろ過することで、前記浄化リチウム塩溶液を得ることを特徴とする、請求項１３に記載の高不純度リチウム源からバッテリーグレード及び高純度グレードの水酸化リチウム及び炭酸リチウムを生成する方法。
【請求項１６】
前記炭酸ナトリウム溶液は、炭酸ナトリウムを、純水、攪拌洗浄用水、及び、濃度２００〜３００ｇ／Ｌの溶液を得るための蒸発凝縮水のいずれかと混合し、その後、溶液１立方メートル当たり１〜３ｋｇの水酸化ナトリウムを添加して１０〜３０分間不純物を除去した後、当該溶液をろ過することにより得られたろ液であり、前記アルカリは、水酸化ナトリウム溶液又は水酸化リチウム溶液であることを特徴とする、請求項７、９、１０、１５のいずれか１項に記載の高不純度リチウム源からバッテリーグレード及び高純度グレードの水酸化リチウム及び炭酸リチウムを生成する方法。
【請求項１７】
前記工程（Ａ）において、前記浄化リチウム塩溶液を、５０℃〜６０℃かつｐＨ８〜９に制御して、キレート樹脂が充填されたキレート樹脂イオン交換カラムに投入して不純物徹底除去処理を行い、前記キレート樹脂はカチオンキレート樹脂であり、前記キレート樹脂を、吸着により飽和させた後、塩酸又は硫酸を用いた再生工程を行い、その後水酸化リチウム溶液を用いた再生工程を行い、前記再生工程で生成されたリチウム含有溶液を戻してリチウムを回収することを特徴とする、請求項１に記載の高不純度リチウム源からバッテリーグレード及び高純度グレードの水酸化リチウム及び炭酸リチウムを生成する方法。
【請求項１８】
前記キレート樹脂イオン交換カラムは、トリプルカラム（Ａ／Ｂ／Ｃ）モードを採用しており、前記カラムＡと前記カラムＢは直列に動作し、前記カラムＣは非直結再生用であり、前記カラムＡは一次カラムとして機能し、前記カラムＢは二次カラムであってセキュアカラムとして機能し、前記カラムＡが吸着により飽和すると、前記カラムＢが上昇して前記一次カラムとして機能し、前記カラムＣが前記カラムＢと接続されて前記二次カラムとして機能し、前記キレート樹脂イオン交換カラムは、常にＡ→Ｂ、Ｂ→Ｃ、Ｃ→Ａの直列動作モードを用いることを特徴とする、請求項１７に記載の高不純度リチウム源からバッテリーグレード及び高純度グレードの水酸化リチウム及び炭酸リチウムを生成する方法。
【請求項１９】
前記工程（Ｂ）において、前記精製リチウム塩溶液を複合電気透析装置に圧送し、複合電気透析を行い、前記複合電気透析装置は、三室バイポーラ膜電気透析ユニットと耐アルカリ性電気透析ユニットと耐酸性電気透析ユニットとを連結して形成されたものであることを特徴とする、請求項１に記載の高不純度リチウム源からバッテリーグレード及び高純度グレードの水酸化リチウム及び炭酸リチウムを生成する方法。
【請求項２０】
前記三室バイポーラ膜電気透析ユニットは、陽極室及び陰極室と、前記陽極室と前記陰極室との間の積層膜によって隔てられたアルカリ室、酸室及び塩室と、を備えており、前記陽極室は電源の正極に接続され、前記陰極室は前記電源の負極に接続されており、前記積層膜は、交互に配置されたバイポーラ膜と陽イオン交換膜と陰イオン交換膜とを備えており、前記バイポーラ膜は、陽イオン交換膜と、陰イオン交換膜と、これらの間に介在された触媒層とで構成されており、前記アルカリ室は、前記陰イオン交換膜と、前記バイポーラ膜の前記陽イオン交換膜との間に形成されており、前記酸室は、前記陽イオン交換膜と、前記バイポーラ膜の前記陰イオン交換膜との間に形成されており、前記塩室は、前記陰イオン交換膜と、陽イオン交換膜との間に形成されており、
前記アルカリ室に前記水酸化リチウム溶液又は純水を導入し、前記酸室に前記希酸又は純水を導入し、前記塩室に前記精製リチウム塩溶液を導入し、前記陽極室及び前記陰極室に電極浸漬液を同時に導入し、直流電界の存在下において、前記アルカリ室から前記水酸化リチウム溶液を得、前記酸室から前記希酸溶液を得、前記塩室から低濃度の前記リチウム塩溶液を得ることを特徴とする、請求項１９に記載の高不純度リチウム源からバッテリーグレード及び高純度グレードの水酸化リチウム及び炭酸リチウムを生成する方法。
【請求項２１】
前記耐アルカリ性電気透析ユニットは、二室式の電気透析装置であり、陽極室及び陰極室と、前記陽極室と前記陰極室との間の積層膜によって隔てられたアルカリ室及び濃縮アルカリ室と、を備えており、前記陽極室は電源の正極に接続され、前記陰極室は前記電源の負極に接続されており、前記積層膜は、交互に配置された陽イオン交換膜と陰イオン交換膜とを備えており、前記アルカリ室は、前記陰イオン交換膜と前記陽イオン交換膜との間に形成されており、前記濃縮アルカリ室は、前記陽イオン交換膜と前記陰イオン交換膜との間に形成されており、前記陽イオン交換膜及び前記陰イオン交換膜は、耐アルカリ性の同種の膜であり、
前記三室バイポーラ膜電気透析ユニットの前記アルカリ室から得られた前記水酸化リチウム溶液を、前記耐アルカリ性電気透析ユニットの前記アルカリ室４１に導入し、直流電界の存在下において、前記濃縮アルカリ室からLiOH濃度１〜４ｍｏｌ／Ｌの前記水酸化リチウム溶液を得、前記アルカリ室内の濃度が低下した前記水酸化リチウム溶液を、前記三室バイポーラ膜電気透析ユニットの前記アルカリ室に戻すことを特徴とする、請求項２０に記載の高不純度リチウム源からバッテリーグレード及び高純度グレードの水酸化リチウム及び炭酸リチウムを生成する方法。
【請求項２２】
前記耐酸性電気透析ユニットは、二室式の電気透析装置であり、陽極室及び陰極室と、前記陽極室と前記陰極室との間の積層膜によって隔てられた塩室及び濃縮塩室と、を備えており、前記陽極室は電源の正極に接続され、前記陰極室は前記電源の負極に接続されており、前記積層膜は、交互に配置された陽イオン交換膜と陰イオン交換膜とを備えており、前記塩室は、前記陰イオン交換膜と前記陽イオン交換膜との間に形成されており、前記濃縮塩室は、前記陽イオン交換膜と前記陰イオン交換膜との間に形成されており、前記陽イオン交換膜及び前記陰イオン交換膜は、耐酸性の同種の膜であり、
前記三室バイポーラ膜電気透析ユニットの前記塩室から得られた前記リチウム塩溶液を、前記塩室に導入し、直流電界の存在下で、前記濃縮塩室から得られた前記濃縮リチウム塩溶液を、前記精製リチウム塩溶液と共に前記三室バイポーラ膜電気透析ユニットの前記塩室に導入し、前記塩室内の濃度が低下した前記リチウム塩溶液を、前記三室バイポーラ膜電気透析ユニットの前記酸室に戻すことを特徴とする、請求項２１に記載の高不純度リチウム源からバッテリーグレード及び高純度グレードの水酸化リチウム及び炭酸リチウムを生成する方法。
【請求項２３】
前記三室バイポーラ膜電気透析ユニット及び前記耐アルカリ性電気透析ユニットの前記電極浸漬液として、LiOH濃度０．８〜１．５ｍｏｌ／Ｌの水酸化リチウム溶液を用い、耐酸性電気透析ユニット５の電極浸漬液として、Li+濃度０．８〜１．５ｍｏｌ／Ｌの対応するリチウム塩溶液を用い、
前記三室バイポーラ膜電気透析ユニットの前記アルカリ室及び前記耐アルカリ性電気透析ユニットの前記アルカリ室内の前記水酸化リチウム溶液のLiOH濃度は０．５〜２ｍｏｌ／Ｌ、前記三室バイポーラ膜電気透析ユニットの前記塩室及び前記耐アルカリ性電気透析ユニットの前記濃縮塩室内の前記リチウム塩溶液のLi+濃度は７〜１７ｇ／Ｌ、前記耐酸性電気透析ユニットの前記塩室から排出されて濃度が低下した前記リチウム塩溶液のLi+濃度は０．５〜３ｍｏｌ／Ｌ、前記三室バイポーラ膜電気透析ユニットの前記酸室から排出された前記希酸溶液のH+濃度は０．５〜２ｍｏｌ／Ｌ、前記三室バイポーラ膜電気透析ユニットの前記塩室から排出された前記リチウム塩溶液のLi+濃度は３〜５ｇ／Ｌであることを特徴とする、請求項２２に記載の高不純度リチウム源からバッテリーグレード及び高純度グレードの水酸化リチウム及び炭酸リチウムを生成する方法。
【請求項２４】
前記工程（Ｂ）において、蒸発室を７５〜８０℃に制御したＭＶＲ蒸発・濃縮・結晶化装置を用いて、LiOH濃度１〜４ｍｏｌ／Ｌの前記水酸化リチウム溶液を蒸発・濃縮し、結晶成長・保持時間を３〜５時間として、水酸化リチウム結晶を得、さらに、水酸化リチウム懸濁液を得、その後、前記水酸化リチウム懸濁液を、ＤＴＢ冷却・結晶化装置又はＯＳＬＯ冷却・結晶化装置を用いて、結晶化温度を３０〜４０℃かつ結晶成長・保持時間を２〜４時間とした連続冷却結晶化モードで処理し、前記許容外の高不純度母液は、K+（１０ｇ／Ｌ以上）、Na+（２０ｇ／Ｌ以上）又はSO42-（４０ｇ／Ｌ以上）を含有することを特徴とする、請求項１に記載の高不純度リチウム源からバッテリーグレード及び高純度グレードの水酸化リチウム及び炭酸リチウムを生成する方法。
【請求項２５】
前記工程（Ｃ）において、前記ＤＴＢ結晶化装置又は前記ＯＳＬＯ結晶化装置を用い、結晶化温度を３０〜４０℃、結晶成長・保持時間を３〜５時間として、ろ過された前記飽和水酸化リチウム溶液を連続的に冷却・結晶化することを特徴とする、請求項２４に記載の高不純度リチウム源からバッテリーグレード及び高純度グレードの水酸化リチウム及び炭酸リチウムを生成する方法。
【請求項２６】
前記ＤＴＢ結晶化装置又は前記ＯＳＬＯ結晶化装置のバックステージに予冷・結晶化のために真空フラッシュ室を追加し、前記飽和水酸化リチウム溶液のろ液を、真空度−０．０７〜０．０８４ＭＰａに制御した真空フラッシュ室に供給して真空フラッシングを行った後、前記ＤＴＢ結晶化装置又は前記ＯＳＬＯ結晶化装置に供給して冷却・結晶化を行い、前記フィルタは、ステンレス製の微多孔スティックフィルタ、チタン製の微多孔フィルタ及びキャンドルフィルタのいずれか１つであることを特徴とする、請求項２５に記載の高不純度リチウム源からバッテリーグレード及び高純度グレードの水酸化リチウム及び炭酸リチウムを生成する方法。
【請求項２７】
前記工程（Ｄ）において、導電率３００〜３８０ｍｓ／ｃｍの溶解した前記水酸化リチウム溶液を、第１炭化反応装置に圧送し、攪拌速度を３０〜８０ｒｍｐに制御し、攪拌しながら二酸化炭素を導入して炭化反応を生じさせ、ＰＬＣ制御ユニットにより導電率計データを受信し、前記第１炭化反応装置の二酸化炭素制御弁にフィードバックすることで二酸化炭素の導入率を制御し、導電率の低下率を毎分２〜７ｍｓ／ｃｍに制御して、前記導電率が１００〜１５０ｍｓ／ｃｍに低下したとき、前記制御弁がオフになり、二酸化炭素の導入が停止され、２０〜３０分間の連続攪拌の後、液体から固体を分離させることで、前記高純度グレードの炭酸リチウム湿潤体と前記炭化母液とを得ることを特徴とする、請求項２５に記載の高不純度リチウム源からバッテリーグレード及び高純度グレードの水酸化リチウム及び炭酸リチウムを生成する方法。
【請求項２８】
前記高純度グレードの水酸化リチウム湿潤体を、純水、蒸発濃縮水、又は、前記工程（Ｄ）で得られる許容内の炭化母液に溶解させ、前記許容内の炭化母液は、Na（２０ｐｐｍ以下）、K（２０ｐｐｍ以下）、Mg（２ｐｐｍ以下）又はCa（５ｐｐｍ以下）を含有することを特徴とする、請求項２７に記載の高不純度リチウム源からバッテリーグレード及び高純度グレードの水酸化リチウム及び炭酸リチウムを生成する方法。
【請求項２９】
前記工程（Ｅ）において、基液を第２炭化反応装置に添加し、前記基液に粒径２０〜４０ｕｍの前記バッテリーグレードの炭酸リチウムの種晶を１〜５％の体積濃度で添加し、ＰＬＣ制御システムを用いて前記第２炭化反応装置の前記制御弁の開度と二酸化炭素及び前記許容外の水酸化リチウム溶液の供給速度とを制御し、前記反応システムの前記導電率を６０〜９０ｍｓ／ｃｍに維持し且つ前記反応温度を４０〜８０℃に維持し、炭酸リチウムスラリーを連続供給により連続的に得、前記炭酸リチウムスラリーを、エージングセルに送って３０〜６０分間反応させ、固液分離して前記バッテリーグレードの炭酸リチウム湿潤体と前記炭化母液とを得、前記基液は、純水、前記工程（Ｄ）で得られた許容外の炭化母液、又は、前記工程（Ｅ）で得られた炭化母液であることを特徴とする、請求項２７に記載の高不純度リチウム源からバッテリーグレード及び高純度グレードの水酸化リチウム及び炭酸リチウムを生成する方法。
【請求項３０】
前記工程（Ａ）で得られた前記精製リチウム塩溶液から直接的に前記バッテリーグレードの炭酸リチウムを生成する工程（Ｆ）をさらに備え、
前記精製リチウム塩溶液を炭酸ナトリウム溶液で沈殿させ、連続供給及び連続分離により得られた炭酸リチウムスラリーを増粘させた後、固液分離を行うことで、前記炭酸リチウム湿潤細粒及び前記リチウム沈殿母液を得い、得られた前記リチウム沈殿母液は高不純度リチウム源に属するものであり、当該リチウム沈殿母液を戻して前記第１高不純度固体リチウム塩として処理することで前記浄化リチウム塩溶液を得、前記炭酸リチウム湿潤細粒について洗浄・攪拌洗浄・固液分離を行うことで、前記バッテリーグレードの炭酸リチウムを得ることを特徴とする、請求項３に記載の高不純度リチウム源からバッテリーグレード及び高純度グレードの水酸化リチウム及び炭酸リチウムを生成する方法。
【請求項３１】
前記精製リチウム塩溶液と、濃度２５０〜３００ｇ／Ｌの前記炭酸ナトリウム溶液とを、沈殿反応のため、前記連続結晶化反応装置に同時に添加し、反応温度を８５〜９５℃に制御し、かつ、前記反応システムに入るときの瞬間Li濃度が３〜７ｇ／Ｌに維持されかつ炭酸ナトリウム濃度が３０〜６５ｇ／Ｌに維持されるように前記炭酸ナトリウム溶液及び前記精製リチウム塩溶液の供給速度を制御し、連続供給及び連続分離により得られた炭酸リチウムスラリーを、増粘機に送って固形分濃度２０〜４０％まで増粘させた後、固液分離を行うことで、炭酸リチウム湿潤細粒及びリチウム沈殿母液を得、前記炭酸リチウム湿潤細粒を洗浄した後、６０〜８０℃の純水又は蒸発凝縮水を１：３〜５の固液比で添加して１０〜３０分間攪拌洗浄し、得られた溶液について固液分離及び後処理を行うことで、バッテリーグレードの炭酸リチウムを得ることを特徴とする、請求項３０に記載の高不純度リチウム源からバッテリーグレード及び高純度グレードの水酸化リチウム及び炭酸リチウムを生成する方法。
【請求項３２】
高不純度リチウム源からバッテリーグレード及び高純度グレードの水酸化リチウム及び炭酸リチウムを生成するシステムであって、生成順序に応じて配置された、精製リチウム塩溶液生成サブシステムと、バッテリーグレード水酸化リチウム生成サブシステムと、高純度グレード水酸化リチウム生成サブシステムと、高純度グレード炭酸リチウム生成サブシステムと、バッテリーグレード炭酸リチウム生成サブシステムとを備え、
前記精製リチウム塩溶液生成サブシステムは、フィルタモジュールと、リチウム抽出・吸着モジュールと、リチウムエンリッチ・濃縮モジュールと、化学的不純物除去モジュールと、リチウム沈殿反応モジュールと、酸分解・溶解モジュールと、浄化リチウム塩溶液精製モジュールとを備え、不純物除去処理において高不純度リチウム源に応じて前記モジュールの異なる組み合わせが選択され、前記浄化リチウム塩溶液精製モジュールが精製に用いられることで、バッテリーグレード及び高純度グレードの水酸化リチウム及び炭酸リチウムの生産要件を満たす精製リチウム塩溶液が得られ、
前記バッテリーグレード水酸化リチウム生成サブシステムは、順番に接続された、複合電気透析装置と、ＭＶＲ蒸発・濃縮・結晶化装置と、ＤＴＢ冷却・結晶化装置又はＯＳＬＯ冷却・結晶化装置とを備え、
前記高純度グレード水酸化リチウム生成サブシステムは、順番に接続された、溶解タンクと、フィルタと、ＤＴＢ冷却・結晶化装置又はＯＬＳＯ冷却・結晶化装置とを備え、
前記高純度グレード炭酸リチウム生成サブシステムは、順番に接続された、溶解タンクと、フィルタと、第１炭化反応装置とを備え、
前記バッテリーグレード炭酸リチウム生成サブシステムは、第２炭化反応装置と、エージングセルとを備えている、システム。
【請求項３３】
前記フィルタモジュールは、第１フィルタと、第２フィルタと、第３フィルタとを備え、前記第１フィルタは、前記高不純度リチウム源のろ過に使用されるものであり、サンドフィルタ、セラミックフィルタ、ＰＡ微多孔管フィルタ及びＰＥ微多孔管フィルタのいずれかであり、前記第２フィルタは、リチウム含有脱離液又は溶解液のろ過、又は、不純物除去済溶液の粗ろ過に使用されるものであり、板枠フィルタ、キャンドルフィルタ、セラミックフィルタ、ＰＡ微多孔管フィルタ及びＰＥ微多孔管フィルタのいずれかであり、前記第３フィルタは、前記不純物除去済溶液の精密ろ過に使用されるものであり、ろ過精度０．１〜０．２ｕｍの微多孔フィルタ又はセラミックフィルタであることを特徴とする、請求項３２に記載の高不純度リチウム源からバッテリーグレード及び高純度グレードの水酸化リチウム及び炭酸リチウムを生成するシステム。
【請求項３４】
前記リチウム抽出・吸着モジュールは、リチウムイオン交換吸着剤が充填された吸着器であり、前記リチウムエンリッチ・濃縮モジュールは、三段ディスク管逆浸透ユニットと塩室及び濃縮塩室を備えた二室電気透析ユニットとを結合して構成される逆浸透・電気透析結合装置であることを特徴とする、請求項３０に記載の高不純度リチウム源からバッテリーグレード及び高純度グレードの水酸化リチウム及び炭酸リチウムを生成するシステム。
【請求項３５】
前記化学的不純物除去モジュールは、不純物除去反応装置であり、前記リチウム沈殿反応モジュールは、連続結晶化反応装置であり、前記連続結晶化反応装置は、ドラフト管及び増粘機を備えた反応結晶化装置を含み、前記ドラフト管の外側に供給口が整列して配置されていることを特徴とする、請求項３２に記載の高不純度リチウム源からバッテリーグレード及び高純度グレードの水酸化リチウム及び炭酸リチウムを生成するシステム。
【請求項３６】
前記酸分解・溶解モジュールは、攪拌容器であり、前記浄化リチウム塩溶液精製モジュールは、キレート樹脂が充填されたキレート樹脂イオン交換カラムであり、前記キレート樹脂イオン交換カラムは、トリプルカラム（Ａ／Ｂ／Ｃ）モードを採用しており、前記カラムＡと前記カラムＢは直列に動作し、前記カラムＣは非直結再生用であり、前記カラムＡは一次カラムとして機能し、前記カラムＢは二次カラムであってセキュアカラムとして機能し、前記カラムＡが吸着により飽和すると、前記カラムＢが上昇して前記一次カラムとして機能し、前記カラムＣが前記カラムＢと接続されて前記二次カラムとして機能し、前記キレート樹脂イオン交換カラムは、常にＡ→Ｂ、Ｂ→Ｃ、Ｃ→Ａの直列動作モードを用いることを特徴とする、請求項３２に記載の高不純度リチウム源からバッテリーグレード及び高純度グレードの水酸化リチウム及び炭酸リチウムを生成するシステム。
【請求項３７】
前記複合電気透析装置は、三室バイポーラ膜電気透析ユニットと、耐アルカリ性電気透析ユニットと、耐酸性電気透析ユニットとを連結して形成されており、前記三室バイポーラ膜電気透析ユニットは、陽極室及び陰極室と、前記陽極室と前記陰極室との間の積層膜によって隔てられたアルカリ室、酸室及び塩室と、を備えており、前記陽極室は電源の正極に接続され、前記陰極室は前記電源の負極に接続されており、前記積層膜は、交互に配置されたバイポーラ膜と陽イオン交換膜と陰イオン交換膜とを備えており、前記バイポーラ膜は、陽イオン交換膜と、陰イオン交換膜と、これらの間に介在された触媒層とで構成されており、前記アルカリ室は、前記陰イオン交換膜と、前記バイポーラ膜の前記陽イオン交換膜との間に形成されており、前記酸室は、前記陽イオン交換膜と、前記バイポーラ膜の前記陰イオン交換膜との間に形成されており、前記塩室は、前記陰イオン交換膜と、陽イオン交換膜との間に形成されており、前記三室バイポーラ膜電気透析ユニットの外部に、電極浸漬液タンク、アルカリ液タンク、酸液タンク及び供給液タンクが接続されており、前記電極浸漬液タンクは前記陽極室及び前記陰極室と連通し、前記アルカリ液タンクは前記アルカリ室と連通し、前記酸液タンクは前記酸室と連通し、前記供給液タンクは前記塩室と連通していることを特徴とする、請求項３２に記載の高不純度リチウム源からバッテリーグレード及び高純度グレードの水酸化リチウム及び炭酸リチウムを生成するシステム。
【請求項３８】
前記耐アルカリ性電気透析ユニットは、二室式の電気透析装置であり、陽極室及び陰極室と、前記陽極室と前記陰極室との間の積層膜によって隔てられたアルカリ室及び濃縮アルカリ室と、を備えており、前記陽極室は電源の正極に接続され、前記陰極室は前記電源の負極に接続されており、前記積層膜は、交互に配置された陽イオン交換膜と陰イオン交換膜とを備えており、前記アルカリ室は、前記陰イオン交換膜と前記陽イオン交換膜との間に形成されており、前記濃縮アルカリ室は、前記陽イオン交換膜と前記陰イオン交換膜との間に形成されており、前記陽イオン交換膜及び前記陰イオン交換膜は、耐アルカリ性の同種の膜であることを特徴とする、請求項３７に記載の高不純度リチウム源からバッテリーグレード及び高純度グレードの水酸化リチウム及び炭酸リチウムを生成するシステム。
【請求項３９】
前記耐酸性電気透析ユニットは、二室式の電気透析装置であり、陽極室及び陰極室と、前記陽極室と前記陰極室との間の積層膜によって隔てられた塩室及び濃縮塩室と、を備えており、前記陽極室は電源の正極に接続され、前記陰極室は前記電源の負極に接続されており、前記積層膜は、交互に配置された陽イオン交換膜と陰イオン交換膜とを備えており、前記塩室は、前記陰イオン交換膜と前記陽イオン交換膜との間に形成されており、前記濃縮塩室は、前記陽イオン交換膜と前記陰イオン交換膜との間に形成されており、前記陽イオン交換膜及び前記陰イオン交換膜は、耐酸性の同種の膜であることを特徴とする、請求項３８に記載の高不純度リチウム源からバッテリーグレード及び高純度グレードの水酸化リチウム及び炭酸リチウムを生成するシステム。
【請求項４０】
前記ＤＴＢ結晶化装置又は前記ＯＳＬＯ結晶化装置のバックステージに真空フラッシュ室が追加されており、前記第１炭化反応装置及び前記第２炭化反応装置が、供給速度を制御するためのＰＬＣ制御ユニットを備えており、前記ＰＬＣ制御ユニットが、前記反応システムの導電率を変化させることにより二酸化炭素の供給速度又は速度を制御することにより、自動制御を実現することを特徴とする、請求項３２に記載の高不純度リチウム源からバッテリーグレード及び高純度グレードの水酸化リチウム及び炭酸リチウムを生成するシステム。
【発明の詳細な説明】
【技術分野】
【０００１】
本発明は、リチウム資源の抽出、精製、及び、リチウム塩の生成の分野に属するものであり、特に、高不純度リチウム源から不純物除去及び精製により水酸化リチウム及び炭酸リチウムを生成することに関し、具体的には、高不純度リチウム源からバッテリーグレード及び高純度グレードの水酸化リチウム及び炭酸リチウムを生成する方法及びシステムに関する。
【背景技術】
【０００２】
現在、リチウム資源の抽出技術の多くは、程度の差はあるが、高不純度リチウム原料から高純度グレード又はバッテリーグレードの水酸化リチウム及び炭酸リチウム生成物を経済的に生成するのが困難である。
【０００３】
ａ）現時点における、高不純度リチウム原料からバッテリーグレードの水酸化リチウムを生成する技術的解決手段は、以下のとおりである。
【０００４】
高不純度リチウム源の不純物除去及び精製を行い、その後、当該リチウム源を炭酸ナトリウムの化学沈殿により粗製炭酸リチウムに変換する。最後に、粗製炭酸リチウムを以下の技術手法によりバッテリーグレードの水酸化リチウムに変換する。
【０００５】
＜技術手法１＞粗製炭酸リチウムを硫酸と反応させて硫酸リチウム溶液を生成し、その後、当該硫酸リチウム溶液について、不純物除去、精製、水酸化ナトリウムとの苛性化、及び、低温冷凍を行うことで、硫酸ナトリウム十水和物の結晶を分離させる。遠心分離後、上記結晶から、多量の水酸化リチウムと少量の硫酸ナトリウムとを含有する混合アルカリ溶液を得る。混合アルカリ溶液を蒸発及び結晶化させることで、精製水酸化リチウムを分離させ、その後、当該精製水酸化リチウムを浄化のため再結晶化させ、遠心分離、洗浄、及び乾燥させることで、バッテリーグレードの水酸化リチウムを得る。
【０００６】
＜技術手法２＞粗製炭酸リチウムを硫酸リチウム溶液又は塩化リチウムに変換し、当該リチウム塩溶液について、化学的不純物除去、樹脂不純物徹底除去、又は、濃縮・結晶化を行うことで、高純度の硫酸リチウム又は塩化リチウムの溶液又は結晶を得る。硫酸リチウム又は塩化リチウムの溶液についてイオン交換膜電気透析を行うことで、水酸化リチウム溶液を得る。その後、当該水酸化リチウム溶液について濃縮・結晶化・再結晶化その他の処理を行うことで、バッテリーグレードの水酸化リチウム結晶を得る。
【０００７】
＜技術手法３＞粗製炭酸リチウムを石灰クリームと苛性化させることで、不溶性炭酸カルシウム及び水酸化リチウムの溶液を得る。その後、当該溶液をろ過することで、水酸化リチウム溶液を得る。そして、当該水酸化リチウム溶液の濃縮・結晶化により、粗製水酸化リチウムを得る。最後に、当該粗製水酸化リチウムの再結晶化及び浄化により、バッテリーグレードの水酸化リチウムを得る。
【０００８】
上記のような高不純度リチウム源からバッテリーグレードの水酸化リチウムを生成する技術手法は、作業工程が長いこと、多数の副生物が生成されること、回収率が低いこと、生産コストが高いこと等の、様々な問題を有している。
【０００９】
ｂ）現時点における、高不純度リチウム原料から高純度グレードの炭酸リチウムを生成する技術的解決手段は、以下のとおりである。
【００１０】
高不純度リチウム源から粗製炭酸リチウムを沈殿させ、当該粗製炭酸リチウムを、以下の技術手法により、バッテリーグレードの炭酸リチウム又は高純度グレードの炭酸リチウムに変換する。
【００１１】
＜技術手法１＞粗製炭酸リチウムを化学反応によりバッテリーグレードの水酸化リチウムに変換し、その後、当該バッテリーグレードの水酸化リチウムの再結晶化及び浄化を行うことで、高純度の水酸化リチウムを得る。最後に、高純度の水酸化リチウムを二酸化炭素と反応させることで、高純度の炭酸リチウムを得る。
【００１２】
＜技術手法２＞粗製炭酸リチウムを二酸化炭素及び水と反応させることで、可溶性の重炭酸リチウム溶液を生成し、その後、当該重炭酸リチウム溶液をろ過することで、機械的不純物及び不溶物を除去し、ろ液を得る。ろ液についてイオン交換樹脂による不純物除去を行い、重炭酸リチウムを８０〜９０°の高温で熱分解させ、炭酸リチウムの結晶を分離させることで、バッテリーグレード要件を満たす炭酸リチウムを得る。バッテリーグレードの炭酸リチウムを二酸化炭素及び水と反応させることで、重炭酸リチウム溶液を生成し、その後、当該重炭酸リチウム溶液を樹脂とキレート化することで、不純物の徹底除去を行う。最後に、重炭酸リチウム溶液を熱により分解・脱離させることで、高純度の炭酸リチウムを得る。
【００１３】
上記のような高不純度リチウム源から高純度グレードの炭酸リチウムを生成する技術手法は、多くの中間浄化工程を要し、また、作業工程が長いこと、回収率が低いこと、生産コストが高いこと等の、様々な問題を有している。
【発明の概要】
【００１４】
従来技術の上記問題を解決するため、本発明の目的は、バッテリーグレードの水酸化リチウム、高純度グレードの炭酸リチウム、及び、バッテリーグレードの炭酸リチウムを生成する方法及びシステムにおいて、高不純度リチウム原料を配合することで、全体的なリチウム回収率を高め、製品品質を向上させ、かつ、高不純度リチウム原料を用いて市場の需要を満たす低コストで、高品質の水酸化リチウム、高純度グレードの炭酸リチウム、及び、バッテリーグレードの炭酸リチウムの生成物を生成することができる、方法及びシステムを提供することにある。
【００１５】
本発明は、高不純度リチウム源からバッテリーグレード及び高純度グレードの水酸化リチウム及び炭酸リチウムを生成する方法であって、以下の工程を備えた方法を提供する。
（Ａ）精製リチウム塩溶液の生成工程
（ａ）高不純度リチウム源の処理工程：  品質に差がある前記高不純度リチウム源について理化学的な複数の不純物除去方法の異なる組み合わせにより前処理を行い、Li+（７〜２４ｇ／Ｌ）、K+（０．０１〜０．０５ｇ／Ｌ）、Na+（０．０５〜０．１ｇ／Ｌ）、Ca2+（０．０１〜０．０２ｇ／Ｌ）、Mg2+（０．０００〜０．００５ｇ／Ｌ）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る工程
（ｂ）浄化リチウム塩溶液の精製工程：  前記浄化リチウム塩溶液のｐＨを８〜９に調整し、イオン交換キレート樹脂による前記浄化リチウム塩溶液の不純物徹底除去処理を行うことで、Li+（７〜２４ｇ／Ｌ）、Ca（１ｐｐｍ以下）、Mg（１ｐｐｍ以下）、Fe（１ｐｐｍ以下）、Mn（１ｐｐｍ以下）、Zn（１ｐｐｍ以下）、Al（１ｐｐｍ以下）、SO42-（０〜２００ｇ／Ｌ）、Cl-（０〜２００ｇ／Ｌ）、B（５ｐｐｍ以下）を含有しかつｐＨ８〜９の精製リチウム塩溶液を得る工程
（Ｂ）バッテリーグレードの水酸化リチウムの生成工程
（ａ）複合電気透析工程：  前記精製リチウム塩溶液を複合電気透析により処理することで、LiOH濃度１〜４ｍｏｌ／Ｌの水酸化リチウム溶液と、H+濃度０．５〜２ｍｏｌ／Ｌの希酸溶液とを得る工程
（ｂ）濃縮・結晶化工程：  前記LiOH濃度１〜４ｍｏｌ／Ｌの水酸化リチウム溶液を蒸発・濃縮・結晶化させることで水酸化リチウム懸濁液を得、さらに前記水酸化リチウム懸濁液を冷却・結晶化させ、液体から固体を分離させることで、水酸化リチウム湿潤細粒と、許容外の高不純度母液とを得、そして、前記水酸化リチウム湿潤細粒を後処理することで、前記バッテリーグレードの水酸化リチウムを得る工程
（Ｃ）高純度グレードの水酸化リチウムの生成工程
前記水酸化リチウム湿潤細粒を溶解させることで８０〜１００℃の飽和水酸化リチウム溶液を生成し、前記飽和水酸化リチウム溶液をろ過することでろ液を得、その後、前記ろ液を冷却し結晶化させることで、液体から固体を分離させ、高純度グレードの水酸化リチウム湿潤体と、結晶化母液とを得、そして、前記高純度グレードの水酸化リチウム湿潤体を後処理することで、前記高純度グレードの水酸化リチウムを得る工程
（Ｄ）高純度グレードの炭酸リチウムの生成工程
前記高純度グレードの水酸化リチウム湿潤体を純水で溶解させることで水酸化リチウム溶液を生成し、前記水酸化リチウム溶液をろ過することでろ液を得、その後、前記ろ液に二酸化炭素を導入して炭化反応を生じさせ、当該炭化反応の後、液体から固体を分離させ、高純度グレードの炭酸リチウム湿潤体と、炭化母液とを得、そして、前記高純度グレードの炭酸リチウム湿潤体を後処理することで、前記高純度グレードの炭酸リチウムを得る工程
（Ｅ）バッテリーグレードの炭酸リチウムの生成工程
バッテリーグレードの炭酸リチウムの種晶を基液に添加して均一に混合し、二酸化炭素、及び、前記工程（Ｂ）で得られた許容外の高不純度母液と前記工程（Ｄ）で得られた許容外の炭化母液とから構成される許容外の水酸化リチウム溶液を導入し、化学反応を生じさせ、前記化学反応により得られた炭酸リチウムスラリーをエージングし、液体から固体を分離させることで、炭化母液とバッテリーグレードの炭酸リチウム湿潤体とを得、最後に、前記バッテリーグレードの炭酸リチウム湿潤体を後処理することで、前記バッテリーグレードの炭酸リチウムを得る工程
【００１６】
さらに、本発明では、前記工程（Ａ）で得られた精製リチウム塩溶液と、炭酸ナトリウム溶液との化学反応により、バッテリーグレードの炭酸リチウムを生成することができる。
【００１７】
また、本発明は、高不純度リチウム源からバッテリーグレード及び高純度グレードの水酸化リチウム及び炭酸リチウムを生成するシステムを提供する。前記システムは、生成順序に応じて配置された、精製リチウム塩溶液生成サブシステムと、バッテリーグレード水酸化リチウム生成サブシステムと、高純度グレード水酸化リチウム生成サブシステムと、高純度グレード炭酸リチウム生成サブシステムと、バッテリーグレード炭酸リチウム生成サブシステムとを備えている。
前記精製リチウム塩溶液生成サブシステムは、フィルタモジュールと、リチウム抽出・吸着モジュールと、リチウムエンリッチ・濃縮モジュールと、化学的不純物除去モジュールと、リチウム沈殿反応モジュールと、酸分解・溶解モジュールと、浄化リチウム塩溶液精製モジュールとを備え、不純物除去処理において高不純度リチウム源に応じて前記モジュールの異なる組み合わせが選択され、前記浄化リチウム塩溶液精製モジュールが精製に用いられることで、バッテリーグレード及び高純度グレードの水酸化リチウム及び炭酸リチウムの生産要件を満たす精製リチウム塩溶液が得られる。
前記バッテリーグレード水酸化リチウム生成サブシステムは、順番に接続された、複合電気透析装置と、ＭＶＲ蒸発・濃縮・結晶化装置と、ＤＴＢ冷却・結晶化装置又はＯＳＬＯ冷却・結晶化装置とを備えている。
前記高純度グレード水酸化リチウム生成サブシステムは、順番に接続された、溶解タンクと、フィルタと、ＤＴＢ冷却・結晶化装置又はＯＬＳＯ冷却・結晶化装置とを備えている。
前記高純度グレード炭酸リチウム生成サブシステムは、順番に接続された、溶解タンクと、フィルタと、第１炭化反応装置とを備えている。
前記バッテリーグレード炭酸リチウム生成サブシステムは、第２炭化反応装置と、エージングセルとを備えている。
【００１８】
本発明は、従来技術に比べ、以下の利点を有する。
【００１９】
１）前記高不純度リチウム源からバッテリーグレード及び高純度グレードの水酸化リチウム及び炭酸リチウムを生成する方法は、より広範囲の原料をリチウム原料として適用できる。前記方法は、高不純度のリチウム含有溶液（例えば、塩湖かん水や、リチウム沈殿母液）、又は、その他の高不純度・低リチウム含有の溶液から、迅速かつ効率的に、リチウムを抽出するのに用いられ、リチウムイオンをカリウムイオン、ナトリウムイオン、カルシウムイオン、マグネシウムイオン及びホウ素イオンから効率よく分離できる。さらに、前記方法は、複数のリチウム鉱から硫酸リチウム溶液又は塩化リチウム溶液を生成するのに用いることができる。
【００２０】
２）本発明は、リチウム含有量や不純物の種類及び含有量が様々な高不純度リチウム源を処理するため、高不純度リチウム源の品質に応じて理化学的処理方法が異なる別々の組み合わせを提供することで、バッテリーグレード及び高純度グレードの水酸化リチウム及び炭酸リチウム生成物の品質要件を満たすことができる。
【００２１】
３）本発明は、従来技術と比較して、排ガス・廃水・残渣という３つの廃棄物や、再利用可能な水や、作業過程で副産物として生成される酸性の母液を低減でき、環境保護に有効であるという明らかな利点を有する。
【００２２】
４）本発明は、低コストかつ高品質に、高不純度リチウム源からバッテリーグレード及び高純度グレードの水酸化リチウム及び炭酸リチウムを生成する方法及びシステムを提供する。
【図面の簡単な説明】
【００２３】
【図１】本発明の一実施形態に係る高不純度リチウム源からバッテリーグレード及び高純度グレードの水酸化リチウム及び炭酸リチウムを生成する方法のフローチャートであり、第１高不純度リチウム源の処理フローに関する図である。
【図２】本発明の一実施形態に係る高不純度リチウム源からバッテリーグレード及び高純度グレードの水酸化リチウム及び炭酸リチウムを生成する方法のフローチャートであり、第２高不純度リチウム源の処理フローに関する図である。
【図３】本発明の一実施形態に係る高不純度リチウム源からバッテリーグレード及び高純度グレードの水酸化リチウム及び炭酸リチウムを生成する方法のフローチャートであり、高不純度固体リチウム塩の処理フローに関する図である。
【図４】本発明の一実施形態に係る高不純度リチウム源からバッテリーグレード及び高純度グレードの水酸化リチウム及び炭酸リチウムを生成するシステムの構造を示す図である。
【図５】本発明に係る逆浸透・電気透析結合装置の構造を示す模式図である。
【図６】本発明に係る複合電気透析装置の構造を示す模式図である。
【発明を実施するための形態】
【００２４】
本明細書に開示されている全ての方法および手順における全ての特徴又は工程は、相互に排他的な特徴及び／又は工程を除いて、任意の方法で組み合わせることができる。
【００２５】
本明細書に開示されている任意の特徴は、別段の記載がない限り、他の同等又は類似の特徴に置き換えることができ、即ち、各特徴は、別段の記載がない限り、一連の同等又は類似の特徴の例に過ぎない。
【００２６】
本発明に係る高不純度リチウム源からバッテリーグレード及び高純度グレードの水酸化リチウム及び炭酸リチウムを生成する方法について、詳細に説明する。
【００２７】
本発明は、主に以下の種類の高不純度リチウム源からの生成及び製造に適している。
【００２８】
第１高不純度リチウム源は、Li+（０．１〜４ｇ／Ｌ）、Na+（２〜１１０ｇ／Ｌ）、K+（０．５〜５０ｇ／Ｌ）、Mg2+（０〜１００ｇ／Ｌ）、Ca2+（０〜２０ｇ／Ｌ）、B（０〜５ｇ／Ｌ）、SO42-（０〜２５０ｇ／Ｌ）、Cl-（０〜２００ｇ／Ｌ）を含有しかつｐＨ６〜１２の高不純度リチウム源、又は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２のリチウム塩溶液である。
【００２９】
第２高不純度リチウム源は、Li+（１４〜４０ｇ／Ｌ）、Na+（２０〜８０ｇ／Ｌ）、K+（０〜３０ｇ／Ｌ）、Mg2+（０〜２０ｇ／Ｌ）、Ca2+（０〜１０ｇ／Ｌ）、B（０〜１５ｇ／Ｌ）を含有する高塩度・高不純度のリチウム溶液、又は、粗製硫酸リチウムと塩化リチウムとを溶解させて指定の範囲にすることで得られる高塩度・高不純度のリチウム溶液である。
【００３０】
高不純度固体リチウム塩は、Na（０．５〜１質量％）、K（０．１〜０．５質量％）、Ca（０．５〜３質量％）、Mg（０．３〜５質量％）を含有する、高不純度の炭酸リチウム、硫酸リチウム、塩化リチウム、又は、硫酸リチウムと塩化リチウムとの複合塩である。
【００３１】
リチウム含有量や不純物の含有量及び種類が様々な高不純度リチウム源に対し、本発明は、リチウム含有溶液の性質に応じて様々なモジュールを組み合わせることで高不純度リチウム源から浄化リチウム塩溶液を生成し、バッテリーグレード及び高純度グレードの水酸化リチウム及び炭酸リチウム生成物の生産要件を満たす精製リチウム塩溶液を得る。本発明において「含有する」とは、「含む」を意味し、即ち、記載されたイオン又は成分以外のイオン又は成分があることを意味する。
【００３２】
図１〜図３は、互いに異なる高不純度リチウム源のそれぞれからバッテリーグレード及び高純度グレードの水酸化リチウム及び炭酸リチウムを生成する方法を示すフローチャートである。図１〜図３に示すように、高純度グレード及びバッテリーグレードの水酸化リチウム及び炭酸リチウム生成物の品質要件が満たされるよう、高不純度リチウム源に応じて異なる工程及びモジュールが組み合わされる。
【００３３】
本発明の一実施形態によると、高不純度リチウム源からバッテリーグレード及び高純度グレードの水酸化リチウム及び炭酸リチウムを生成する方法は、以下の工程を備えている。
【００３４】
（Ａ）精製リチウム塩溶液の生成工程
【００３５】
（ａ）高不純度リチウム源の処理工程：  品質に差がある高不純度リチウム源について理化学的な複数の不純物除去方法の異なる組み合わせにより前処理を行い、Li+（７〜２４ｇ／Ｌ）、K+（０．０１〜０．０５ｇ／Ｌ）、Na+（０．０５〜０．１ｇ／Ｌ）、Ca2+（０．０１〜０．０２ｇ／Ｌ）、Mg2+（０．０００〜０．００５ｇ／Ｌ）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る工程
【００３６】
１）第１高不純度リチウム源（即ち、Li+（０．１〜４ｇ／Ｌ）、Na+（２〜１１０ｇ／Ｌ）、K+（０．５〜５０ｇ／Ｌ）、Mg2+（０〜１００ｇ／Ｌ）、Ca2+（０〜２０ｇ／Ｌ）、B（０〜５ｇ／Ｌ）、SO42-（０〜２５０ｇ／Ｌ）、Cl-（０〜２００ｇ／Ｌ）を含有しかつｐＨ６〜１２の、Li+を含有する高不純度リチウム源、又は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２の、リチウム塩溶液）についての作業工程は、図１に示されている。
【００３７】
ｐＨ６〜８に調整された第１高不純度リチウム源をろ過してろ液を得、当該ろ液にリチウムイオン交換吸着剤を添加してリチウムを選択的に吸着させる。そして、吸着により飽和したリチウムイオン交換吸着剤を水で洗浄し、希酸で周期的に脱離させることで、リチウム含有脱離液を得る。当該リチウム含有脱離液のｐＨを７〜９に調整して３０〜６０分間反応させた後、当該脱離液をろ過してろ液を得る。当該ろ液をエンリッチ・濃縮することで、リチウムリッチ溶液を得る。そして、当該溶液について化学的な不純物除去を行うことで、浄化リチウム塩溶液を得る。
【００３８】
具体的には、第１高不純度リチウム源を、サンドフィルタ、セラミックフィルタ、ＰＡ微多孔管フィルタ、ＰＥ微多孔管フィルタのいずれかでろ過し、ろ液を得る。その後、第１高不純度リチウム源のろ液を、リチウムイオン交換吸着剤が充填された吸着器に圧送し、リチウムを選択的に吸着させることで、リチウムイオンをカルシウムイオン、マグネシウムイオン、ナトリウムイオン、カリウムイオン及びホウ素イオンから効率よく分離できる。
【００３９】
リチウムイオン交換吸着剤は、リチウムイオンを記憶可能で、かつ、格子間で水素イオンと交換してリチウムイオンを選択的に吸着可能な、リチウムイオンシーブである。例えば、H2Mn2O4又はH2TiO3がリチウムイオン交換吸着剤として適用可能である。飽和したリチウムイオン交換吸着剤を水で洗浄し、洗浄水を排出した後、吸着により飽和したリチウムイオン交換吸着剤を希酸で脱離させることで、リチウム含有脱離液を得る。
【００４０】
好ましくは、リチウムイオン交換吸着剤の３〜５倍の体積の洗浄水を用いて、リチウムイオン交換吸着剤と高不純度リチウム源の残渣とを吸着器中で洗浄する。純水の利用率を向上させるため、リチウムイオン交換吸着剤含有量の１〜２倍の体積の最初の洗浄水は、不純物の含有量が比較的多いため、直接排水し、残りの２〜３倍の体積の洗浄水は、次の吸着器において、リチウムイオン交換吸着剤含有量の１〜２倍の体積の最初の洗浄水として回収し、洗浄後は吸着器内の洗浄水を全て排水する。
【００４１】
吸着により飽和したリチウムイオン交換吸着剤を洗浄して洗浄水を排出した後、希酸を用いてリチウムイオンシーブで吸着したリチウムを脱離させる。具体的には、リチウムイオン交換吸着剤を、H+濃度０．２〜０．５ｍｏｌ／Ｌの希酸で０．５〜１時間脱離させることで、リチウム含有脱離液を得る。希酸は、好ましくは硫酸及び塩酸の少なくとも１つであり、希酸のH+濃度は０．２〜０．５ｍｏｌ／Ｌであり、脱離が０．５〜１時間持続する。脱離液のH+は脱離過程でリチウムイオン交換吸着剤のLi+と交換されるため、脱離液のH+濃度は脱離効率に伴い減少する。効率的な脱離を維持するには、脱離液のH+濃度が０．２〜０．５ｍｏｌ／Ｌに維持されるよう、希酸を添加する必要がある。リチウムイオン交換吸着剤を希酸で脱離させた後、リチウムイオン交換吸着剤の１〜２倍の体積の水でリチウムイオン交換吸着剤を洗浄し、当該水を吸着器内の脱離液と共に排出する。そして、脱離液を洗浄水と混合してリチウム含有脱離液を得る。その後、洗浄された吸着器を用いて別のサイクルでリチウムを選択的に吸着させる。
【００４２】
希硫酸を用いて脱離させて硫酸リチウム脱離液を得た後、希塩酸を用いて脱離させて塩化リチウム脱離液を得る。得られたリチウム含有脱離液は、Li+（１〜３ｇ／Ｌ）、Na+（０．００５〜０．０５ｇ／Ｌ）、K+（０．０００〜０．００５ｇ／Ｌ）、Ca2+（０．００１０〜０．０１ｇ／Ｌ）、Mg2+（０．０００〜０．００５ｇ／Ｌ）、B（０．０００〜０．００５ｇ／Ｌ）を含有しかつｐＨ１〜４である。
【００４３】
具体的には、リチウム含有脱離液をエンリッチ・濃縮し、リチウムリッチ溶液を得る。エンリッチ・濃縮は、逆浸透・電気透析結合のエンリッチ・濃縮である。好ましくは、水酸化ナトリウム、水酸化リチウム又は類似のアルカリを用いてリチウム含有脱離液のｐＨを７〜９に調整し、セラミックフィルタ、ＰＡ微多孔管フィルタ及びＰＥ微多孔管フィルタのいずれかを用いて、３０〜６０分間の反応後にリチウム含有脱離液をろ過し、リチウム含有脱離液の処理ろ液を得る。そして、リチウム含有脱離液の処理ろ液について逆浸透・電気透析結合のエンリッチ・濃縮を行い、リチウムリッチ溶液と脱塩生産水とを得る。
【００４４】
具体的には、リチウム含有脱離液を逆浸透・電気透析結合装置で処理してろ液を得、当該ろ液をエンリッチ・濃縮することで、リチウムリッチ溶液及び脱塩生産水を得る。図５は、本発明に係る逆浸透・電気透析結合装置の構造を示す模式図である。図５に示すように、本発明に係る逆浸透・電気透析結合装置は、三段ディスク管逆浸透（ＤＴＲＯ）ユニット１と、塩室及び濃縮塩室を備えた二室電気透析ユニット２とを結合して構成される。リチウム含有脱離液を処理して得られたろ液を三段ディスク管逆浸透ユニット１内で濃縮し、逆浸透濃縮物と脱塩生産水とを得る。そして、逆浸透濃縮物を二室電気透析ユニット２の塩室に供給し、電界の存在下でリチウムイオンを濃縮塩室に移動させ、濃縮塩室からリチウムリッチ溶液を得る。塩室内のリチウム含有量は低下する。そして、塩室から得られた低リチウム含有塩溶液と、リチウム含有脱離液を処理して得られたろ液とを、三段ディスク管逆浸透ユニット１に供給し、濃縮処理を行う。そして、当該システムが結合動作を行う。上記得られた逆浸透濃縮物は、Li+（４〜７ｇ／Ｌ）、Ca2+（０．００５〜０．０１ｇ／Ｌ）、Mg2+（０．０００〜０．００２ｇ／Ｌ）を含有しかつｐＨ７〜９である。上記得られた脱塩生産水は、リチウムイオン交換吸着剤の洗浄水として使用することができる。また、上記得られたリチウムリッチ溶液は、Li+（７〜２４ｇ／Ｌ）、Ca2+（０．０１〜０．０２ｇ／Ｌ）、Mg2+（０．０１〜０．０２ｇ／Ｌ）、Mn2+（０．０００〜０．００２ｇ／Ｌ）、Fe2+（０．０００〜０．００２ｇ／Ｌ）、B（０．０１〜０．０６ｇ／Ｌ）を含有しかつｐＨ7〜9である。
【００４５】
化学的不純物除去を行った後、リチウムリッチ溶液をろ過することで、浄化リチウム塩溶液を得る。
【００４６】
具体的には、濃度２００〜３００ｇ／Ｌの炭酸ナトリウム溶液をリチウムリッチ溶液に添加し、炭酸ナトリウム過剰量を０．３〜０．５ｇ／Ｌに制御して、８０〜９０℃の温度で１０〜３０分間リチウムリッチ溶液と反応させ、さらに、アルカリでリチウムリッチ溶液のｐＨを９〜１１に調整した後、上記温度で３０〜６０分間反応させる。その後、リチウムリッチ溶液を、板枠フィルタ、キャンドルフィルタ及び微多孔フィルタのいずれかで粗ろ過してろ液を得る。その後、ろ過精度０．１〜０．２ｕｍの微多孔フィルタ又はセラミックフィルタを用いて当該ろ液を精密ろ過することで、Li+（７〜２４ｇ／Ｌ）、Ca2+（１０ｐｐｍ以下）、Mg2+（１ｐｐｍ以下）、Mn（５ｐｐｍ以下）、Fe（１ｐｐｍ以下）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る。
【００４７】
２）第２高不純度リチウム源（即ち、Li+（１４〜４０ｇ／Ｌ）、Na+（２０〜８０ｇ／Ｌ）、K+（０〜３０ｇ／Ｌ）、Mg2+（０〜２０ｇ／Ｌ）、Ca2+（０〜１０ｇ／Ｌ）、B（０〜１５ｇ／Ｌ）を含有する高塩度・高不純度のリチウム溶液、又は、粗製硫酸リチウムと塩化リチウムとを溶解させて指定の範囲にすることで得られる高塩度・高不純度のリチウム溶液）については、以下の前処理工程が実行され、第２高不純度リチウム源を前処理することで浄化リチウム塩溶液を得、当該浄化リチウム塩溶液をバッテリーグレード及び高純度グレードの水酸化リチウム及び炭酸リチウムの生成に用いる。当該作業工程は、図２に示されている。
【００４８】
具体的な前処理工程は、以下のとおりである。
【００４９】
（１）第２高不純度リチウム源について化学的不純物除去を行うことで、Li+（１４〜４０ｇ／Ｌ）、Na+（２０〜８０ｇ／Ｌ）、K+（０〜３０ｇ／Ｌ）、Mg2+（１ｐｐｍ以下）、Ca2+（１０ｐｐｍ以下）、B（０〜５ｇ／Ｌ）を含有しかつｐＨ９〜１１のリチウム含有不純物除去済溶液を得る。
【００５０】
具体的には、濃度２００〜３００ｇ／Ｌの炭酸ナトリウム溶液を第２高不純度リチウム源に添加し、炭酸ナトリウム過剰量を０．３〜０．５ｇ／Ｌに制御して、８０〜９０℃の温度で１０〜３０分間第２高不純度リチウム源と反応させ、さらに、アルカリで第２高不純度リチウム源のｐＨを９〜１１に調整した後、上記温度で３０〜６０分間反応させる。そして、第２高不純度リチウム源を、板枠フィルタ、キャンドルフィルタ及び微多孔フィルタのいずれかで粗ろ過してろ液を得る。そして、ろ過精度０．１〜０．２ｕｍの微多孔フィルタ又はセラミックフィルタを用いて当該ろ液を精密ろ過することで、Li+（１４〜４０ｇ／Ｌ）、Na2+（２０〜９０ｇ／Ｌ）、K+（０〜３０ｇ／Ｌ）、Mg2+（１ｐｐｍ以下）、Ca2+（１０ｐｐｍ以下）、B（０〜５ｇ／Ｌ）を含有しかつｐＨ９〜１１のリチウム含有不純物除去済溶液を得る。
【００５１】
（２）リチウム含有不純物除去済溶液を炭酸ナトリウム溶液で沈殿させ、連続供給及び連続分離により得られた炭酸リチウムスラリーについて、固形分濃度２０〜４０％になるように増させた後、固液分離を行うことで、炭酸リチウム湿潤細粒及びリチウム沈殿母液を得る。ここで、当該リチウム沈殿母液は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２の第１高不純度リチウム源である。当該リチウム沈殿母液を戻して第１高不純度固体リチウム塩の処理工程を行い、浄化リチウム塩溶液を得る。
【００５２】
具体的には、リチウム含有不純物除去済溶液と、濃度２００〜３００ｇ／Ｌの炭酸ナトリウム溶液とを、沈殿反応のため、連続結晶化反応装置に同時に添加する。反応システムの温度を８５〜９５℃に制御し、かつ、反応システムに入るときの瞬間Li濃度が３〜７ｇ／Ｌに維持されかつ炭酸ナトリウム濃度が３０〜６５ｇ／Ｌに維持されるように炭酸ナトリウム溶液及びリチウム含有不純物除去済溶液の供給速度を制御する。連続供給において、炭酸リチウムスラリーは、連続して分離されて増粘機に送られ、固形分濃度２０〜４０％となる。当該炭酸リチウムスラリーについて遠心分離機で固液分離を行うことで、炭酸リチウム湿潤細粒及びリチウム沈殿母液を得る。
【００５３】
本発明は、連続動作モードを採用し、連続結晶化反応装置に炭酸ナトリウム溶液及びリチウム含有不純物除去済溶液を連続的に添加して、炭酸リチウムスラリーを連続的に得る。炭酸ナトリウム溶液及びリチウム含有不純物除去済溶液の供給速度を制御することで、炭酸リチウムの反応性結晶化の過飽和度を制御し、爆発的な核生成を回避する。これにより、結晶性の高い大粒の炭酸リチウムを得ることができ、固液分離・洗浄が容易になり、炭酸リチウムの純度を向上させることができる。連続結晶化反応装置の起動時において、基液は、純水であってもよいし、得られたリチウム沈殿母液であってもよい。
【００５４】
使用される連続結晶化反応装置は、ドラフト管及び増粘機を備えた反応結晶化装置を含み、リチウム含有不純物除去済溶液及び炭酸ナトリウム溶液の供給口が、ドラフト管の外側に整列して配置されている。増粘機から得られた上清の一部を、ポンプで強制的に反応結晶化装置に戻す。そして、リチウム含有不純物除去済溶液を、単独で又は増粘機から戻された上清と混合した後に、瞬間Li濃度が３〜７ｇ／Ｌとなるよう維持し、その後、反応結晶化装置のドラフト管に送って炭酸ナトリウム溶液と反応させて沈殿させる。そして、連続反応結晶化装置に炭酸ナトリウム溶液を添加し、炭酸ナトリウム濃度が３０〜６５ｇ／Ｌになるように維持されるように混合する。反応結晶化装置の攪拌により、ドラフト管内の液体が上方に移動し、上下に循環する流れ場を形成する。これにより、リチウム含有不純物除去済溶液と炭酸ナトリウム溶液とが、反応システム内の溶液と予め混合され、ドラフト管に供給されて反応する前に濃度が低下する。このようにして、反応の過飽和度を制御し、炭酸リチウムの反応結晶化率、結晶形態及び粒度を制御できる。不純物の混入を低減し、固液分離及び洗浄を容易にして、得られる炭酸リチウム湿潤細粒の純度を高めることができる。
【００５５】
（３）得られた炭酸リチウム湿潤細粒を、硫酸、塩酸、又は、H+濃度２〜３ｍｏｌ／Ｌの塩酸と硫酸の混合物と反応させ、反応終点のｐＨを４〜６に制御して、液体を得る。上記液体にアルカリを添加することでｐＨを９〜１１に調整し、その後当該液体をろ過し、Li+（７〜２４ｇ／Ｌ）、Ca2+（１ｐｐｍ以下）、Mg2+（１ｐｐｍ以下）、Mn2+（５ｐｐｍ以下）、Fe3+（１ｐｐｍ以下）、SO42-（０〜２００ｇ／Ｌ）、B（０．０１〜０．０６ｇ／Ｌ）を含有しかつｐＨ９〜１１の浄化リチウム塩溶液を得る。
【００５６】
さらに、上記前処理工程で得られた炭酸リチウム湿潤細粒について、さらに処理をすることで、バッテリーグレードの炭酸リチウムを得ることもできる。具体的には、炭酸リチウム湿潤細粒を、６０℃〜８０℃の純水に１：３〜５の固液比で添加し、３０〜６０分間攪拌洗浄する。その後、炭酸リチウム湿潤細粒について固液分離、乾燥、粉砕、除鉄を行い、バッテリーグレードの炭酸リチウム生成物を得る。上記攪拌洗浄用の水は、炭酸ナトリウムの生成で再利用されたものである。
【００５７】
ｃ）高不純度固体リチウム塩（即ち、Na（０．５〜１質量％）、K（０．１〜０．５質量％）、Ca（０．５〜３質量％）、Mg（０．３〜５質量％）を含有する、高不純度の炭酸リチウム、硫酸リチウム、塩化リチウム、又は、硫酸リチウムと塩化リチウムとの複合塩）については、高不純度固体リチウム塩を希酸又は純水に溶解させてリチウム塩溶液を生成する。当該リチウム塩溶液をろ過して不溶性不純物のないろ液を得、当該ろ液について化学的不純物除去を行うことで浄化リチウム塩溶液を得る。そして得られた浄化リチウム塩溶液を用いて、バッテリーグレード及び高純度グレードの水酸化リチウム及び炭酸リチウムを生成する。当該作業工程は、図３に示されている。
【００５８】
具体的には、高不純度の炭酸リチウムを、硫酸、塩酸、又は、H+濃度２〜３ｍｏｌ／Ｌの塩酸と硫酸の混合物と反応させ、反応終点のｐＨを４〜６に制御して、液体を得る。当該液体をろ過し、リチウム塩溶液を得る。そして、高不純度の硫酸リチウム、塩化リチウム、又は、硫酸リチウムと塩化リチウムとの複合塩を、純水で溶解させることで、Li+（７〜２４ｇ／Ｌ）を含有するリチウム塩溶液を得る。
【００５９】
具体的には、濃度２００〜３００ｇ／Ｌの炭酸ナトリウム溶液をリチウム塩溶液に添加し、炭酸ナトリウム過剰量を０．３〜０．５ｇ／Ｌに制御して、８０〜９０℃の温度で１０〜３０分間リチウム塩溶液と反応させ、さらに、アルカリでリチウム塩溶液のｐＨを９〜１１に調整した後、上記温度で３０〜６０分間反応させる。その後、リチウム塩溶液を、板枠フィルタ、キャンドルフィルタ及び微多孔フィルタのいずれかで粗ろ過してろ液を得る。その後、ろ過精度０．１〜０．２ｕｍの微多孔フィルタ又はセラミックフィルタを用いて当該ろ液を精密ろ過することで、Li+（７〜２４ｇ／Ｌ）、K+（０．０１〜０．０5ｇ／Ｌ）、Na2+（０．０１〜０．０２ｇ／Ｌ）、Ca2+（０．００１〜０．０２ｇ／Ｌ）、Mg2+（０．０００〜０．００５ｇ／Ｌ）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る。
【００６０】
（ｂ）浄化リチウム塩溶液の精製工程：  上記工程（ａ）で得られた浄化リチウム塩溶液のｐＨを８〜９に調整し、イオン交換キレート樹脂による浄化リチウム塩溶液の不純物徹底除去処理を行うことで、Li+（７〜２４ｇ／Ｌ）、Ca2+（１ｐｐｍ以下）、Mg2+（１ｐｐｍ以下）、Fe2+（１ｐｐｍ以下）、Mn2+（１ｐｐｍ以下）、Zn2+（１ｐｐｍ以下）、Al3+（１ｐｐｍ以下）、SO42-（０〜２００ｇ／Ｌ）、Cl-（０〜２００ｇ／Ｌ）、B（５ｐｐｍ以下）を含有しかつｐＨ８〜９の精製リチウム塩溶液を得る。
【００６１】
浄化リチウム塩溶液を、５０℃〜６０℃かつｐＨ８〜９に制御して、キレート樹脂が充填されたキレート樹脂イオン交換カラムに投入し、不純物徹底除去処理を行う。キレート樹脂は、カチオンキレート樹脂、好ましくはイミノジ酢酸キレート樹脂である。本発明のキレート樹脂イオン交換カラムは、トリプルカラム（Ａ／Ｂ／Ｃ）モードを採用しており、カラムＡとカラムＢは直列に動作し、カラムＣは非直結再生用であり、カラムＡは一次カラムとして機能し、カラムＢは二次カラムであってセキュアカラムとして機能する。カラムＡが吸着により飽和すると、カラムＢが上昇して一次カラムとして機能し、カラムＣがカラムＢと接続されて二次カラムとして機能する。キレート樹脂イオン交換カラムは、常にＡ→Ｂ、Ｂ→Ｃ、Ｃ→Ａの直列動作モードを用い、Ca（１ｐｐｍ以下）、Mg（１ｐｐｍ以下）、Fe（１ｐｐｍ以下）、Mn（１ｐｐｍ以下）、Zn（１ｐｐｍ以下）、Al（１ｐｐｍ以下）を含有する、不純物除去処理の対象となるリチウム塩溶液を確保する。
【００６２】
吸着によりキレート樹脂を飽和させた後、キレート樹脂について、塩酸又は硫酸を用いた酸再生工程を行い、その後、水酸化リチウム溶液を用いたアルカリ再生工程を行う。上記再生工程で生成されたリチウム含有溶液を、戻し、第１高不純度リチウム源の処理工程を行うことで、浄化リチウム塩溶液を得る。
【００６３】
（Ｂ）バッテリーグレードの水酸化リチウムの生成工程
【００６４】
（ａ）複合電気透析工程：  上記工程（Ａ）で得られた精製リチウム塩溶液を複合電気透析により処理することで、LiOH濃度１〜４ｍｏｌ／Ｌの水酸化リチウム溶液と、H+濃度０．５〜２ｍｏｌ／Ｌの希酸溶液とを得る。複合電気透析で生成された希酸溶液は、上記工程（Ａ）において吸着・脱離、ｐＨ調整及び／又は樹脂再生、又は炭酸リチウム溶解に使用することができる。水酸化リチウム溶液は、次の工程で処理される。
【００６５】
具体的には、上記精製リチウム塩溶液を複合電気透析装置に圧送し、複合電気透析を行う。図６は、本発明に係る複合電気透析装置の構造を示す模式図である。図６に示すように、本発明に係る複合電気透析装置は、三室バイポーラ膜電気透析ユニット３と、耐アルカリ性電気透析ユニット４と、耐酸性電気透析ユニット５とを連結して形成されており、１〜４ｍｏｌ／Ｌの濃度の水酸化リチウム溶液を得るのに用いられる。複合電気透析を用いることで、三室バイポーラ膜電気透析ユニットで生成された少量の塩溶液からリチウムを効果的に回収することができ、回収率を向上させることができる。
【００６６】
本発明に係る三室バイポーラ膜電気透析ユニット３は、陽極室及び陰極室と、陽極室と陰極室との間の積層膜によって隔てられたアルカリ室３１、酸室３２及び塩室３３と、を備えている。陽極室は電源の正極に接続され、陰極室は電源の負極に接続されている。積層膜は、交互に配置されたバイポーラ膜と陽イオン交換膜と陰イオン交換膜とを備えている。バイポーラ膜は、陽イオン交換膜と、陰イオン交換膜と、これらの間に介在された触媒層とで構成される。アルカリ室３１は、陰イオン交換膜と、バイポーラ膜の陽イオン交換膜との間に形成されている。酸室３２は、陽イオン交換膜と、バイポーラ膜の陰イオン交換膜との間に形成されている。塩室３３は、陰イオン交換膜と、陽イオン交換膜との間に形成されている。
【００６７】
運転中、アルカリ室３１に水酸化リチウム溶液又は純水を導入し、酸室３２に希酸又は純水を導入し、塩室３３に上記工程（Ａ）で得られた精製リチウム塩溶液を導入し、陽極室及び陰極室に電極浸漬液を同時に導入する。電極浸漬液は、電気伝導の役割を担う。直流電界の存在下において、塩室３３内のLi+が陽イオン交換膜を介してアルカリ室３１に供給され、バイポーラ膜表面の水分子がバイポーラ膜の触媒層の触媒作用下で電気分解されてH+とOH-が生成される。電界の存在下で、OH-がバイポーラ膜の陰イオン交換膜を介してアルカリ室３１に供給され、陽イオン交換膜を介してアルカリ室３１に供給されるLi+を有するLiOHを生成する。LiOHが循環を続けることで、水酸化リチウム溶液を得る。塩室３３内のSO42-やCl-等のアニオンは、陰イオン交換膜を介して、酸室３２に供給される。バイポーラ膜により生成されたH+は、電界の存在下においてバイポーラ膜の陽イオン交換膜を介して酸室３２に供給される。そして、SO42-やCl-等のアニオンを有する対応する酸溶液が生成され、アルカリ室３１から水酸化リチウム溶液を得、酸室３２から希酸溶液を得、塩室３３からリチウム塩溶液を得る。
【００６８】
耐アルカリ性電気透析ユニット４は、二室式の電気透析装置であり、陽極室及び陰極室と、陽極室と陰極室との間の積層膜によって隔てられたアルカリ室４１及び濃縮アルカリ室４２と、を備えている。陽極室は電源の正極に接続され、陰極室は電源の負極に接続されている。積層膜は、交互に配置された陽イオン交換膜と陰イオン交換膜とを備えている。アルカリ室４１は、陰イオン交換膜と陽イオン交換膜との間に形成されている。濃縮アルカリ室４２は、陽イオン交換膜と陰イオン交換膜との間に形成されている。陽イオン交換膜及び陰イオン交換膜は、耐アルカリ性の同種の膜である。
【００６９】
三室バイポーラ膜電気透析ユニットのアルカリ室４１から得られた水酸化リチウム溶液を、耐アルカリ性電気透析ユニットのアルカリ室４１に導入する。直流電界の存在下において、濃縮アルカリ室４２からLiOH濃度１〜４ｍｏｌ／Ｌの水酸化リチウム溶液を得る。そして、アルカリ室４１内の濃度が低下した水酸化リチウム溶液を、三室バイポーラ膜電気透析ユニットのアルカリ室に戻し、循環処理を行う。
【００７０】
耐酸性電気透析ユニット５は、二室式の電気透析装置であり、陽極室及び陰極室と、陽極室と陰極室との間の積層膜によって隔てられた塩室５１及び濃縮塩室５２と、を備えている。陽極室は電源の正極に接続され、陰極室は電源の負極に接続されている。積層膜は、交互に配置された陽イオン交換膜と陰イオン交換膜とを備えている。塩室５１は、陰イオン交換膜と陽イオン交換膜との間に形成されている。濃縮塩室５２は、陽イオン交換膜と陰イオン交換膜との間に形成されている。陽イオン交換膜及び陰イオン交換膜は、耐酸性の同種の膜である。
【００７１】
三室バイポーラ膜電気透析ユニット３の塩室３３から得られたリチウム塩溶液を、塩室５１に導入する。そして、直流電界の存在下で、濃縮塩室５２から得られた濃縮リチウム塩溶液を、精製リチウム塩溶液と共に三室バイポーラ膜電気透析ユニット３の塩室３３に導入し、循環処理を行う。また、塩室５１内の濃度が低下したリチウム塩溶液を、三室バイポーラ膜電気透析ユニット３の酸室３２に戻し、循環処理を行う。
【００７２】
複合電気透析処理後、三室バイポーラ膜電気透析ユニット３のアルカリ室３１及び耐アルカリ性電気透析ユニット４のアルカリ室４１内の水酸化リチウム溶液のLiOH濃度は０．５〜２ｍｏｌ／Ｌ、三室バイポーラ膜電気透析ユニット３の塩室３３及び耐酸性電気透析ユニット５の濃縮塩室５２内のリチウム塩溶液のLi+濃度は７〜１７ｇ／Ｌ、耐酸性電気透析ユニット５の塩室５１から排出されて濃度が低下したリチウム塩溶液のLi+濃度は０．５〜３ｍｏｌ／Ｌ、三室バイポーラ膜電気透析ユニット３の酸室３２から排出された希酸溶液のH+濃度は０．５〜２ｍｏｌ／Ｌ、三室バイポーラ膜電気透析ユニット３の塩室３３から排出されたリチウム塩溶液のLi+濃度は３〜５ｇ／Ｌである。
【００７３】
三室バイポーラ膜電気透析ユニット３及び耐アルカリ性電気透析ユニット４の電極浸漬液として、LiOH濃度０．８〜１．５ｍｏｌ／Ｌの水酸化リチウム溶液を用いる。耐酸性電気透析ユニット５の電極浸漬液として、Li+濃度０．８〜１．５ｍｏｌ／Ｌの対応するリチウム塩溶液を用いる。
【００７４】
（ｂ）濃縮・結晶化工程：  複合電気透析で得られたLiOH濃度１〜４ｍｏｌ／Ｌの水酸化リチウム溶液を蒸発・濃縮・結晶化させることで、水酸化リチウム懸濁液を得る。さらに、当該水酸化リチウム懸濁液を冷却・結晶化装置で冷却・結晶化させた後、固液分離・洗浄を行うことで、水酸化リチウム湿潤細粒を得る。そして、当該水酸化リチウム湿潤細粒について乾燥・粉砕・減磁等の後処理を行うことで、バッテリーグレードの水酸化リチウムを得る。
【００７５】
具体的には、蒸発室を７５〜８０℃に制御した機械的蒸気再圧縮（ＭＶＲ）連続蒸発・濃縮・結晶化装置を用いて、LiOH濃度１〜４ｍｏｌ／Ｌの水酸化リチウム溶液を蒸発・濃縮し、結晶成長・保持時間を３〜５時間として結晶を分離させることで、水酸化リチウム懸濁液を得る。得られた水酸化リチウム懸濁液を冷却・結晶化装置に供給し、再結晶を行う。ＭＶＲ濃縮・結晶化の過程で、母液中の不純物が徐々に濃縮される。母液中の不純物が、K（１０ｇ／Ｌ以上）、Na（２０ｇ／Ｌ以上）又はSO4（４０ｇ／Ｌ以上）を含有する場合、許容外の高不純度母液は、その後のバッテリーグレードの炭酸リチウムの生成用に戻す必要がある。
【００７６】
具体的には、ＭＶＲ蒸発・濃縮・結晶化装置を用いて水酸化リチウムを分離し、水酸化リチウム懸濁液の温度を６０〜８０℃に維持する。より均一な粒径の水酸化リチウム粒子を得るため、また、低温の遠心分離工程での過小サイズの水酸化リチウム粒子の発生を回避するために、ＭＶＲ蒸発・濃縮・結晶化装置から排出された水酸化リチウム懸濁液をＤＴＢ冷又はＯＬＳＯに供給し、結晶化温度を３５〜４０℃に制御し、かつ、結晶成長・保持時間を２〜４時間として、連続冷却結晶化を行う。これにより、粒径が大きく、均一な粒度分布を有し、かつ、ろ過・洗浄・乾燥が容易な水酸化リチウムを得ることができ、高純度の生成物を得ることができる。
【００７７】
本発明により生成されるバッテリーグレードの水酸化リチウムは、GB/T8766-2013におけるLiOH・H2O-D1よりも優れた水酸化リチウムの品質要件を満たし得る。
【００７８】
（Ｃ）高純度グレードの水酸化リチウムの生成工程
【００７９】
水酸化リチウム湿潤細粒を溶解させることで８０〜１００℃の飽和水酸化リチウム溶液を生成し、当該飽和水酸化リチウム溶液をろ過することでろ液を得る。その後、当該ろ液を冷却し結晶化させることで、固液分離を行い、高純度グレードの水酸化リチウム湿潤体と、結晶化母液とを得る。そして、高純度グレードの水酸化リチウム湿潤体について洗浄・乾燥・スクリーニング等の後処理を行うことで、高純度グレードの水酸化リチウムを得る。水酸化リチウム湿潤細粒は、加熱された純水、上記工程（Ｂ）で得られた蒸発凝縮水、又は、上記工程（Ｃ）で得られた結晶化母液に、溶解させることができる。
【００８０】
具体的には、ステンレス製の微多孔スティックフィルタ、チタン製の微多孔フィルタ及びキャンドルフィルタのいずれか１つを用いて、飽和水酸化リチウム溶液をろ過する。
【００８１】
冷却・結晶化には、ＤＴＢ結晶化装置又はＯＳＬＯ結晶化装置を用い、結晶化温度を３０〜４０℃、結晶成長・保持時間を３〜５時間として、ろ過された飽和水酸化リチウム溶液を連続的に冷却・結晶化するのが好ましい。また、ＤＴＢ結晶化装置又はＯＳＬＯ結晶化装置のバックステージに真空フラッシュ室を追加し、真空ポンプにより真空フラッシュ室の真空度を−０．０６〜０．０８４ＭＰａに制御する。８０〜１００℃のろ過された飽和水酸化リチウム溶液を、真空フラッシュ室に供給して真空フラッシングを行いかつ６５〜７５℃に予冷した後、ＤＴＢ結晶化装置又はＯＳＬＯ結晶化装置に供給して冷却・結晶化を行う。その後、真空フラッシュ室内の蒸気を、真空ポンプの存在下で熱交換器に供給し、冷却水と熱交換させる。蒸気が冷却・凝縮されて水に変換され、冷却水が加熱されて熱交換後のシステム熱を奪うことで、当該フラッシュシステムに供給された供給液が冷却される。バックステージに真空フラッシュ室を追加したことで、冷却水が直接材料と熱交換されず、熱交換器でのスケーリングを避けることができる。また、バックステージの真空フラッシュ室を用いることで、温度を６５〜７５℃に下げ、後端のＤＴＢ又はＯＳＬＯ冷却・結晶化装置の熱負荷を緩和できる。これにより、ＤＴＢ又はＯＳＬＯ冷却・結晶化装置の熱交換器でのスケーリングやブロッキングのリスクを低減でき、装置を長時間安定して連続運転させることができる。フラッシュシステムの蒸気凝縮水は、当該システムの状況に応じて、真空フラッシュ室から排出したり、真空フラッシュ室に戻したりすることができる。
【００８２】
本発明により生成される高純度グレードの水酸化リチウムの純度は、９９．９９％を超える。
【００８３】
（Ｄ）高純度グレードの炭酸リチウムの生成工程
【００８４】
上記工程（Ｃ）で得られた高純度グレードの水酸化リチウム湿潤体を溶解させることで水酸化リチウム溶液を生成し、当該水酸化リチウム溶液をろ過することでろ液を得る。その後、当該ろ液に二酸化炭素を導入して炭化反応を生じさせ、炭酸リチウム沈殿物を得る。炭化反応の後、固液分離を行い、高純度グレードの炭酸リチウム湿潤体と、炭化母液とを得る。そして、高純度グレードの炭酸リチウム湿潤体について洗浄・乾燥・スクリーニング等の後処理を行うことで、高純度グレードの炭酸リチウムを得る。
【００８５】
高純度グレードの水酸化リチウム湿潤体を、純水、蒸発濃縮水、又は、工程（Ｄ）で得られる許容内の炭化母液に溶解させる。許容内の炭化母液とは、Na（２０ｐｐｍ以下）、K（２０ｐｐｍ以下）、Mg（２ｐｐｍ以下）又はCa（５ｐｐｍ以下）を含有する炭化母液をいう。
【００８６】
具体的には、高純度グレードの水酸化リチウム湿潤体を溶解させ、導電率３００〜３８０ｍｓ／ｃｍの水酸化リチウム溶液を得る。そして、導電率３００〜３８０ｍｓ／ｃｍの水酸化リチウム溶液をバッグフィルタ、キャンドルフィルタ、ステンレス製微多孔フィルタ等でろ過し、ろ液を得る。当該ろ液を第１炭化反応装置に加え、速度を３０〜８０ｒｍｐに制御して攪拌する。攪拌しながら、二酸化炭素を第１炭化反応装置に導入し、炭化反応を生じさせる。ＰＬＣユニットを用いて、導電率計からフィードバックされた導電率データに応じて二酸化炭素の導入率を判定し、二酸化炭素制御弁アクチュエータに指示を出力する。アクチュエータは、二酸化炭素制御弁の開度を制御することで二酸化炭素の導入流量を制御し、さらに、炭化反応システムの導電率の低下率を毎分２〜７ｍｓ／ｃｍに制御する。当該導電率が１００〜１５０ｍｓ／ｃｍに低下したとき、制御弁が自動的にオフになり、二酸化炭素の導入が停止される。２０〜３０分間の連続攪拌により反応させて液体を得た後、固液分離、純水洗浄、乾燥、スクリーニング、パッケージングを行い、高純度グレードの炭酸リチウムを得る。
【００８７】
本発明により生成される高純度グレードの炭酸リチウムの純度は、９９．９９％を超える。
【００８８】
（Ｅ）バッテリーグレードの炭酸リチウムの生成工程
【００８９】
バッテリーグレードの炭酸リチウムの種晶を基液に添加して均一な混合物を得、二酸化炭素、及び、上記工程（Ｂ）で得られた許容外の高不純度母液と前記工程（Ｄ）で得られた許容外の炭化母液とを含有する許容外の水酸化リチウム溶液を導入し、混合物に連続的に導入し、炭酸リチウムスラリーを連続的に分離させる。当該炭酸リチウムスラリーをエージングし、固液分離を行うことで、炭化母液とバッテリーグレードの炭酸リチウム湿潤体とを得る。そして、バッテリーグレードの炭酸リチウム湿潤体を洗浄・乾燥・粉砕させることで、バッテリーグレードの炭酸リチウムを得る。純水、上記工程（Ｄ）で得られた許容外の炭化母液、又は、上記工程（Ｅ）で得られた炭化母液を、基液として用いることができる。
【００９０】
具体的には、純水、工程（Ｄ）で得られた許容外の炭化母液、又は、工程（Ｅ）で得られた炭化母液を、基液として第２炭化反応装置に添加し、６０〜８０℃に加熱する。そして、当該基液に、粒径２０〜４０μｍのバッテリーグレードの炭酸リチウムの種晶を、１〜５％の体積濃度で添加する。反応システムの導電率の変化に応じて、ＰＬＣ制御システムを用いて二酸化炭素制御弁の開度と許容外の水酸化リチウム溶液の充電弁の開度とを制御し、反応システムの導電率を６０〜９０ｍｓ／ｃｍに維持し、反応温度を６０〜８０℃に維持する。炭酸リチウムスラリーを連続供給下で連続的に分離し、エージングセルに添加して３０〜６０分間連続的に反応させる。反応したスラリーを固液分離して炭化母液とバッテリーグレードの炭酸リチウム湿潤体とを得る。バッテリーグレードの炭酸リチウム湿潤体について洗浄・乾燥・粉砕・除鉄等の後処理を行うことで、バッテリーグレードの炭酸リチウムを得る。固液分離により得られた炭化母液は、上記工程（Ａ）においてｐＨ調整に用いることができる。
【００９１】
さらに、本発明では、上記工程（Ａ）で得られた精製リチウム塩溶液を炭酸ナトリウム溶液と反応させることで、バッテリーグレードの炭酸リチウムを生成することができる。
【００９２】
具体的な工程は、以下のとおりである。精製リチウム塩溶液を炭酸ナトリウム溶液で連続的に沈殿させ、炭酸リチウムスラリーを連続的に得る。そして、炭酸リチウムスラリーを増粘させた後、固液分離及び洗浄を行い、炭酸リチウム湿潤細粒及びリチウム沈殿母液を得る。リチウム沈殿母液は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２の第１高不純度リチウム源である。リチウム沈殿母液を戻して第１高不純度固体リチウム塩の処理工程を行い、浄化リチウム塩溶液を得る。得られた炭酸リチウム湿潤細粒について、攪拌洗浄・固液分離・洗浄・乾燥・破砕・減磁等の処理工程を行うことで、バッテリーグレードの炭酸リチウムを得ることができる。攪拌洗浄用の水は、炭酸ナトリウムの溶解に再利用することができる。
【００９３】
具体的には、精製リチウム塩溶液と、濃度２５０〜３００ｇ／Ｌの炭酸ナトリウム溶液とを、沈殿反応のため、連続結晶化反応装置に同時に添加する。反応システムの温度を８５〜９５℃に制御し、かつ、反応システムに入るときの瞬間Li濃度が３〜７ｇ／Ｌに維持されかつ炭酸ナトリウム濃度が３０〜６５ｇ／Ｌに維持されるように炭酸ナトリウム溶液及び精製リチウム塩溶液の供給速度を制御する。連続供給において、炭酸リチウムスラリーは、連続的に分離されて増粘機に送られ、固形分濃度２０〜４０％となる。当該炭酸リチウムスラリーを遠心分離することで、炭酸リチウム湿潤細粒及びリチウム沈殿母液を得る。炭酸リチウム湿潤細粒を洗浄した後、６０〜８０℃の純水又は蒸発凝縮水を１：３〜５の固液比で添加して１０〜３０分間攪拌洗浄する。そして固液分離・洗浄・乾燥・粉砕・減磁を行うことで、バッテリーグレードの炭酸リチウムを得る。得られたリチウム沈殿母液は、リチウムの吸着・抽出のために戻すことができる。
【００９４】
本発明で用いられる炭酸ナトリウム溶液は、炭酸ナトリウムを、純水、攪拌洗浄用水、及び、濃度２００〜３００ｇ／Ｌの溶液を得るための蒸発凝縮水のいずれかと混合し、その後、溶液１立方メートル当たり１〜３ｋｇの水酸化ナトリウムを添加して１０〜３０分間不純物を除去した後、当該溶液をろ過することにより得られたろ液である。水酸化ナトリウム溶液又は水酸化リチウム溶液を、アルカリとして用いることができる。
【００９５】
本発明により生成されるバッテリーグレードの炭酸リチウムは、バッテリーグレードの炭酸リチウムの業界標準であるYS/T582-2013の要件を満たすことができる。具体的には、本発明により生成されるバッテリーグレードの炭酸リチウムは、Li2CO3（９９．５％以上）、Na（０．０２５％以下）、K（０．００１％以下）、Mg（０．００８％以下）、Ca（０．００５％以下）、Fe（０．００１％以下）、Zn（０．０００３％以下）、Cu（０．０００３％以下）、Pb（０．０００３％以下）、Si（０．００３％以下）、Al（０．００１％以下）、Mn（０．０００３以下）、Ni（０．００１％以下）、SO42-（０．００８％以下）、Cl-（０．００３％以下）、及び、磁性物質（３ｐｐｍ以下）を含有する。
【００９６】
また、本発明は、高不純度リチウム源からバッテリーグレード及び高純度グレードの水酸化リチウム及び炭酸リチウムを生成するためのシステムを提供する。図４は、本発明の一実施形態に係る高不純度リチウム源からバッテリーグレード及び高純度グレードの水酸化リチウム及び炭酸リチウムを生成するシステムの構造を示す図である。図４に示すように、本発明に係るシステムは、生成順序に応じて配置された、精製リチウム塩溶液生成サブシステムと、バッテリーグレード水酸化リチウム生成サブシステムと、高純度グレード水酸化リチウム生成サブシステムと、高純度グレード炭酸リチウム生成サブシステムと、バッテリーグレード炭酸リチウム生成サブシステムとを備えている。
【００９７】
精製リチウム塩溶液生成サブシステムは、フィルタモジュールと、リチウム抽出・吸着モジュールと、リチウムエンリッチ・濃縮モジュールと、化学的不純物除去モジュールと、リチウム沈殿反応モジュールと、酸分解・溶解モジュールと、浄化リチウム塩溶液精製モジュールとを備えている。これらモジュールは、不純物除去処理において、リチウムや不純物の含有量が様々な高不純度リチウム源に応じて、異なる態様で組み合わせられる。浄化リチウム塩溶液精製モジュールを用いることで、次工程の要求を満たす精製リチウム塩溶液が得られる。
【００９８】
具体的には、フィルタモジュールは、第１フィルタと、第２フィルタと、第３フィルタとから構成される。第１フィルタは、高不純度リチウム源のろ過に使用されるものであり、サンドフィルタ、セラミックフィルタ、ＰＡ微多孔管フィルタ及びＰＥ微多孔管フィルタのいずれかであってよい。第２フィルタは、リチウム含有脱離液又は溶解液のろ過、又は、不純物除去済溶液の粗ろ過に使用されるものであり、板枠フィルタ、キャンドルフィルタ、セラミックフィルタ、ＰＡ微多孔管フィルタ及びＰＥ微多孔管フィルタのいずれかであってよい。第３フィルタは、不純物除去済溶液の精密ろ過に使用されるものであり、ろ過精度０．１〜０．２ｕｍの微多孔フィルタ又はセラミックフィルタであってよい。
【００９９】
リチウム抽出・吸着モジュールは、吸着器を主に備え、高不純度リチウム源溶液からリチウムを選択的に吸着するために使用される。上記吸着器には、リチウムイオン交換吸着剤が充填されている。
【０１００】
リチウムエンリッチ・濃縮モジュールは、リチウム抽出吸着モジュールで得られたリチウム含有脱離液を濃縮・塩リッチするために主に使用され、特に、三段ディスク管逆浸透ユニット１と、塩室及び濃縮塩室を備えた二室電気透析ユニット２とを結合して構成される逆浸透・電気透析結合装置に使用される。
【０１０１】
化学的不純物除去モジュールは、リチウムリッチ溶液、第２高不純度リチウム源又はリチウム塩溶液から不純物を除去するために使用され、特に、不純物除去反応装置に使用される。
【０１０２】
リチウム沈殿反応モジュールは、特に連続結晶化反応装置であり、炭酸リチウムスラリーを生成するために使用される。リチウム沈殿反応モジュールは、ドラフト管及び増粘機を備えた反応結晶化装置を含み、ドラフト管の外側に供給口が配置されている。炭酸ナトリウム溶液及びリチウム含有不純物除去済溶液／精製リチウム塩溶液を、供給口から反応結晶化装置に供給し、当該システムの反応結晶化装置内の溶液と混合して濃度の低下した混合物を得た後、当該混合物をドラフト管に供給して反応させる。このようにして、炭酸リチウムの反応過飽和度及び反応結晶化速度を制御する。
【０１０３】
酸分解・溶解モジュールは、特に攪拌容器であり、高不純度炭酸リチウム又は炭酸リチウム湿潤細粒の酸分解や、高不純度の塩化リチウム、硫酸リチウム、又は、硫酸リチウムと塩化リチウムとの複合塩の溶解に使用される。
【０１０４】
浄化リチウム塩溶液精製モジュールは、キレート樹脂イオン交換カラムを備え、浄化リチウム塩溶液を精製するために使用される。キレート樹脂イオン交換カラムには、キレート樹脂が充填されている。キレート樹脂イオン交換カラムは、トリプルカラム（Ａ／Ｂ／Ｃ）モードを採用しており、カラムＡとカラムＢは直列に動作し、カラムＣは非直結再生用であり、カラムＡは一次カラム、カラムＢは二次カラムであってセキュアカラムとして機能する。カラムＡが吸着により飽和すると、カラムＢが上昇して一次カラムとして機能し、カラムＣがカラムＢと接続されて二次カラムとして機能する。キレート樹脂イオン交換カラムは、常にＡ→Ｂ、Ｂ→Ｃ、Ｃ→Ａの直列動作モードを用い、Ca（１ｐｐｍ以下）、Mg（１ｐｐｍ以下）、Fe（１ｐｐｍ以下）、Mn（１ｐｐｍ以下）、Zn（１ｐｐｍ以下）、Al（１ｐｐｍ以下）を含有する、不純物が除去されて精製されたリチウム塩溶液を確保する。
【０１０５】
バッテリーグレード水酸化リチウム生成サブシステムは、順番に接続された、複合電気透析装置と、ＭＶＲ蒸発・濃縮・結晶化装置と、ＤＴＢ冷却・結晶化装置又はＯＳＬＯ冷却・結晶化装置とを備えている。
【０１０６】
具体的には、複合電気透析装置は、三室バイポーラ膜電気透析ユニット３と、耐アルカリ性電気透析ユニット４と、耐酸性電気透析ユニット５とを連結して形成されており、１〜４ｍｏｌ／Ｌの濃度の水酸化リチウム溶液を生成することができる。
【０１０７】
複合電気透析装置の三室バイポーラ膜電気透析ユニット３は、陽極室及び陰極室と、陽極室と陰極室との間の積層膜によって隔てられたアルカリ室３１、酸室３２及び塩室３３と、を備えている。陽極室は電源の正極に接続され、陰極室は電源の負極に接続されている。積層膜は、交互に配置されたバイポーラ膜と陽イオン交換膜と陰イオン交換膜とを備えている。バイポーラ膜は、陽イオン交換膜と、陰イオン交換膜と、これらの間に介在された触媒層とで構成される。アルカリ室は、陰イオン交換膜と、バイポーラ膜の陽イオン交換膜との間に形成されている。酸室は、陽イオン交換膜と、バイポーラ膜の陰イオン交換膜との間に形成されている。塩室は、陰イオン交換膜と、陽イオン交換膜との間に形成されている。三室バイポーラ膜電気透析ユニットの外部には、電極浸漬液タンク、アルカリ液タンク、酸液タンク及び供給液タンクが、パイプラインで接続されている。電極浸漬液タンクは陽極室及び陰極室と連通し、アルカリ液タンクはアルカリ室３１と連通し、酸液タンクは酸室３２と連通し、供給液タンクは塩室３３と連通している。
【０１０８】
運転中、アルカリ室３１に水酸化リチウム溶液又は純水を導入し、酸室３２に希酸又は純水を導入し、塩室３３に上記工程（Ｃ）で得られた精製リチウム塩溶液を導入し、陽極室及び陰極室に電極浸漬液を同時に導入する。電界の存在下において、アルカリ室３１から水酸化リチウム溶液を得、酸室３２から希酸溶液を得、塩室３３からリチウム塩溶液を得る。
【０１０９】
複合電気透析装置の耐アルカリ性電気透析ユニット４は、二室式の電気透析装置であり、陽極室及び陰極室と、陽極室と陰極室との間の積層膜によって隔てられたアルカリ室４１及び濃縮アルカリ室４２と、を備えている。陽極室は電源の正極に接続され、陰極室は電源の負極に接続されている。積層膜は、交互に配置された陽イオン交換膜と陰イオン交換膜とを備えている。アルカリ室４１は、陰イオン交換膜と陽イオン交換膜との間に形成されている。濃縮アルカリ室４２は、陽イオン交換膜と陰イオン交換膜との間に形成されている。陽イオン交換膜及び陰イオン交換膜は、耐アルカリ性の同種の膜である。
【０１１０】
三室バイポーラ膜電気透析ユニット３のアルカリ室３１から得られた水酸化リチウム溶液を、耐アルカリ性電気透析ユニットのアルカリ室４１に導入する。電界の存在下において、濃縮アルカリ室４２からLiOH濃度１〜４ｍｏｌ／Ｌの水酸化リチウム溶液を得る。そして、アルカリ室４１内の濃度が低下した水酸化リチウム溶液を、三室バイポーラ膜電気透析ユニット３のアルカリ室３１に戻し、循環処理を行う。
【０１１１】
複合電気透析装置の耐酸性電気透析ユニット５は、二室式の電気透析装置であり、陽極室及び陰極室と、陽極室と陰極室との間の積層膜によって隔てられた塩室５１及び濃縮塩室５２と、を備えている。陽極室は電源の正極に接続され、陰極室は電源の負極に接続されている。積層膜は、交互に配置された陽イオン交換膜と陰イオン交換膜とを備えている。塩室５１は、陰イオン交換膜と陽イオン交換膜との間に形成されている。濃縮塩室５２は、陽イオン交換膜と陰イオン交換膜との間に形成されている。陽イオン交換膜及び陰イオン交換膜は、耐酸性の同種の膜である。
【０１１２】
三室バイポーラ膜電気透析ユニット３の塩室３３から得られたリチウム塩溶液を、塩室５１に導入する。そして、直流電界の存在下で、濃縮塩室５２から得られた濃縮リチウム塩溶液を、精製リチウム塩溶液と共に三室バイポーラ膜電気透析ユニット３の塩室３３に導入し、循環処理を行う。また、塩室５１内の濃度が低下したリチウム塩溶液を、三室バイポーラ膜電気透析ユニット３の酸室３２に戻し、循環処理を行う。
【０１１３】
ＭＶＲ蒸発・濃縮・結晶化装置は、水酸化リチウム溶液から水酸化リチウム結晶を蒸発・濃縮・分離して水酸化リチウム結晶粒子を含む懸濁液を得るために使用される。ＤＴＢ結晶化装置又はＯＳＬＯ結晶化装置は、水酸化リチウム懸濁液を連続的に冷却・結晶化させるために使用され、ＭＶＲ蒸発・濃縮・結晶化装置と組み合わせて使用される。これにより、粒径が大きく、均一な粒度分布を有し、かつ、ろ過・洗浄・乾燥が容易な水酸化リチウムを得ることができ、高純度の生成物を得ることができる。
【０１１４】
高純度グレード水酸化リチウム生成サブシステムは、順番に接続された、溶解タンクと、フィルタと、ＤＴＢ冷却・結晶化装置又はＯＬＳＯ冷却・結晶化装置とを備えている。フィルタは、ステンレス製の微多孔スティックフィルタ、チタン製の微多孔フィルタ及びキャンドルフィルタのいずれかであってよい。ＤＴＢ冷却・結晶化装置又はＯＳＬＯ冷却・結晶化装置は、飽和水酸化リチウム溶液のろ液を冷却・結晶化するために使用される。ＤＴＢ結晶化装置又はＯＳＬＯ結晶化装置のバックステージに真空フラッシュ室を追加し、予冷・結晶化を行うことで、結晶化装置の熱交換器のスケーリングを効果的に低減し、装置を長時間安定して連続運転させることができる。
【０１１５】
高純度グレード炭酸リチウム生成サブシステムは、溶解タンクと、フィルタと、第１炭化反応装置とを備えている。溶解及びろ過により得られた水酸化リチウム溶液を第１炭化反応装置で二酸化炭素と反応させることで、高純度グレードの炭酸リチウムを得る。
【０１１６】
バッテリーグレード炭酸リチウム生成サブシステムは、第２炭化反応装置と、エージングセルとを備えている。第２炭化反応装置は、バッテリーグレード炭酸リチウムの反応及び生成に使用される。エージングセルは、エージング反応に使用される。
【０１１７】
本発明に係る第１炭化反応装置及び第２炭化反応装置は、それぞれ、供給速度を制御するためのＰＬＣ制御ユニットを備えて構成されている。ＰＬＣ制御ユニットは、反応工程において反応システムの導電率を監視する。導電率計は、反応システム内の溶液のイオン濃度を検出する。導電率と、溶液のリチウムイオン濃度とは、線形の相関関係を持っている。ＰＬＣは、導電率計のフィードバックに応じて制御弁の開度を制御することで、全原料の供給速度を調整し、反応システムの導電率を維持し、自動制御及び監視を実現し、反応の瞬間濃度を確保する。さらに、ＰＬＣは、過飽和度を制御し、炭酸リチウムの反応性結晶化を制御することで、完全な結晶形態を有する炭酸リチウム粒子が得られるようにし、生成物の生理化学的特性をさらに確保する。
【０１１８】
本発明に係る方法を組み合わせることで、また、本発明に係る装置の組み合わせにより形成されたシステムにより、高不純度リチウム原料から高純度グレード及びバッテリーグレードの水酸化リチウム及び炭酸リチウム生成物を低コストで生成しかつ市場の需要に対応するという目的を実現することができる。
【０１１９】
本発明に係る方法を組み合わせるにあたり、当業者は、高純度グレード及びバッテリーグレードの水酸化リチウムと炭酸リチウムとの複合生成を実現できる限り、上記システムの装置を調整し最適化することができる。
【０１２０】
上述の実施形態および後述の実施例は、例示的なものであり、本発明の範囲を限定するものではないことを理解されたい。本発明の説明にしたがって当業者によってなされた任意の非本質的な改良及び調整は、本発明の保護範囲に属する。以下の実施例における特定のパラメータは、適用範囲内の一例に過ぎない。即ち、当業者であれば、本発明の説明にしたがって適切な範囲内で選択することができ、以下の実施例における特定の値及び工程に限定されない。
【０１２１】
以下、本発明について、本発明の目的、技術的解決手段及び効果の明確な理解のため、具体的な実施例と組み合わせてさらに詳細に説明する。
【０１２２】
＜実施例１＞
実施例１で用いた高不純度リチウム源は、第１高不純度リチウム源に属する塩湖かん水である。原料かん水は、以下の表１−１に示す仕様を有する。
【０１２３】
【表１−１】
2021507864.tif 000003
【０１２４】
（Ａ）精製リチウム塩溶液の生成工程
【０１２５】
（ａ）高不純度リチウム源の処理工程
【０１２６】
表１−１に示す原料かん水をセラミックフィルタでろ過し、浮遊物やシルトを除去してろ液を得た。当該ろ液をH2Mn2O4イオン交換吸着剤を含む吸着器に圧送し、リチウムを選択的に吸着させた。イオン交換吸着剤を吸着させてリチウムを飽和させた後、かん水を吸着剤の４倍の体積の水で洗い流し、含まれる液体を排出した。濃度０．３ｍｏｌ／Ｌかつ吸着剤の２倍の体積の希硫酸を用いて０．５時間周期的に脱離を行うことで、Li+（１．２ｇ／Ｌ）、Na+（０．０３５ｇ／Ｌ）、K+（０．００１５ｇ／Ｌ）、Ca2+（０．０１ｇ／Ｌ）、Mg2+（０．００１１ｇ／Ｌ）、B（０．００１３ｇ／Ｌ）を含有しかつｐＨ２．５の硫酸リチウム脱離液を得た。
【０１２７】
水酸化リチウムを添加してｐＨを８に調整した硫酸リチウム脱離液を、ＰＡ微多孔管フィルタでろ過し、ろ液を得た。当該ろ液を三段逆浸透・電気透析結合エンリッチ・濃縮装置でエンリッチ・濃縮し、リチウムリッチ溶液と脱塩生産水とを得た。リチウムリッチ溶液は、Li+（１４ｇ／Ｌ）、Ca2+（０．０２ｇ／Ｌ）、Mg2+（０．０１ｇ／Ｌ）、Mn2+（０．００１ｇ／Ｌ）、Fe2+（０．００１ｇ／Ｌ）、B（０．０１１ｇ／Ｌ）を含有しかつｐＨ８であった。脱塩生産水を再利用し、吸着器の洗浄を行った。濃度２５０ｇ／Ｌの炭酸ナトリウム溶液をリチウムリッチ溶液に添加し、炭酸ナトリウム過剰量を０．３ｇ／Ｌに制御して、不純物を除去し、６０℃の温度で３０分間リチウムリッチ溶液と反応させ、さらに、水酸化リチウムでリチウムリッチ溶液のｐＨを１１に調整した後、上記温度で３０分間反応させた。その後、ろ過精度０．２μｍの微多孔フィルタでリチウムリッチ溶液をろ過することで、Li+（１３．５ｇ／Ｌ）、Ca2+（１０ｐｐｍ以下）、Mg2+（１ｐｐｍ以下）、Mn2+（５ｐｐｍ以下）、Fe3+（１ｐｐｍ以下）、SO42-（９１．５８ｇ／Ｌ）、Cl-（１．１ｇ／Ｌ）、B（０．０１ｇ／Ｌ）を含有しかつｐＨ１１の浄化リチウム塩溶液を得た。
【０１２８】
（ｂ）浄化リチウム塩溶液の精製工程
【０１２９】
得られた浄化リチウム塩溶液に硫酸を添加してｐＨを８に調整し、イミノジ酢酸キレート樹脂を添加して不純物徹底除去処理を行うことで、Li+（１３．５ｇ／Ｌ）、Ca2+（１ｐｐｍ以下）、Mg2+（１ｐｐｍ以下）、Fe2+（１ｐｐｍ以下）、Mn2+（１ｐｐｍ以下）、Zn2+（１ｐｐｍ以下）、Al3+（１ｐｐｍ以下）、SO42-（９１．５８ｇ／Ｌ）、Cl-（１．１０ｇ／Ｌ）、B（５ｐｐｍ以下）を含有しかつｐＨ８の精製リチウム塩溶液を得た。
【０１３０】
（Ｂ）バッテリーグレードの水酸化リチウムの生成工程
【０１３１】
（ａ）複合電気透析工程
【０１３２】
精製リチウム塩溶液を複合電気透析により処理することで、LiOH濃度１．５ｍｏｌ／Ｌの水酸化リチウム溶液と、H+濃度０．５ｍｏｌ／Ｌの希酸溶液とを得た。三室バイポーラ膜電気透析ユニットのアルカリ室及び耐アルカリ性電気透析ユニットのアルカリ室内の水酸化リチウム溶液のLiOH濃度は０．５ｍｏｌ／Ｌ、三室バイポーラ膜電気透析ユニットの塩室及び耐酸性電気透析ユニットの濃縮塩室内のリチウム塩溶液のLi+濃度は１０ｇ／Ｌ、耐酸性電気透析ユニットの塩室から排出されて濃度が低下したリチウム塩溶液のLi+濃度は１．６ｇ／Ｌ、三室バイポーラ膜電気透析ユニットの酸室から排出された希酸溶液のH+濃度は０．５ｍｏｌ／Ｌ、三室バイポーラ膜電気透析ユニットの塩室から排出されたリチウム塩溶液のLi+濃度は４ｇ／Ｌであった。三室バイポーラ膜電気透析ユニット及び耐アルカリ性電気透析ユニットの電極浸漬液として、濃度１．０ｍｏｌ／Ｌの水酸化リチウム溶液を用いた。耐酸性電気透析ユニットの電極浸漬液として、Li+濃度０．８ｍｏｌ／Ｌの硫酸リチウム溶液を用いた。
【０１３３】
（ｂ）濃縮・結晶化工程
【０１３４】
蒸発室を７５℃に制御したＭＶＲ蒸発・濃縮・結晶化装置を用いて、濃度１．５ｍｏｌ／Ｌの水酸化リチウム溶液を蒸発・濃縮・結晶化させ、結晶成長・保持時間を４時間として結晶を分離させることで、水酸化リチウム懸濁液を得た。ＭＶＲ蒸発・濃縮・結晶化装置から排出された水酸化リチウム懸濁液を、ＯＬＳＯ結晶化装置に供給し、結晶化温度を３５℃、結晶成長・保持時間を３時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表１−２を参照されたい。
【０１３５】
【表１−２】
2021507864.tif 000004
【０１３６】
（Ｃ）高純度グレードの水酸化リチウムの生成工程
【０１３７】
得られた水酸化リチウム湿潤細粒を加熱して純水に溶解させ、９５℃の飽和水酸化リチウム溶液を得た。飽和水酸化リチウム溶液をろ過してろ液を得、当該ろ液を真空度−０．０７４ＭＰａに制御した真空フラッシュ室に供給して６５℃まで予冷した後、ＯＳＬＯ結晶化装置に供給し、冷却・結晶化温度を４０℃、結晶成長・保持時間を４時間として冷却・結晶化を行い、懸濁液を得た。懸濁液の固液比は１２％であった。当該懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。
【０１３８】
（Ｄ）高純度グレードの炭酸リチウムの生成工程
【０１３９】
上記工程（３）で得られた高純度グレードの水酸化リチウム湿潤体を純水に溶解させ、導電率３８０ｍｓ／ｃｍの水酸化リチウム溶液を生成した。そして、当該水酸化リチウム溶液をキャンドルフィルタでろ過してろ液を得、当該ろ液を第１炭化反応装置に供給し、速度を６０ｒｍｐに制御して攪拌した。攪拌しながら二酸化炭素を第１炭化反応装置に導入して炭化反応を生じさせ、反応システムの導電率が毎分４ｍｓ／ｃｍの速度で低下するように二酸化炭素の流量を制御した。導電率が１５０ｍｓ／ｃｍまで低下したときに、対応する制御弁を自動的にオフにし、二酸化炭素の導入を停止させた。３０分間の連続攪拌により反応させて液体を得た後、当該液体について固液分離、純水洗浄、乾燥、スクリーニング、パッケージングを行うことで、高純度グレードの炭酸リチウムを得た。
【０１４０】
分離により得られた許容内の炭化母液は、水酸化リチウム湿潤細粒の溶解のために戻し、許容外の炭化母液は、次のバッテリーグレードの炭酸リチウムの生成工程に進めた。
【０１４１】
実施例１で得られた高純度グレードの炭酸リチウムの質量を表１−３に示す。
【０１４２】
【表１−３】
2021507864.tif 000005
【０１４３】
（Ｅ）バッテリーグレードの炭酸リチウムの生成工程
【０１４４】
純水を基液として第２炭化反応装置に供給し、６０℃に加熱した。当該基液に、粒径３０μｍのバッテリーグレードの炭酸リチウムの種晶を、３．５％の体積濃度で添加した。ＰＬＣシステムを用いて、二酸化炭素、及び、上記工程（Ｂ）で得られた許容外の高不純度母液と上記工程（Ｄ）で固液分離により得られた許容外の炭化母液とから構成される許容外の水酸化リチウム溶液の、供給速度を制御した。反応システムを、導電率９０ｍｓ／ｓ、反応温度６０℃に維持した。二酸化炭素と水酸化リチウム溶液とを連続的に導入し、炭酸リチウムスラリーを連続的に分離させた。当該炭酸リチウムスラリーをエージングセルに添加し、６０分間連続反応させた。反応したスラリーを固液分離し、炭化母液とバッテリーグレードの炭酸リチウム湿潤体とを得た。当該バッテリーグレードの炭酸リチウム湿潤体について、洗浄、乾燥、粉砕及び減磁を行うことで、バッテリーグレードの炭酸リチウムを得た。実施例１で得られたバッテリーグレードの炭酸リチウムは、GB/T8766-2013の要件を満たしており、その質量を表１−４に示す。
【０１４５】
【表１−４】
2021507864.tif 000006
【０１４６】
＜実施例２＞
実施例２で用いた高不純度リチウム源は、表２−１に示す仕様を有し、第１高不純度リチウム源に属する。
【０１４７】
【表２−１】
2021507864.tif 000007
【０１４８】
（Ａ）精製リチウム塩溶液の生成工程
【０１４９】
（ａ）高不純度リチウム源の処理工程
【０１５０】
表２−１に示す高不純度リチウム源について、水酸化ナトリウムでｐＨを８に調整し、ＰＥ微多孔管フィルタでろ過してろ液を得た。当該ろ液を、H2TiO3イオン交換吸着剤を含む吸着器に圧送し、リチウムを選択的に吸着させた。イオン交換吸着剤を吸着させてリチウムを飽和させた後、含まれるかん水を吸着剤の３倍の体積の純水で洗浄し、含まれる液体を排出した。そして、高不純度リチウム源を、濃度０．５ｍｏｌ／Ｌかつ吸着剤と同じ体積の希硫酸で１時間周期的に脱離させることで、Li+（１．５ｇ／Ｌ）、Na+（０．０５ｇ／Ｌ）、K+（０．００１ｇ／Ｌ）、Ca2+（０．００１ｇ／Ｌ）、Mg2+（０．００１ｇ／Ｌ）,B（０．００0１ｇ／Ｌ）を含有しかつｐＨ２の硫酸リチウム脱離液を得た。当該硫酸リチウム脱離液に水酸化リチウムを添加してｐＨ値を８．９に調整したものを、ＰＥ微多孔管フィルタでろ過してろ液を得た。当該ろ液を三段逆浸透・電気透析結合エンリッチ・濃縮装置でエンリッチ・濃縮し、リチウムリッチ溶液及び脱塩生産水を得た。当該リチウムリッチ溶液は、Li+（１７ｇ／Ｌ）、Ca2+（０．０１２ｇ／Ｌ）、Mg2+（０．０１２ｇ／Ｌ）、Mn2+（０．００１ｇ／）Ｌ、Fe3+（０．００１ｇ／Ｌ）、B（０．００１ｇ／Ｌ）を含有しかつｐＨ８．９であった。濃度３００ｇ／Ｌの炭酸ナトリウム溶液をリチウムリッチ溶液に添加し、炭酸ナトリウム過剰量を０．３ｇ／Ｌに制御して、カルシウムを除去し、７０℃の温度で３０分間リチウムリッチ溶液と反応させ、さらに、水酸化リチウムでリチウムリッチ溶液のｐＨを１１に調整した後、上記温度で３０分間反応させた。その後、ろ過精度０．２μｍの微多孔フィルタを用いてリチウムリッチ溶液をろ過することで、Li+（１７ｇ／Ｌ）、Ca2+（１０ｐｐｍ）、Mg2+（１ｐｐｍ）、Mn2+（５ｐｐｍ）、Fe3+（１ｐｐｍ）、SO42-（０〜２００ｇ／Ｌ）、Cl-（１２０ｇ/Ｌ）、B（０．００１ｇ/Ｌ）を含有しかつｐＨ１１の浄化リチウム塩溶液を得た。
【０１５１】
（ｂ）浄化リチウム塩溶液の精製工程
【０１５２】
得られた浄化リチウム塩溶液に希硫酸を添加してｐＨ値を９に調整したものについて、イミノジ酢酸キレート樹脂による不純物徹底除去処理を行うことで、Li+（１７ｇ／Ｌ）、Ca2+（１ｐｐｍ）、Mg2+（１ｐｐｍ）、Fe3+（１ｐｐｍ）、Mn2+（１ｐｐｍ）、Zn2+（１ｐｐｍ）、Al2+（１ｐｐｍ）、SO42-（１２０ｇ／Ｌ）、Cl-（０．3ｇ／Ｌ）、B（５ｐｐｍ）を含有しかつｐＨ９の精製リチウム塩溶液を得た。
【０１５３】
（Ｂ）バッテリーグレードの水酸化リチウムの生成工程
【０１５４】
（ａ）複合電気透析工程
【０１５５】
得られた精製リチウム塩溶液を複合電気透析により処理することで、LiOH濃度３．０ｍｏｌ／Ｌの水酸化リチウム溶液と、H+濃度１．５ｍｏｌ／Ｌの希酸溶液とを得た。三室バイポーラ膜電気透析ユニットのアルカリ室及び耐アルカリ性電気透析ユニットのアルカリ室内の水酸化リチウム溶液のLiOH濃度は１．５ｍｏｌ／Ｌ、三室バイポーラ膜電気透析装置の塩室及び耐酸性電気透析装置の濃縮塩室内のリチウム塩溶液のLi+濃度は１５ｇ／Ｌ、耐酸性電気透析ユニットの塩室から排出されて濃度が低下したリチウム塩溶液のLi+濃度は２ｇ／Ｌ、三室バイポーラ膜電気透析ユニットの酸室から排出された希酸溶液のH+濃度は１．５ｍｏｌ／Ｌ、三室バイポーラ膜電気透析ユニットの塩室から排出されたリチウム塩溶液のLi+濃度は５ｇ／Ｌであった。三室バイポーラ膜電気透析ユニット及び耐アルカリ性電気透析ユニットの電極浸漬液として、濃度１．２ｍｏｌ／Ｌの水酸化リチウム溶液を用いた。耐酸性電気透析ユニットの電極浸漬液として、Li+濃度１．０ｍｏｌ／Ｌの硫酸リチウム溶液を用いた。
【０１５６】
（ｂ）濃縮・結晶化工程
【０１５７】
蒸発室を８０℃に制御したＭＶＲ蒸発・濃縮・結晶化装置を用いて、濃度３．０ｍｏｌ／Ｌの水酸化リチウム溶液を蒸発・濃縮・結晶化させ、結晶成長・保持時間を３．５時間として結晶を分離させることで、水酸化リチウム懸濁液を得た。ＭＶＲ蒸発・濃縮・結晶化装置から排出された水酸化リチウム懸濁液を、ＤＴＢ結晶化装置に供給し、結晶化温度を３５℃、結晶成長・保持時間を４時間に制御して、連続的に冷却・結晶化を行い、固液分離・洗浄をして水酸化リチウム湿潤細粒を得た。得られた水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表２−２を参照されたい。
【０１５８】
【表２−２】
2021507864.tif 000008
【０１５９】
（Ｃ）高純度グレードの水酸化リチウムの生成工程
【０１６０】
得られた水酸化リチウム湿潤細粒を加熱して蒸発濃縮水に溶解させ、９０℃の飽和水酸化リチウム溶液を得た。飽和水酸化リチウム溶液をろ過してろ液を得、当該ろ液を真空度−０．０８４ＭＰａに制御した真空フラッシュ室に供給し、予冷・結晶化を行った。フラッシュ蒸発により生成された凝縮水は、システムに戻した。水酸化リチウム溶液を、真空フラッシュ室で７０℃まで予冷した後、ＤＴＢ結晶化装置に供給し、冷却・結晶化温度を４０℃、結晶成長・保持時間を４時間として冷却・結晶化を行い、懸濁液を得た。懸濁液の固液比は１７％であった。得られた水酸化リチウム懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。
【０１６１】
（Ｄ）高純度グレードの炭酸リチウムの生成工程
【０１６２】
高純度グレードの水酸化リチウム湿潤体を、上記工程で得られた許容内の炭化母液に溶解させることで、導電率３００ｍｓ／ｃｍの水酸化リチウム溶液を生成した。そして、当該水酸化リチウム溶液をバッグフィルタでろ過することでろ液を得、当該ろ液を第１炭化反応装置に供給し、速度を４０ｒｍｐに制御して攪拌した。攪拌しながら二酸化炭素を第１炭化反応装置に導入して炭化反応を生じさせ、反応システムの導電率が毎分７ｍｓ／ｃｍの速度で低下するように二酸化炭素の流量を制御した。導電率が１５０ｍｓ／ｃｍまで低下したときに、対応する制御弁を自動的にオフにし、二酸化炭素の導入を停止させた。２０分間の連続攪拌により反応させて液体を得た後、当該液体について固液分離、純水洗浄、乾燥、スクリーニング、パッケージングを行うことで、高純度グレードの炭酸リチウムを得た。
【０１６３】
分離により得られた許容内の炭化母液は、水酸化リチウム湿潤細粒の溶解のために戻し、許容外の炭化母液は、次のバッテリーグレードの炭酸リチウムの生成工程に進めた。
【０１６４】
実施例２で得られた高純度グレードの炭酸リチウムの質量を表１−３に示す。
【０１６５】
【表２−３】
2021507864.tif 000009
【０１６６】
（Ｅ）バッテリーグレードの炭酸リチウムの生成工程
【０１６７】
直近の工程で固液分離により得られた許容外の炭化母液を基液として第２炭化反応装置に供給し、８０℃に加熱した。当該基液に、粒径４０μｍのバッテリーグレードの炭酸リチウムの種晶を、１．５％の体積濃度で添加した。ＰＬＣシステムを用いて、二酸化炭素、及び、上記工程（Ｂ）で得られた許容外の高不純度母液と上記工程（Ｄ）で固液分離により得られた許容外の炭化母液とから構成される許容外の水酸化リチウム溶液の、供給速度を制御した。反応システムを、導電率７０ｍｓ／ｓ、反応温度８０℃に維持した。二酸化炭素と水酸化リチウム溶液とを連続的に導入し、炭酸リチウムスラリーを連続的に分離させた。当該炭酸リチウムスラリーをエージングセルに添加し、３０分間連続反応させた。反応したスラリーを固液分離し、炭化母液とバッテリーグレードの炭酸リチウム湿潤体とを得た。当該バッテリーグレードの炭酸リチウム湿潤体について、洗浄、乾燥、粉砕及び減磁を行うことで、バッテリーグレードの炭酸リチウムを得た。実施例２で得られたバッテリーグレードの炭酸リチウムは、GB/T8766-2013の要件を満たしており、その質量を表２−４に示す。
【０１６８】
【表２−４】
2021507864.tif 000010
【０１６９】
＜実施例３＞
実施例３で用いた高不純度リチウム源は、表３−１に示す仕様を有し、第１高不純度リチウム源に属する。
【０１７０】
【表３−１】
2021507864.tif 000011
【０１７１】
（Ａ）精製リチウム塩溶液の生成工程
【０１７２】
（ａ）高不純度リチウム源の処理工程
【０１７３】
表２−１に示す高不純度リチウム源について、塩酸の添加によりｐＨ値を６．５に調整し、ＰＥ微多孔管フィルタでろ過してろ液を得た。当該ろ液を、H2Mn2O4イオン交換吸着剤を含む吸着器に圧送し、リチウムを選択的に吸着させた。イオン交換吸着剤を吸着させてリチウムを飽和させた後、含まれるかん水を吸着剤の４倍の体積の水で洗浄し、含まれる液体を排出した。そして、高不純度リチウム源を、濃度０．４ｍｏｌ／Ｌかつ吸着剤の１．５倍の体積の希塩酸で０．５時間周期的に脱離させることで、Li+（２．５ｇ／Ｌ）、Na+（０．０５ｇ／Ｌ）、K+（０．００５ｇ／Ｌ）、Ca2+（０．００８ｇ／Ｌ）、Mg2+（０．００５ｇ／Ｌ）,B（０．００５ｇ／Ｌ）を含有しかつｐＨ２の塩化リチウム脱離液を得た。当該塩化リチウム脱離液に水酸化ナトリウムを添加してｐＨ値を９に調整したものを、セラミックフィルタでろ過してろ液を得た。当該ろ液を三段逆浸透・電気透析結合エンリッチ・濃縮装置でエンリッチ・濃縮し、リチウムリッチ溶液及び脱塩生産水を得た。当該リチウムリッチ溶液は、Li+（２０ｇ／Ｌ）、Ca2+（０．０１６ｇ／Ｌ）、Mg2+（０．０１ｇ／Ｌ）、Mn2+（０．００２ｇ／）Ｌ、Fe3+（０．００１ｇ／Ｌ）、B（０．００１ｇ／Ｌ）を含有しかつｐＨ９であった。脱塩生産水を再利用し、吸着器の洗浄を行った。濃度２８０ｇ／Ｌの炭酸ナトリウム溶液をリチウムリッチ溶液に添加し、炭酸ナトリウム過剰量を０．３５ｇ／Ｌに制御して、カルシウムを除去し、５０℃の温度で３０分間リチウムリッチ溶液と反応させ、さらに、水酸化リチウムでリチウムリッチ溶液のｐＨを１０．５に調整した後、上記温度で３０分間反応させた。その後、ろ過精度０．１μｍの微多孔フィルタでリチウムリッチ溶液をろ過することで、Li+（２０ｇ／Ｌ）、Ca2+（１０ｐｐｍ）、Mg2+（１ｐｐｍ）、Mn2+（５ｐｐｍ）、Fe3+（１ｐｐｍ）、SO42-（０．９ｇ／Ｌ）、Cl-（１０３ｇ／Ｌ）、B（０．００１ｇ／Ｌ）を含有しかつｐＨ１０．５の浄化リチウム塩溶液を得た。
【０１７４】
（ｂ）浄化リチウム塩溶液の精製工程
【０１７５】
得られた浄化リチウム塩溶液に塩酸を添加してｐＨ値を８に調整したものについて、イミノジ酢酸キレート樹脂による不純物徹底除去処理を行うことで、Li+（２０ｇ／Ｌ）、Ca2+（１ｐｐｍ）、Mg（１ｐｐｍ）、Fe3+（１ｐｐｍ）、Mn2+（１ｐｐｍ）、Zn2+（１ｐｐｍ）、Al2+（１ｐｐｍ）、SO42-（０．８５ｇ／Ｌ）、Cl-（１０３ｇ／Ｌ）、B（５ｐｐｍ）を含有しかつｐＨ８の精製リチウム塩溶液を得た。
【０１７６】
（Ｂ）バッテリーグレードの水酸化リチウムの生成工程
【０１７７】
（ａ）複合電気透析工程
【０１７８】
得られた精製リチウム塩溶液を複合電気透析により処理することで、LiOH濃度３．５ｍｏｌ／Ｌの水酸化リチウム溶液と、H+濃度２ｍｏｌ／Ｌの希酸溶液とを得た。三室バイポーラ膜電気透析ユニットのアルカリ室及び耐アルカリ性電気透析ユニットのアルカリ室内の水酸化リチウム溶液のLiOH濃度は２ｍｏｌ／Ｌ、三室バイポーラ膜電気透析ユニットの塩室及び耐酸性電気透析ユニットの濃縮塩室内のリチウム塩溶液のLi+濃度は１７ｇ／Ｌ、耐酸性電気透析ユニットの塩室から排出されて濃度が低下したリチウム塩溶液のLi+濃度は３ｇ／Ｌ、三室バイポーラ膜電気透析ユニットの酸室から排出された希酸溶液のH+濃度は２ｍｏｌ／Ｌ、三室バイポーラ膜電気透析ユニットの塩室から排出されたリチウム塩溶液のLi+濃度は５ｇ／Ｌであった。三室バイポーラ膜電気透析ユニット及び耐アルカリ性電気透析ユニットの電極浸漬液として、濃度１．０ｍｏｌ／Ｌの水酸化リチウム溶液を用いた。耐酸性電気透析ユニットの電極浸漬液として、Li+濃度１．０ｍｏｌ／Ｌの対応するリチウム塩溶液を用いた。
【０１７９】
（ｂ）濃縮・結晶化工程
【０１８０】
蒸発室を８０℃に制御したＭＶＲ蒸発・濃縮・結晶化装置を用いて、濃度３．５ｍｏｌ／Ｌの水酸化リチウム溶液を蒸発・濃縮・結晶化させ、結晶成長・保持時間を３時間として結晶を分離させることで、水酸化リチウム懸濁液を得た。ＭＶＲ蒸発・濃縮・結晶化装置から排出された水酸化リチウム懸濁液を、ＯＬＳＯ結晶化装置に供給し、結晶化温度を４０℃、結晶成長・保持時間を４時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表３−２を参照されたい。
【０１８１】
【表３−２】
2021507864.tif 000012
【０１８２】
（Ｃ）高純度グレードの水酸化リチウムの生成工程
【０１８３】
工程（２）で得られた水酸化リチウム湿潤細粒を加熱し、上記工程で得られた結晶化母液に溶解させ、９５℃の飽和溶液を生成した。当該飽和溶液をろ過してろ液を得、当該ろ液を真空度−０．０８ＭＰａに制御した真空フラッシュ室に供給し、結晶化を行った。フラッシュ蒸発により生成された凝縮水は、システムに戻した。水酸化リチウム溶液を、真空フラッシュ室で７０℃まで予冷した後、ＯＳＬＯ結晶化装置に供給し、冷却・結晶化温度を３３℃、結晶成長・保持時間を５時間として冷却・結晶化を行い、水酸化リチウム懸濁液を得た。当該懸濁液の固液比は１２％であった。得られた水酸化リチウム懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。
【０１８４】
（Ｄ）高純度グレードの炭酸リチウムの生成工程
【０１８５】
得られた高純度グレードの水酸化リチウム湿潤体を純水に溶解させ、導電率３３０ｍｓ／ｃｍの水酸化リチウム溶液を生成した。そして、当該水酸化リチウム溶液をバッグフィルタでろ過してろ液を得、当該ろ液を第１炭化反応装置に供給し、速度を６０ｒｍｐに制御して攪拌した。攪拌しながら二酸化炭素を第１炭化反応装置に導入して炭化反応を生じさせ、反応システムの導電率が毎分３ｍｓ／ｃｍの速度で低下するように二酸化炭素の流量を制御した。導電率が１２０ｍｓ／ｃｍまで低下したときに、対応する制御弁を自動的にオフにし、二酸化炭素の導入を停止させた。２０分間の連続攪拌により反応させて液体を得た後、当該液体について固液分離、純水洗浄、乾燥、スクリーニング、パッケージングを行うことで、高純度グレードの炭酸リチウムを得た。
【０１８６】
分離により得られた許容内の炭化母液は、水酸化リチウム湿潤細粒の溶解のために戻し、許容外の炭化母液は、次のバッテリーグレードの炭酸リチウムの生成工程に進めた。
【０１８７】
実施例３で得られた高純度グレードの炭酸リチウムの質量を表３−３に示す。
【０１８８】
【表３−３】
2021507864.tif 000013
【０１８９】
（Ｅ）バッテリーグレードの炭酸リチウムの生成工程
【０１９０】
上記工程で固液分離により得られた炭化母液を基液として第２炭化反応装置に供給し、６０℃に加熱した。当該基液に、粒径３０μｍのバッテリーグレードの炭酸リチウムの種晶を、３．５％の体積濃度で添加した。ＰＬＣシステムを用いて、二酸化炭素、及び、上記工程（Ｂ）で得られた許容外の高不純度母液と上記工程（Ｄ）で固液分離により得られた許容外の炭化母液とから構成される許容外の水酸化リチウム溶液の、供給速度を制御した。反応システムを、導電率９０ｍｓ／ｓ、反応温度６０℃に維持した。二酸化炭素と水酸化リチウム溶液とを連続的に導入し、炭酸リチウムスラリーを連続的に分離させた。当該炭酸リチウムスラリーをエージングセルに添加し、６０分間連続反応させた。反応したスラリーを固液分離し、炭化母液とバッテリーグレードの炭酸リチウム湿潤体とを得た。当該バッテリーグレードの炭酸リチウム湿潤体について、洗浄、乾燥、粉砕及び減磁を行うことで、バッテリーグレードの炭酸リチウムを得た。実施例３で得られたバッテリーグレードの炭酸リチウムは、GB/T8766-2013の要件を満たしており、その質量を表３−４に示す。
【０１９１】
【表３−４】
2021507864.tif 000014
【０１９２】
＜実施例４＞
実施例４で用いた高不純度リチウム源は、表４−１に示す仕様を有し、第１高不純度リチウム源に属する。
【０１９３】
【表４−１】
2021507864.tif 000015
【０１９４】
（Ａ）精製リチウム塩溶液の生成工程
【０１９５】
（ａ）高不純度リチウム源の処理工程
【０１９６】
表４−１に示す高不純度リチウム源をセラミックフィルタでろ過し、浮遊物やシルトを除去してろ液を得た。当該ろ液をH2TiO3イオン交換吸着剤を含む吸着器に圧送し、リチウムを選択的に吸着させた。イオン交換吸着剤を吸着させてリチウムを飽和させた後、含まれる高不純度リチウム源を吸着剤の５倍の体積の水を導入することにより置換し、含まれる液体を排出した。当該高不純度リチウム源について、濃度０．５ｍｏｌ／Ｌかつ吸着剤の２倍の体積の硫酸と塩酸との混合物を用いて０．８時間周期的に脱離を行うことで、Li+（１．０ｇ／Ｌ）、Na+（０．００５ｇ／Ｌ）、K+（０．００１ｇ／Ｌ）、Ca2+（０．００１ｇ／Ｌ）、Mg2+（０．００３ｇ／Ｌ）、B（０．００５ｇ／Ｌ）を含有しかつｐＨ２．３のリチウム含有脱離液を得た。
【０１９７】
水酸化リチウム溶液を添加してｐＨ値を９に調整したリチウム含有脱離液を、ＰＥ微多孔管フィルタでろ過し、ろ液を得た。当該ろ液を三段逆浸透・電気透析結合エンリッチ・濃縮装置でエンリッチ・濃縮し、リチウムリッチ溶液と脱塩生産水とを得た。リチウムリッチ溶液は、Li+（１０ｇ／Ｌ）、Ca2+（０．０１ｇ／Ｌ）、Mg2+（０．０１ｇ／Ｌ）、Mn2+（０．００１ｇ／Ｌ）、Fe3+（０．００１ｇ／Ｌ）、B（０．０５ｇ／Ｌ）を含有しかつｐＨ９であった。脱塩生産水を再利用し、吸着器の洗浄を行った。濃度３００ｇ／Ｌの炭酸ナトリウム溶液をリチウムリッチ溶液に添加し、炭酸ナトリウム過剰量を０．３ｇ／Ｌに制御して、不純物を除去し、６０℃の温度で３０分間リチウムリッチ溶液と反応させ、さらに、水酸化リチウムでリチウムリッチ溶液のｐＨを１１に調整した後、上記温度で３０分間反応させた。その後、ろ過精度０．１μｍの微多孔フィルタでリチウムリッチ溶液をろ過することで、Li+（１０ｇ／Ｌ）、Ca2+（１０ｐｐｍ）、Mg2+（１ｐｐｍ）、Mn2+（５ｐｐｍ）、Fe3+（１ｐｐｍ）、SO42-（３０ｇ／Ｌ）、Cl-（２９ｇ／Ｌ）、B（０．００５ｇ／Ｌ）を含有しかつｐＨ１１の浄化リチウム塩溶液を得た。
【０１９８】
（ｂ）浄化リチウム塩溶液の精製工程
【０１９９】
得られた浄化リチウム塩溶液に塩酸を添加してｐＨを８．５に調整したものについて、イミノジ酢酸キレート樹脂による不純物徹底除去処理を行うことで、Li+（１０ｇ／Ｌ）、Ca2+（１ｐｐｍ）、Mg2+（１ｐｐｍ）、Fe3+（１ｐｐｍ）、Mn2+（１ｐｐｍ）、Zn2+（１ｐｐｍ）、Al3+（１ｐｐｍ）、SO42-（３０ｇ／Ｌ）、Cl-（２９．５ｇ／Ｌ）、B（５ｐｐｍ）を含有しかつｐＨ８．５の精製リチウム塩溶液を得た。
【０２００】
（Ｂ）バッテリーグレードの水酸化リチウムの生成工程
【０２０１】
（ａ）複合電気透析工程
【０２０２】
精製リチウム塩溶液を複合電気透析により処理することで、LiOH濃度１．８ｍｏｌ／Ｌの水酸化リチウム溶液と、H+濃度１ｍｏｌ／Ｌの希酸溶液とを得た。三室バイポーラ膜電気透析ユニットのアルカリ室及び耐アルカリ性電気透析ユニットのアルカリ室内の水酸化リチウム溶液のLiOH濃度は１ｍｏｌ／Ｌ、三室バイポーラ膜電気透析ユニットの塩室及び耐酸性電気透析ユニットの濃縮塩室内のリチウム塩溶液のLi+濃度は１０ｇ／Ｌ、耐酸性電気透析ユニットの塩室から排出されて濃度が低下したリチウム塩溶液のLi+濃度は１．５ｇ／Ｌ、三室バイポーラ膜電気透析ユニットの酸室から排出された希酸溶液のH+濃度は１ｍｏｌ／Ｌ、三室バイポーラ膜電気透析ユニットの塩室から排出されたリチウム塩溶液のLi+濃度は３ｇ／Ｌであった。三室バイポーラ膜電気透析ユニット及び耐アルカリ性電気透析ユニットの電極浸漬液として、濃度１．０ｍｏｌ／Ｌの水酸化リチウム溶液を用いた。耐酸性電気透析ユニットの電極浸漬液として、Li+濃度１．０ｍｏｌ／Ｌの対応するリチウム塩溶液を用いた。
【０２０３】
（ｂ）濃縮・結晶化工程
【０２０４】
蒸発室を８０℃に制御したＭＶＲ蒸発・濃縮・結晶化装置を用いて、濃度１．８ｍｏｌ／Ｌの水酸化リチウム溶液を蒸発・濃縮・結晶化させ、結晶成長・保持時間を３．５時間として結晶を分離させることで、水酸化リチウム懸濁液を得た。ＭＶＲ蒸発・濃縮・結晶化装置から排出された水酸化リチウム懸濁液を、ＯＬＳＯ結晶化装置に供給し、結晶化温度を４０℃、結晶成長・保持時間を４時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表４−２を参照されたい。
【０２０５】
【表４−２】
2021507864.tif 000016
【０２０６】
（Ｃ）高純度グレードの水酸化リチウムの生成工程
【０２０７】
得られた水酸化リチウム湿潤細粒を加熱し、上記工程で得られた結晶化母液に溶解させ、９５℃の飽和溶液を生成した。当該飽和溶液をろ過してろ液を得、当該ろ液を真空度−７４ＭＰａに制御した真空フラッシュ室に供給し、予冷を行った。フラッシュ凝縮水は、溶解のためにシステムに戻した。水酸化リチウム溶液を、真空フラッシュ室で７５℃まで予冷した後、ＯＳＬＯ結晶化装置に供給し、冷却・結晶化温度を０℃、結晶成長・保持時間を３時間として冷却・結晶化を行い、懸濁液を得た。懸濁液の固液比は１０％であった。得られた水酸化リチウム懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。
【０２０８】
（Ｄ）高純度グレードの炭酸リチウムの生成工程
【０２０９】
高純度グレードの水酸化リチウム湿潤体を、上記工程で分離により得られた許容内の炭化母液に溶解させることで、導電率３５０ｍｓ／ｃｍの水酸化リチウム溶液を生成した。そして、当該水酸化リチウム溶液をステンレス製微多孔フィルタでろ過してろ液を得、当該ろ液を第１炭化反応装置に供給し、速度を６０ｒｍｐに制御して攪拌した。攪拌しながら二酸化炭素を第１炭化反応装置に導入して炭化反応を生じさせ、反応システムの導電率が毎分７ｍｓ／ｃｍの速度で低下するように二酸化炭素の流量を制御した。導電率が１００ｍｓ／ｃｍまで低下したときに、対応する制御弁を自動的にオフにし、二酸化炭素の導入を停止させた。２０分間の連続攪拌により反応させて液体を得た後、当該液体について固液分離、純水洗浄、乾燥、スクリーニング、パッケージングを行うことで、高純度グレードの炭酸リチウムを得た。
【０２１０】
分離により得られた許容内の炭化母液は、水酸化リチウム湿潤細粒の溶解のために戻し、許容外の炭化母液は、次のバッテリーグレードの炭酸リチウムの生成工程に進めた。
【０２１１】
実施例４で得られた高純度グレードの炭酸リチウムの質量を表４−３に示す。
【０２１２】
【表４−３】
2021507864.tif 000017
【０２１３】
（Ｅ）バッテリーグレードの炭酸リチウムの生成工程
【０２１４】
上記工程（Ｄ）で生成された許容外の炭化母液を基液として第２炭化反応装置に供給し、６０℃に加熱した。当該基液に、粒径２０μｍのバッテリーグレードの炭酸リチウムの種晶を、１％の体積濃度で添加した。ＰＬＣシステムを用いて、二酸化炭素、及び、上記工程（Ｂ）で得られた許容外の高不純度母液と上記工程（Ｄ）で固液分離により得られた許容外の炭化母液とから構成される許容外の水酸化リチウム溶液の、供給速度を制御した。反応システムを、導電率６０ｍｓ／ｓ、反応温度６０℃に維持した。二酸化炭素と水酸化リチウム溶液とを連続的に導入し、炭酸リチウムスラリーを連続的に分離させた。当該炭酸リチウムスラリーをエージングセルに添加し、３０分間連続反応させた。反応したスラリーを固液分離し、炭化母液とバッテリーグレードの炭酸リチウム湿潤体とを得た。当該バッテリーグレードの炭酸リチウム湿潤体について、洗浄、乾燥、粉砕及び減磁を行うことで、バッテリーグレードの炭酸リチウムを得た。実施例４で得られたバッテリーグレードの炭酸リチウムは、GB/T8766-2013の要件を満たしており、その質量を表４−４に示す。
【０２１５】
【表４−４】
2021507864.tif 000018
【０２１６】
＜実施例５＞
実施例５で用いた高不純度リチウム源は、表５−１に示す仕様を有し、第２高不純度リチウム源に属する。
【０２１７】
【表５−１】
2021507864.tif 000019
【０２１８】
（Ａ）精製リチウム塩溶液の生成工程
【０２１９】
（ａ）高不純度リチウム源の処理工程
【０２２０】
表５−１に示す高不純度リチウム源を反応装置に圧送して８５℃に加熱し、これに濃度３００ｇ／Ｌの炭酸ナトリウム溶液を添加し、炭酸ナトリウム過剰量を０．３ｇ／Ｌに制御して、カルシウムを除去し、上記温度で１０分間高不純度リチウム源と反応させ、さらに、水酸化ナトリウムで高不純度リチウム源のｐＨを１１に調整した後、上記温度で３０分間反応させた。その後、高不純度リチウム源を、板枠フィルタに圧送して粗ろ過し、さらに微多孔フィルタに圧送して精密ろ過することで、Li+（１６ｇ／Ｌ）、Na+（７８ｇ／Ｌ）、K+（１３．８ｇ／Ｌ）、Mg2+（１ｐｐｍ以下）、Ca2+（１０ｐｐｍ以下）、B（１．３ｇ／Ｌ）を含有しかつｐＨ１１のリチウム含有不純物除去済溶液を得た。
【０２２１】
リチウム含有不純物除去済溶液と、濃度３００ｇ／Ｌの炭酸ナトリウム溶液とを、沈殿反応のため、連続結晶化反応装置に同時に添加した。反応システムの温度を９５℃に制御し、かつ、反応システムに入るときの瞬間Li濃度が５ｇ／Ｌに維持されかつ炭酸ナトリウム濃度が４１ｇ／Ｌに維持されるように炭酸ナトリウム溶液及びリチウム含有不純物除去済溶液の供給速度を制御した。連続供給において、炭酸リチウムスラリーは、連続して分離されて増粘機に送られ、固形分濃度２０％となった。当該炭酸リチウムスラリーについて遠心分離機での固液分離及び洗浄を行うことで、Li+（１．５ｇ／Ｌ）、Na+（６５ｇ／Ｌ）、SO42-（３．６ｇ／Ｌ）、Cl-（９０ｇ／Ｌ）、CO32-（１３ｇ／Ｌ）を含有しかつｐＨ１２の炭酸リチウム湿潤細粒及びリチウム沈殿母液を得た。
【０２２２】
H+濃度３ｍｏｌ／Ｌの塩酸を添加して炭酸リチウム湿潤細粒と反応させ、反応終点のｐＨを４に制御して、液体を得た。当該液体をろ過することで、Li+（２０ｇ／Ｌ）、Ca2+（１０ｐｐｍ以下）、Mg2+（１ｐｐｍ以下）、Mn2+（５ｐｐｍ以下）、Fe4+（１ｐｐｍ以下）、SO42-（３．６ｇ／Ｌ）、Cl-（９５ｇ／Ｌ）、B（０．００２ｇ／Ｌ）を含有しかつｐＨ４の浄化リチウム塩溶液を得た。
【０２２３】
（ｂ）浄化リチウム塩溶液の精製工程
【０２２４】
得られた浄化リチウム塩溶液に水酸化リチウムを添加してｐＨ値を８に調整したものについて、イミノジ酢酸キレート樹脂による不純物徹底除去処理を行うことで、Li+（１６ｇ／Ｌ）、Ca2+（１ｐｐｍ以下）、Mg2+（１ｐｐｍ以下）、Fe3+（１ｐｐｍ以下）、Mn2+（１ｐｐｍ以下）、SO42-（３．５ｇ／Ｌ）、Cl-（９２ｇ／Ｌ）、B（５ｐｐｍ以下）を含有しかつｐＨ８の精製リチウム塩溶液を得た。
【０２２５】
（Ｂ）バッテリーグレードの水酸化リチウムの生成工程
【０２２６】
（ａ）複合電気透析工程
【０２２７】
得られた精製リチウム塩溶液を複合電気透析により処理することで、LiOH濃度３．０ｍｏｌ／Ｌの水酸化リチウム溶液と、H+濃度１．８ｍｏｌ／Ｌの希酸溶液とを得た。三室バイポーラ膜電気透析ユニットのアルカリ室及び耐アルカリ性電気透析ユニットのアルカリ室内の水酸化リチウム溶液のLiOH濃度は１．８ｍｏｌ／Ｌ、三室バイポーラ膜電気透析ユニットの塩室及び耐酸性電気透析ユニットの濃縮塩室内のリチウム塩溶液のLi+濃度は１７ｇ／Ｌ、耐酸性電気透析ユニットの塩室から排出されて濃度が低下したリチウム塩溶液のLi+濃度は３ｇ／Ｌ、三室バイポーラ膜電気透析ユニットの酸室から排出された希酸溶液のH+濃度は１．８ｍｏｌ／Ｌ、三室バイポーラ膜電気透析ユニットの塩室から排出されたリチウム塩溶液のLi+濃度は５ｇ／Ｌであった。三室バイポーラ膜電気透析ユニット及び耐アルカリ性電気透析ユニットの電極浸漬液として、濃度１．０ｍｏｌ／Ｌの水酸化リチウム溶液を用いた。耐酸性電気透析ユニットの電極浸漬液として、Li+濃度１．０ｍｏｌ／Ｌの対応するリチウム塩溶液を用いた。
【０２２８】
（ｂ）濃縮・結晶化工程
【０２２９】
蒸発室を８０℃に制御したＭＶＲ蒸発・濃縮・結晶化装置を用いて、濃度３．０ｍｏｌ／Ｌの水酸化リチウム溶液を蒸発・濃縮・結晶化させ、結晶成長・保持時間を４時間として結晶を分離させることで、水酸化リチウム懸濁液を得た。ＭＶＲ蒸発・濃縮・結晶化装置から排出された水酸化リチウム懸濁液を、ＯＬＳＯ結晶化装置に供給し、結晶化温度を３５℃、結晶成長・保持時間を４時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表５−２を参照されたい。
【０２３０】
【表５−２】
2021507864.tif 000020
【０２３１】
（Ｃ）高純度グレードの水酸化リチウムの生成工程
【０２３２】
得られた水酸化リチウム湿潤細粒を加熱して蒸発凝縮水に溶解させ、９５℃の飽和溶液を得た。飽和溶液をろ過してろ液を得、当該ろ液を真空度−０．０６ＭＰａに制御した真空フラッシュ室に供給して予冷を行った。フラッシュ凝縮水は、フラッシュシステムに戻した。水酸化リチウム溶液をフラッシュ室内で７５℃まで予冷した後、ＯＳＬＯ結晶化装置に供給し、冷却・結晶化温度を４０℃、結晶成長・保持時間を４時間として冷却・結晶化を行い、懸濁液を得た。懸濁液の固液比は１５％であった。得られた水酸化リチウム懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。
【０２３３】
（Ｄ）高純度グレードの炭酸リチウムの生成工程
【０２３４】
高純度グレードの水酸化リチウム湿潤体を、上記工程で得られた許容内の炭化母液に溶解させ、導電率３００ｍｓ／ｃｍの水酸化リチウム溶液を生成した。そして、当該水酸化リチウム溶液をバッグフィルタでろ過してろ液を得、当該ろ液を第１炭化反応装置に供給し、速度を５０ｒｍｐに制御して攪拌した。攪拌しながら二酸化炭素を第１炭化反応装置に導入して炭化反応を生じさせ、反応システムの導電率が毎分５ｍｓ／ｃｍの速度で低下するように二酸化炭素の流量を制御した。導電率が１００ｍｓ／ｃｍまで低下したときに、対応する制御弁を自動的にオフにし、二酸化炭素の導入を停止させた。３０分間の連続攪拌により反応させて液体を得た後、当該液体について固液分離、純水洗浄、乾燥、スクリーニング、パッケージングを行うことで、高純度グレードの炭酸リチウムを得た。分離により得られた許容内の炭化母液は、水酸化リチウム湿潤細粒の溶解のために戻し、許容外の炭化母液は、次のバッテリーグレードの炭酸リチウムの生成工程に進めた。
【０２３５】
実施例５で得られた高純度グレードの炭酸リチウムの質量を表５−３に示す。
【０２３６】
【表５−３】
2021507864.tif 000021
【０２３７】
（Ｅ）バッテリーグレードの炭酸リチウムの生成工程
【０２３８】
上記工程で固液分離により得られた許容外の炭化母液を基液として第２炭化反応装置に供給し、８０℃に加熱した。当該基液に、粒径２０μｍのバッテリーグレードの炭酸リチウムの種晶を、３．５％の体積濃度で添加した。ＰＬＣシステムを用いて、二酸化炭素、及び、上記工程（Ｂ）で得られた許容外の高不純度母液と上記工程（Ｄ）で固液分離により得られた許容外の炭化母液とから構成される許容外の水酸化リチウム溶液の、供給速度を制御した。反応システムを、導電率９０ｍｓ／ｓ、反応温度８０℃に維持した。二酸化炭素と水酸化リチウム溶液とを連続的に導入し、炭酸リチウムスラリーを連続的に分離させた。当該炭酸リチウムスラリーをエージングセルに添加し、６０分間連続反応させた。反応したスラリーを固液分離し、炭化母液とバッテリーグレードの炭酸リチウム湿潤体とを得た。当該バッテリーグレードの炭酸リチウム湿潤体について、洗浄、乾燥、粉砕及び減磁を行うことで、バッテリーグレードの炭酸リチウムを得た。実施例５で得られたバッテリーグレードの炭酸リチウムは、GB/T8766-2013の要件を満たしており、その質量を表５−４に示す。
【０２３９】
【表５−４】
2021507864.tif 000022
【０２４０】
＜実施例６＞
実施例６で用いた高不純度リチウム源は、表６−１に示す仕様を有し、第２高不純度リチウム源に属する。
【０２４１】
【表６−１】
2021507864.tif 000023
【０２４２】
（Ａ）精製リチウム塩溶液の生成工程
【０２４３】
（ａ）高不純度リチウム源の処理工程
【０２４４】
表６−１に示す高不純度リチウム源を反応装置に圧送して８５℃に加熱し、これに濃度３００ｇ／Ｌの炭酸ナトリウム溶液を添加し、炭酸ナトリウム過剰量を０．３５ｇ／Ｌに制御して、カルシウムを除去し、上記温度で３０分間高不純度リチウム源と反応させ、さらに、濃度３ｍｏｌ／Ｌの水酸化リチウム溶液で高不純度リチウム源のｐＨを１１に調整した後、上記温度で３０分間反応させた。その後、高不純度リチウム源を、板枠フィルタに圧送して粗ろ過し、さらにセラミック微多孔フィルタに圧送して精密ろ過することで、Li+（３８ｇ／Ｌ）、Na+（２７ｇ／Ｌ）、K+（４．９ｇ／Ｌ）、Mg2+（１ｐｐｍ以下）、Ca2+（１０ｐｐｍ以下）、B（４．１ｇ／Ｌ）を含有しかつｐＨ１１のリチウム含有不純物除去済溶液を得た。
【０２４５】
リチウム含有不純物除去済溶液と、濃度２００ｇ／Ｌの炭酸ナトリウム溶液とを、沈殿反応のため、連続結晶化反応装置に同時に添加した。反応システムの温度を９５℃に制御し、かつ、反応システムに入るときの瞬間Li濃度が３ｇ／Ｌに維持されかつ炭酸ナトリウム濃度が３０ｇ／Ｌに維持されるように炭酸ナトリウム溶液及びリチウム含有不純物除去済溶液の供給速度を制御した。連続供給において、炭酸リチウムスラリーは、連続して分離されて増粘機に送られ、固形分濃度３０％となった。当該炭酸リチウムスラリーについて遠心分離機での固液分離及び洗浄を行うことで、Li+（１．５ｇ／Ｌ）、Na+（５０ｇ／Ｌ）、SO42-（１．２ｇ／Ｌ）、Cl-（６９ｇ／Ｌ）、CO32-（１５ｇ／Ｌ）を含有しかつｐＨ１２の炭酸リチウム湿潤細粒及びリチウム沈殿母液を得た。
【０２４６】
H+濃度２．３ｍｏｌ／Ｌの硫酸を添加して炭酸リチウム湿潤細粒と反応させ、反応終点のｐＨを５に制御して、液体を得た。当該液体をろ過することで、Li+（１４ｇ／Ｌ）、Ca2+（１０ｐｐｍ以下）、Mg2+（１ｐｐｍ以下）、Mn2+（５ｐｐｍ以下）、Fe3+（１ｐｐｍ以下）、SO42-（９５ｇ／Ｌ）、Cl-（０．３ｇ／Ｌ）、B（０．００２ｇ／Ｌ）を含有しかつｐＨ５の浄化硫酸リチウム溶液を得た。
【０２４７】
（ｂ）浄化リチウム塩溶液の精製工程
【０２４８】
得られた浄化リチウム塩溶液に水酸化リチウムを添加してｐＨ値を８に調整したものについて、イミノジ酢酸キレート樹脂による不純物徹底除去処理を行うことで、Li+（１４ｇ／Ｌ）、Ca2+（１ｐｐｍ以下）、Mg2+（１ｐｐｍ以下）、Fe3+（１ｐｐｍ以下）、Mn2+（１ｐｐｍ以下）、SO42-（９２ｇ／Ｌ）、Cl-（０．２ｇ／Ｌ）、B（５ｐｐｍ以下）を含有しかつｐＨ５の精硫酸リチウム溶液を得た。
【０２４９】
（Ｂ）バッテリーグレードの水酸化リチウムの生成工程
【０２５０】
（ａ）複合電気透析工程
【０２５１】
得られた精製リチウム塩溶液を複合電気透析により処理することで、LiOH濃度３．３ｍｏｌ／Ｌの水酸化リチウム溶液と、H+濃度１．８ｍｏｌ／Ｌの希酸溶液とを得た。三室バイポーラ膜電気透析ユニットのアルカリ室及び耐アルカリ性電気透析ユニットのアルカリ室内の水酸化リチウム溶液のLiOH濃度は１．８ｍｏｌ／Ｌ、三室バイポーラ膜電気透析ユニットの塩室及び耐酸性電気透析ユニットの濃縮塩室内のリチウム塩溶液のLi+濃度は１２ｇ／Ｌ、耐酸性電気透析ユニットの塩室から排出されて濃度が低下したリチウム塩溶液のLi+濃度は３ｇ／Ｌ、三室バイポーラ膜電気透析ユニットの酸室から排出された希酸溶液のH+濃度は１．８ｍｏｌ／Ｌ、三室バイポーラ膜電気透析ユニットの塩室から排出されたリチウム塩溶液のLi+濃度は４ｇ／Ｌであった。三室バイポーラ膜電気透析ユニット及び耐アルカリ性電気透析ユニットの電極浸漬液として、濃度１．２ｍｏｌ／Ｌの水酸化リチウム溶液を用いた。耐酸性電気透析ユニットの電極浸漬液として、Li+濃度１．２ｍｏｌ／Ｌの対応するリチウム塩溶液を用いた。
【０２５２】
（ｂ）濃縮・結晶化工程
【０２５３】
蒸発室を７５℃に制御したＭＶＲ蒸発・濃縮・結晶化装置を用いて、濃度３．３ｍｏｌ／Ｌの水酸化リチウム溶液を蒸発・濃縮・結晶化させ、結晶成長・保持時間を３時間として結晶を分離させることで、水酸化リチウム懸濁液を得た。ＭＶＲ蒸発・濃縮・結晶化装置から排出された水酸化リチウム懸濁液を、ＯＬＳＯ結晶化装置に供給し、結晶化温度を４０℃、結晶成長・保持時間を４時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表６−２を参照されたい。
【０２５４】
【表６−２】
2021507864.tif 000024
【０２５５】
（Ｃ）高純度グレードの水酸化リチウムの生成工程
【０２５６】
得られた水酸化リチウム湿潤細粒を加熱し、上記工程で得られた結晶化母液に溶解させ、９５℃の飽和溶液を得た。飽和溶液をろ過してろ液を得、当該ろ液を真空度−０．０６８ＭＰａに制御した真空フラッシュ室に供給して予冷を行った。フラッシュ蒸発により生成された凝縮水は、システムに戻した。水酸化リチウムをフラッシュ室内で８０℃まで予冷した後、ＯＳＬＯ結晶化装置に供給し、冷却・結晶化温度を４０℃、結晶成長・保持時間を４時間として冷却・結晶化を行い、懸濁液を得た。懸濁液の固液比は２０％であった。得られた水酸化リチウム懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。
【０２５７】
（Ｄ）高純度グレードの炭酸リチウムの生成工程
【０２５８】
高純度グレードの水酸化リチウム湿潤体を、上記工程で得られた許容内の炭化母液に溶解させ、導電率３８０ｍｓ／ｃｍの水酸化リチウム溶液を生成した。そして、当該水酸化リチウム溶液をバッグフィルタでろ過してろ液を得、当該ろ液を第１炭化反応装置に供給し、速度を５０ｒｍｐに制御して攪拌した。攪拌しながら二酸化炭素を第１炭化反応装置に導入して炭化反応を生じさせ、反応システムの導電率が毎分４ｍｓ／ｃｍの速度で低下するように二酸化炭素の流量を制御した。導電率が１００ｍｓ／ｃｍまで低下したときに、対応する制御弁を自動的にオフにし、二酸化炭素の導入を停止させた。２０〜３０分間の連続攪拌により反応させて液体を得た後、当該液体について固液分離、純水洗浄、乾燥、スクリーニング、パッケージングを行うことで、高純度グレードの炭酸リチウムを得た。
【０２５９】
分離により得られた許容内の炭化母液は、水酸化リチウム湿潤細粒の溶解のために戻し、許容外の炭化母液は、次のバッテリーグレードの炭酸リチウムの生成工程に進めた。
【０２６０】
実施例６で得られた高純度グレードの炭酸リチウムの質量を表６−３に示す。
【０２６１】
【表６−３】
2021507864.tif 000025
【０２６２】
（Ｅ）バッテリーグレードの炭酸リチウムの生成工程
【０２６３】
上記工程で固液分離により得られた炭化母液を基液として第２炭化反応装置に供給し、６０℃に加熱した。当該基液に、粒径３０μｍのバッテリーグレードの炭酸リチウムの種晶を、３％の体積濃度で添加した。ＰＬＣシステムを用いて、二酸化炭素、及び、上記工程（Ｂ）で得られた許容外の高不純度母液と上記工程（Ｄ）で固液分離により得られた許容外の炭化母液とから構成される許容外の水酸化リチウム溶液の、供給速度を制御した。反応システムを、導電率６０ｍｓ／ｓ、反応温度６０℃に維持した。二酸化炭素と水酸化リチウム溶液とを連続的に導入し、炭酸リチウムスラリーを連続的に分離させた。当該炭酸リチウムスラリーをエージングセルに添加し、３０分間連続反応させた。反応したスラリーを固液分離し、炭化母液とバッテリーグレードの炭酸リチウム湿潤体とを得た。当該バッテリーグレードの炭酸リチウム湿潤体について、洗浄、乾燥、粉砕及び減磁を行うことで、バッテリーグレードの炭酸リチウムを得た。実施例６で得られたバッテリーグレードの炭酸リチウムは、GB/T8766-2013の要件を満たしており、その質量を表６−４に示す。
【０２６４】
【表６−４】
2021507864.tif 000026
【０２６５】
＜実施例７＞
実施例７で用いた高不純度リチウム源は、表７−１に示す仕様を有し、高不純度固体リチウム源に属する。
【０２６６】
【表７−１】
2021507864.tif 000027
【０２６７】
（Ａ）精製リチウム塩溶液の生成工程
【０２６８】
（ａ）高不純度リチウム源の処理工程
【０２６９】
純水を添加して表７−１に示す高不純度リチウム源を溶解させ、Li+（２４ｇ／Ｌ）を含有するリチウム塩溶液を生成した。リチウム塩溶液を不純物除去反応装置に送り、攪拌により９０℃まで加熱した後、これに濃度３００ｇ／Ｌの炭酸ナトリウム溶液を添加し、炭酸ナトリウム過剰量を０．３ｇ／Ｌに制御して、不純物を除去し、上記温度で３０分間リチウム塩溶液と反応させ、さらに、水酸化リチウムでリチウム塩溶液のｐＨを１１に調整した後、上記温度で３０分間反応させた。その後、リチウム塩溶液を、板枠フィルタに圧送して粗ろ過してろ液を得、さらに、ろ過精度０．１μｍの微多孔フィルタで当該ろ液を精密ろ過することで、Li+（２３ｇ／Ｌ）、Ca2+（１０ｐｐｍ以下）、Mg2+（１ｐｐｍ以下）、Mn2+（５ｐｐｍ以下）、Fe（１ｐｐｍ以下）、SO42-（０．８ｇ／Ｌ）、Cl-（１２０ｇ／Ｌ）、B（０．００１ｇ／Ｌ）を含有しかつｐＨ１１の浄化リチウム塩溶液を得た。
【０２７０】
（ｂ）浄化リチウム塩溶液の精製工程
【０２７１】
得られた浄化リチウム塩溶液に塩酸を添加してｐＨ値を８に調整したものについて、イミノジ酢酸キレート樹脂による不純物徹底除去処理を行うことで、Li+（２３ｇ／Ｌ）、Ca2+（１ｐｐｍ以下）、Mg2+（１ｐｐｍ以下）、Fe3+（１ｐｐｍ以下）、Mn2+（１ｐｐｍ以下）、SO42-（０．７ｇ／Ｌ）、Cl-（１２０ｇ／Ｌ）、B（５ｐｐｍ以下）を含有しかつｐＨ８の精製リチウム塩溶液を得た。
【０２７２】
（Ｂ）バッテリーグレードの水酸化リチウムの生成工程
【０２７３】
（ａ）複合電気透析工程
【０２７４】
得られた精製リチウム塩溶液を複合電気透析により処理することで、LiOH濃度３．０ｍｏｌ／Ｌの水酸化リチウム溶液と、H+濃度１．５ｍｏｌ／Ｌの希酸溶液とを得た。三室バイポーラ膜電気透析ユニットのアルカリ室及び耐アルカリ性電気透析ユニットのアルカリ室内の水酸化リチウム溶液のLiOH濃度は１．５ｍｏｌ／Ｌ、三室バイポーラ膜電気透析装置の塩室及び耐酸性電気透析装置の濃縮塩室内のリチウム塩溶液のLi+濃度は１７ｇ／Ｌ、耐酸性電気透析ユニットの塩室から排出されて濃度が低下したリチウム塩溶液のLi+濃度は２．５ｇ／Ｌ、三室バイポーラ膜電気透析ユニットの酸室から排出された希酸溶液のH+濃度は１．５ｍｏｌ／Ｌ、三室バイポーラ膜電気透析ユニットの塩室から排出されたリチウム塩溶液のLi+濃度は４．５ｇ／Ｌであった。三室バイポーラ膜電気透析ユニット及び耐アルカリ性電気透析ユニットの電極浸漬液として、濃度１．０ｍｏｌ／Ｌの水酸化リチウム溶液を用いた。耐酸性電気透析ユニットの電極浸漬液として、Li+濃度１．０ｍｏｌ／Ｌの対応するリチウム塩溶液を用いた。
【０２７５】
（ｂ）濃縮・結晶化工程
【０２７６】
蒸発室を８０℃に制御したＭＶＲ蒸発・濃縮・結晶化装置を用いて、濃度３．０ｍｏｌ／Ｌの水酸化リチウム溶液を蒸発・濃縮・結晶化させ、結晶成長・保持時間を３時間として結晶を分離させることで、水酸化リチウム懸濁液を得た。ＭＶＲ蒸発・濃縮・結晶化装置から排出された水酸化リチウム懸濁液を、ＯＬＳＯ結晶化装置に供給し、結晶化温度を４０℃、結晶成長・保持時間を４時間に制御して、連続的に冷却・結晶化を行い、固液分離・洗浄をして水酸化リチウム湿潤細粒を得た。得られた水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表７−２を参照されたい。
【０２７７】
【表７−２】
2021507864.tif 000028
【０２７８】
（Ｃ）高純度グレードの水酸化リチウムの生成工程
【０２７９】
得られた水酸化リチウム湿潤細粒を加熱し、上記工程で得られた結晶化母液に溶解させ、９５℃の飽和水酸化リチウム溶液を得た。飽和水酸化リチウム溶液をろ過してろ液を得、当該ろ液を真空度−０．０６４ＭＰａに制御した真空フラッシュ室に供給し、予冷・結晶化を行った。フラッシュ凝縮水は、フラッシュシステムに戻した。水酸化リチウム溶液を、真空フラッシュ室で７５℃まで予冷した後、ＯＳＬＯ結晶化装置に供給し、冷却・結晶化温度を３４℃、結晶成長・保持時間を３．５時間として冷却・結晶化を行い、懸濁液を得た。懸濁液の固液比は１０％であった。得られた水酸化リチウム懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。
【０２８０】
（Ｄ）高純度グレードの炭酸リチウムの生成工程
【０２８１】
高純度グレードの水酸化リチウム湿潤体を、上記工程で得られた許容内の炭化母液に溶解させることで、導電率３３０ｍｓ／ｃｍの水酸化リチウム溶液を生成した。そして、当該水酸化リチウム溶液をステンレス製微多孔フィルタでろ過することでろ液を得、当該ろ液を第１炭化反応装置に供給し、速度を８０ｒｍｐに制御して攪拌した。攪拌しながら二酸化炭素を第１炭化反応装置に導入して炭化反応を生じさせ、反応システムの導電率が毎分７ｍｓ／ｃｍの速度で低下するように二酸化炭素の流量を制御した。導電率が１２０ｍｓ／ｃｍまで低下したときに、対応する制御弁を自動的にオフにし、二酸化炭素の導入を停止させた。３０分間の連続攪拌により反応させて液体を得た後、当該液体について固液分離、純水洗浄、乾燥、スクリーニング、パッケージングを行うことで、高純度グレードの炭酸リチウムを得た。
【０２８２】
分離により得られた許容内の炭化母液は、水酸化リチウム湿潤細粒の溶解のために戻し、許容外の炭化母液は、次のバッテリーグレードの炭酸リチウムの生成工程に進めた。
【０２８３】
実施例７で得られた高純度グレードの炭酸リチウムの質量を表７−３に示す。
【０２８４】
【表７−３】
2021507864.tif 000029
【０２８５】
（Ｅ）バッテリーグレードの炭酸リチウムの生成工程
【０２８６】
上記工程（Ｄ）で得られた許容外の炭化母液を基液として第２炭化反応装置に供給し、７０℃に加熱した。当該基液に、粒径４０μｍのバッテリーグレードの炭酸リチウムの種晶を、２．５％の体積濃度で添加した。ＰＬＣシステムを用いて、二酸化炭素、及び、上記工程（Ｂ）で得られた許容外の高不純度母液と上記工程（Ｄ）で固液分離により得られた許容外の炭化母液とから構成される許容外の水酸化リチウム溶液の、供給速度を制御した。反応システムを、導電率７０ｍｓ／ｓ、反応温度７０℃に維持した。二酸化炭素と水酸化リチウム溶液とを連続的に導入し、炭酸リチウムスラリーを連続的に分離させた。当該炭酸リチウムスラリーをエージングセルに添加し、３０分間連続反応させた。反応したスラリーを固液分離し、炭化母液とバッテリーグレードの炭酸リチウム湿潤体とを得た。当該バッテリーグレードの炭酸リチウム湿潤体について、洗浄、乾燥、粉砕及び減磁を行うことで、バッテリーグレードの炭酸リチウムを得た。実施例７で得られたバッテリーグレードの炭酸リチウムは、GB/T8766-2013の要件を満たしており、その質量を表７−４に示す。
【０２８７】
【表７−４】
2021507864.tif 000030
【０２８８】
＜実施例８＞
実施例８で用いた高不純度リチウム源は、表８−１に示す仕様を有し、高不純度固体リチウム源に属する。
【０２８９】
【表８−１】
2021507864.tif 000031
【０２９０】
（Ａ）精製リチウム塩溶液の生成工程
【０２９１】
（ａ）高不純度リチウム源の処理工程
【０２９２】
H+濃度３ｍｏｌ／Ｌの硫酸を添加して表８−１に示す高不純度炭酸リチウムと反応させ、反応終点のｐＨを４〜６に制御して、液体を得た。当該液体をろ過することで、リチウム塩溶液を得た。リチウム塩溶液を不純物除去反応装置に送り、攪拌により８０℃まで加熱した後、これに濃度３００ｇ／Ｌの炭酸ナトリウム溶液を添加し、炭酸ナトリウム過剰量を０．３ｇ／Ｌに制御して、不純物を除去し、上記温度で３０分間リチウム塩溶液と反応させ、さらに、水酸化リチウムでリチウム塩溶液のｐＨを１１に調整した後、上記温度で６０分間反応させた。その後、リチウム塩溶液を、板枠フィルタに圧送して粗ろ過してろ液を得、さらに、ろ過精度０．１μｍの微多孔フィルタで当該ろ液を精密ろ過することで、Li+（２２ｇ／Ｌ）、Ca2+（１０ｐｐｍ以下）、Mg2+（１ｐｐｍ以下）、Mn2+（５ｐｐｍ以下）、Fe3+（１ｐｐｍ以下）、SO42-（１５３ｇ／Ｌ）、Cl-（０．３ｇ／Ｌ）、B（０．０００１ｇ／Ｌ）を含有しかつｐＨ１１の浄化リチウム塩溶液を得た。
【０２９３】
（ｂ）浄化リチウム塩溶液の精製工程
【０２９４】
得られた浄化リチウム塩溶液に硫酸を添加してｐＨ値を８．５に調整したものについて、イミノジ酢酸キレート樹脂による不純物徹底除去処理を行うことで、Li+（２１．２ｇ／Ｌ）、Ca2+（１ｐｐｍ以下）、Mg2+（１ｐｐｍ以下）、Fe3+（１ｐｐｍ以下）、Mn2+（１ｐｐｍ以下）、SO42-（１５０ｇ／Ｌ）、Cl-（０．３ｇ／Ｌ）、B（５ｐｐｍ以下）を含有しかつｐＨ８.５の精製リチウム塩溶液を得た。
【０２９５】
（Ｂ）バッテリーグレードの水酸化リチウムの生成工程
【０２９６】
（ａ）複合電気透析工程
【０２９７】
得られた精製リチウム塩溶液を複合電気透析により処理することで、LiOH濃度２ｍｏｌ／Ｌの水酸化リチウム溶液と、H+濃度１ｍｏｌ／Ｌの希酸溶液とを得た。三室バイポーラ膜電気透析ユニットのアルカリ室及び耐アルカリ性電気透析ユニットのアルカリ室内の水酸化リチウム溶液のLiOH濃度は１ｍｏｌ／Ｌ、三室バイポーラ膜電気透析装置の塩室及び耐酸性電気透析装置の濃縮塩室内のリチウム塩溶液のLi+濃度は１４ｇ／Ｌ、耐酸性電気透析ユニットの塩室から排出されて濃度が低下したリチウム塩溶液のLi+濃度は２ｇ／Ｌ、三室バイポーラ膜電気透析ユニットの酸室から排出された希酸溶液のH+濃度は１ｍｏｌ／Ｌ、三室バイポーラ膜電気透析ユニットの塩室から排出されたリチウム塩溶液のLi+濃度は３ｇ／Ｌであった。三室バイポーラ膜電気透析ユニット及び耐アルカリ性電気透析ユニットの電極浸漬液として、濃度１．０ｍｏｌ／Ｌの水酸化リチウム溶液を用いた。耐酸性電気透析ユニットの電極浸漬液として、Li+濃度１．０ｍｏｌ／Ｌの対応するリチウム塩溶液を用いた。
【０２９８】
（ｂ）濃縮・結晶化工程
【０２９９】
蒸発室を７５℃に制御したＭＶＲ蒸発・濃縮・結晶化装置を用いて、濃度２ｍｏｌ／Ｌの水酸化リチウム溶液を蒸発・濃縮・結晶化させ、結晶成長・保持時間を３時間として結晶を分離させることで、水酸化リチウム懸濁液を得た。ＭＶＲ蒸発・濃縮・結晶化装置から排出された水酸化リチウム懸濁液を、ＯＬＳＯ結晶化装置に供給し、結晶化温度を３５℃、結晶成長・保持時間を４時間に制御して、連続的に冷却・結晶化を行い、固液分離・洗浄をして水酸化リチウム湿潤細粒を得た。得られた水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表８−２を参照されたい。
【０３００】
【表８−２】
2021507864.tif 000032
【０３０１】
（Ｃ）高純度グレードの水酸化リチウムの生成工程
【０３０２】
得られた水酸化リチウム湿潤細粒を加熱し、上記工程で得られた結晶化母液に溶解させ、９３℃の飽和水酸化リチウム溶液を得た。飽和水酸化リチウム溶液をろ過してろ液を得、当該ろ液を真空度−０．０７４ＭＰａに制御した真空フラッシュ室に供給し、予冷・結晶化を行った。フラッシュ凝縮水は、フラッシュシステムに戻した。水酸化リチウム溶液を、真空フラッシュ室で７０℃まで予冷した後、ＯＳＬＯ結晶化装置に供給し、冷却・結晶化温度を３８℃、結晶成長・保持時間を４時間として冷却・結晶化を行い、懸濁液を得た。懸濁液の固液比は１２％であった。得られた水酸化リチウム懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。
【０３０３】
（Ｄ）高純度グレードの炭酸リチウムの生成工程
【０３０４】
高純度グレードの水酸化リチウム湿潤体を蒸発凝縮水に溶解させることで、導電率３８０ｍｓ／ｃｍの水酸化リチウム溶液を生成した。そして、当該水酸化リチウム溶液をキャンドルフィルタでろ過することでろ液を得、当該ろ液を第１炭化反応装置に供給し、速度を８０ｒｍｐに制御して攪拌した。攪拌しながら二酸化炭素を第１炭化反応装置に導入して炭化反応を生じさせ、反応システムの導電率が毎分３ｍｓ／ｃｍの速度で低下するように二酸化炭素の流量を制御した。導電率が１５０ｍｓ／ｃｍまで低下したときに、対応する制御弁を自動的にオフにし、二酸化炭素の導入を停止させた。３０分間の連続攪拌により反応させて液体を得た後、当該液体について固液分離、純水洗浄、乾燥、スクリーニング、パッケージングを行うことで、高純度グレードの炭酸リチウムを得た。
【０３０５】
分離により得られた許容内の炭化母液は、水酸化リチウム湿潤細粒の溶解のために戻し、許容外の炭化母液は、次のバッテリーグレードの炭酸リチウムの生成工程に進めた。
【０３０６】
実施例８で得られた高純度グレードの炭酸リチウムの質量を表８−３に示す。
【０３０７】
【表８−３】
2021507864.tif 000033
【０３０８】
（Ｅ）バッテリーグレードの炭酸リチウムの生成工程
【０３０９】
上記工程で固液分離により得られた炭化母液を基液として第２炭化反応装置に供給し、６５℃に加熱した。当該基液に、粒径２０μｍのバッテリーグレードの炭酸リチウムの種晶を、２．５％の体積濃度で添加した。ＰＬＣシステムを用いて、二酸化炭素及び上記許容外の水酸化リチウム溶液の供給速度を制御した。反応システムを、導電率８０ｍｓ／ｓ、反応温度６５℃に維持した。二酸化炭素と水酸化リチウム溶液とを連続的に導入し、炭酸リチウムスラリーを連続的に分離させた。当該炭酸リチウムスラリーをエージングセルに添加し、３０分間連続反応させた。反応したスラリーを固液分離し、炭化母液とバッテリーグレードの炭酸リチウム湿潤体とを得た。当該バッテリーグレードの炭酸リチウム湿潤体について、洗浄、乾燥、粉砕及び減磁を行うことで、バッテリーグレードの炭酸リチウムを得た。実施例８で得られたバッテリーグレードの炭酸リチウムは、GB/T8766-2013の要件を満たしており、その質量を表８−４に示す。
【０３１０】
【表８−４】
2021507864.tif 000034
【０３１１】
＜実施例９＞
実施例１と同様の工程を行うことで、Li+（２０ｇ／Ｌ）、Ca（１ｐｐｍ以下）、Mg（１ｐｐｍ以下）、Fe（１ｐｐｍ以下）、Mn（１ｐｐｍ以下）、SO42-（０．８５ｇ／Ｌ）、Cl-（１０３ｇ／Ｌ）、B（５ｐｐｍ以下）を含有しかつｐＨ８の精製リチウム塩溶液を得た。当該精製リチウム塩溶液から直接的に、バッテリーグレードの炭酸リチウムを生成した。
【０３１２】
Li+（２０ｇ／Ｌ）、Ca2+（１ｐｐｍ以下）、Mg2+（１ｐｐｍ以下）、Fe3+（１ｐｐｍ以下）、Mn2+（１ｐｐｍ以下）、SO42-（０．８５ｇ／Ｌ）、Cl-（１０３ｇ／Ｌ）、B（５ｐｐｍ以下）を含有しかつｐＨ８の精製リチウム塩溶液と、濃度３００ｇ／Ｌの炭酸ナトリウム溶液とを、沈殿反応のため、連続結晶化反応装置に同時に添加した。反応システムの温度を９５℃に制御した。反応システムに入るときの瞬間Li濃度が７ｇ／Ｌに維持されかつ炭酸ナトリウム濃度が６５ｇ／Ｌに維持されるように、炭酸ナトリウム溶液及び精製リチウム塩溶液の供給速度を制御した。連続供給において、炭酸リチウムスラリーは、連続して分離されて増粘機に送られ、固形分濃度２０％となった。当該炭酸リチウムスラリーについて遠心分離機での分離及び洗浄を行うことで、炭酸リチウム湿潤細粒及びリチウム沈殿母液を得た。得られた炭酸リチウム湿潤細粒を、６０℃の純水に１：３の固液比で添加して調整・攪拌洗浄を行った後、固液分離・乾燥・粉砕・減磁を行うことで、バッテリーグレードの炭酸リチウムを得た。攪拌洗浄用の水は、炭酸ナトリウムの溶解に再利用した。実施例９で得られたバッテリーグレードの水酸化リチウムは、GB/T8766-2013の要件を満たしており、その質量を表９−１に示す。
【０３１３】
【表９−１】
2021507864.tif 000035
【０３１４】
本発明は、リチウム含有量や不純物の種類及び含有量が様々な高不純度リチウム源を処理するため、高不純度リチウム源の品質に応じて理化学的処理方法が異なる別々の組み合わせを提供することで、バッテリーグレード及び高純度グレードの水酸化リチウム及び炭酸リチウム生成物の品質要件を満たし、かつ、リチウム原料のより高い適応性を提供するものである。
【０３１５】
本発明は、上述した実施形態に限定されない。本発明は、本明細書に開示された任意の新規な特徴又は任意の新規な組み合わせや、本明細書に開示された任意の新規な方法又は手順における工程又は任意の新規な組み合わせにまで拡張される。
【符号の説明】
【０３１６】
１  三段ディスク管逆浸透ユニット
２  二室電気透析ユニット
３  三室バイポーラ膜電気透析ユニット
３１  アルカリ室
３２  酸室
３３  塩室
４  耐アルカリ性電気透析ユニット
４１  アルカリ室
４２  濃縮アルカリ室
５  耐酸性電気透析ユニット
５１  塩室
５２  濃縮塩室
【図１】
2021507864.tif 000036
【図２】
2021507864.tif 000037
【図３】
2021507864.tif 000038
【図４】
2021507864.tif 000039
【図５】
2021507864.tif 000040
【図６】
2021507864.tif 000041
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
高不純度リチウム源からバッテリーグレード及び高純度グレードの水酸化リチウム及び炭酸リチウムを生成する方法であって、
（Ａ）精製リチウム塩溶液の生成工程
（ａ）高不純度リチウム源の処理工程：  品質に差がある前記高不純度リチウム源について理化学的な複数の不純物除去方法の異なる組み合わせにより前処理を行い、Li+（７〜２４ｇ／Ｌ）、K+（０．０１〜０．０５ｇ／Ｌ）、Na+（０．０５〜０．１ｇ／Ｌ）、Ca2+（０．０１〜０．０２ｇ／Ｌ）、Mg2+（０．０００〜０．００５ｇ／Ｌ）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る工程
前記高不純度リチウム源は、第１高不純度リチウム源、第２高不純度リチウム源、又は、高不純度固体リチウム塩であり、
前記第１高不純度リチウム源は、Li+（０．１〜４ｇ／Ｌ）、Na+（２〜１１０ｇ／Ｌ）、K+（０．５〜５０ｇ／Ｌ）、Mg2+（０〜１００ｇ／Ｌ）、Ca2+（０〜２０ｇ／Ｌ）、B（０〜５ｇ／Ｌ）、SO42-（０〜２５０ｇ／Ｌ）、Cl-（０〜２００ｇ／Ｌ）を含有しかつｐＨ６〜１２の高不純度リチウム源、又は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２のリチウム塩溶液であり、
前記第２高不純度リチウム源は、Li+（１４〜４０ｇ／Ｌ）、Na+（２０〜８０ｇ／Ｌ）、K+（０〜３０ｇ／Ｌ）、Mg2+（０〜２０ｇ／Ｌ）、Ca2+（０〜１０ｇ／Ｌ）、B（０〜１５ｇ／Ｌ）を含有する高塩度・高不純度のリチウム溶液、又は、粗製硫酸リチウムと塩化リチウムとを溶解させて指定の範囲にすることで得られる高塩度・高不純度のリチウム溶液であり、
前記高不純度固体リチウム塩は、Na（０．５〜１質量％）、K（０．１〜０．５質量％）、Ca（０．５〜３質量％）、Mg（０．３〜５質量％）を含有する、高不純度の炭酸リチウム、硫酸リチウム、塩化リチウム、又は、硫酸リチウムと塩化リチウムとの複合塩であり、
（ｂ）浄化リチウム塩溶液の精製工程：  前記浄化リチウム塩溶液のｐＨを８〜９に調整し、イオン交換キレート樹脂による前記浄化リチウム塩溶液の不純物徹底除去処理を行うことで、Li+（７〜２４ｇ／Ｌ）、Ca2+（１ｐｐｍ以下）、Mg2+（１ｐｐｍ以下）、Fe2+（１ｐｐｍ以下）、Mn2+（１ｐｐｍ以下）、Zn2+（１ｐｐｍ以下）、Al3+（１ｐｐｍ以下）、SO42-（０〜２００ｇ／Ｌ）、Cl-（０〜２００ｇ／Ｌ）、B（５ｐｐｍ以下）を含有しかつｐＨ８〜９の精製リチウム塩溶液を得る工程
（Ｂ）バッテリーグレードの水酸化リチウムの生成工程
（ａ）複合電気透析工程：  前記精製リチウム塩溶液を複合電気透析により処理することで、LiOH濃度１〜４ｍｏｌ／Ｌの水酸化リチウム溶液と、H+濃度０．５〜２ｍｏｌ／Ｌの希酸溶液とを得る工程
（ｂ）濃縮・結晶化工程：  前記LiOH濃度１〜４ｍｏｌ／Ｌの水酸化リチウム溶液を蒸発・濃縮・結晶化させることで水酸化リチウム懸濁液を得、さらに前記水酸化リチウム懸濁液を冷却・結晶化させ、液体から固体を分離させることで、水酸化リチウム湿潤細粒と、許容外の高不純度母液とを得、そして、前記水酸化リチウム湿潤細粒を後処理することで、前記バッテリーグレードの水酸化リチウムを得る工程
（Ｃ）高純度グレードの水酸化リチウムの生成工程
前記水酸化リチウム湿潤細粒を溶解させることで８０〜１００℃の飽和水酸化リチウム溶液を生成し、前記飽和水酸化リチウム溶液をろ過することでろ液を得、その後、前記ろ液を冷却し結晶化させることで、液体から固体を分離させ、高純度グレードの水酸化リチウム湿潤体と、結晶化母液とを得、そして、前記高純度グレードの水酸化リチウム湿潤体を後処理することで、前記高純度グレードの水酸化リチウムを得る工程
（Ｄ）高純度グレードの炭酸リチウムの生成工程
前記高純度グレードの水酸化リチウム湿潤体を溶解させることで水酸化リチウム溶液を生成し、前記水酸化リチウム溶液をろ過することでろ液を得、その後、前記ろ液に二酸化炭素を導入して炭化反応を生じさせ、当該炭化反応の後、液体から固体を分離させ、高純度グレードの炭酸リチウム湿潤体と、炭化母液とを得、そして、前記高純度グレードの炭酸リチウム湿潤体を後処理することで、前記高純度グレードの炭酸リチウムを得る工程
（Ｅ）バッテリーグレードの炭酸リチウムの生成工程
バッテリーグレードの炭酸リチウムの種晶を基液に添加して均一に混合し、二酸化炭素、及び、前記工程（Ｂ）で得られた許容外の高不純度母液と前記工程（Ｄ）で得られた許容外の炭化母液とから構成される許容外の水酸化リチウム溶液を導入し、化学反応を生じさせ、前記化学反応により得られた炭酸リチウムスラリーをエージングし、液体から固体を分離させることで、炭化母液とバッテリーグレードの炭酸リチウム湿潤体とを得、最後に、前記バッテリーグレードの炭酸リチウム湿潤体を後処理することで、前記バッテリーグレードの炭酸リチウムを得る工程
を備えたことを特徴とする方法。
【請求項２】
前記高不純度リチウム源が前記第１高不純度リチウム源である場合、前記工程（Ａ）において、前記第１高不純度リチウム源のｐＨを６〜８に調整してろ過することでろ液を得、リチウムイオン交換吸着剤で前記ろ液からリチウムを選択的に吸着させ、前記リチウムイオン交換吸着剤が吸着によりリチウムで飽和した後、前記第１高不純度リチウム源を水で洗浄し、希酸で周期的に脱離させることでリチウム含有脱離液を得、
前記リチウム含有脱離液のｐＨを７〜９に調整して３０〜６０分間反応させた後、当該脱離液をろ過してろ液を得、当該ろ液をエンリッチ・濃縮することでリチウムリッチ溶液を得、当該溶液について化学的な不純物除去を行うことで、浄化リチウム塩溶液を得ることを特徴とする、請求項１に記載の高不純度リチウム源からバッテリーグレード及び高純度グレードの水酸化リチウム及び炭酸リチウムを生成する方法。
【請求項３】
前記第１高不純度リチウム源を、サンドフィルタ、セラミックフィルタ、ＰＡ微多孔管フィルタ、ＰＥ微多孔管フィルタのいずれかでろ過してろ液を得、前記ろ液をリチウムイオン交換吸着剤が充填された吸着器に圧送してリチウムを選択的に吸着させ、前記リチウム含有脱離液のｐＨをアルカリで調整した後、前記リチウム含有脱離液を前記セラミックフィルタ、前記ＰＡ微多孔管フィルタ、前記ＰＥ微多孔管フィルタのいずれかでろ過し、前記リチウム含有脱離液の処理ろ液を得ることを特徴とする、請求項２に記載の高不純度リチウム源からバッテリーグレード及び高純度グレードの水酸化リチウム及び炭酸リチウムを生成する方法。
【請求項４】
前記リチウムイオン交換吸着剤を、前記リチウムイオン交換吸着剤の３〜５倍の体積の水で洗浄し、さらに、H+濃度０．２〜０．５ｍｏｌ／Ｌの希酸で０．５〜１時間さらに脱離させ、脱離した前記リチウムイオン交換吸着剤を、前記リチウムイオン交換吸着剤の１〜２倍の体積の水でさらに洗浄して前記リチウム含有脱離液を得、前記希酸は、硫酸及び塩酸の少なくともいずれかであり、前記リチウム含有脱離液は、Li+（１〜３ｇ／Ｌ）、Na+（０．００５〜０．０５ｇ／Ｌ）、K+（０．０００〜０．００５ｇ／Ｌ）、Ca2+（０．００１０〜０．０１ｇ／Ｌ）、Mg2+（０．０００〜０．００５ｇ／Ｌ）、B（０．０００〜０．００５ｇ／Ｌ）を含有しかつｐＨ１〜４であることを特徴とする、請求項２に記載の高不純度リチウム源からバッテリーグレード及び高純度グレードの水酸化リチウム及び炭酸リチウムを生成する方法。
【請求項５】
逆浸透・電気透析結合装置を用いて前記リチウム含有脱離液の処理ろ液をエンリッチ・濃縮し、前記逆浸透・電気透析結合装置は、三段ディスク管逆浸透ユニットと、塩室及び濃縮塩室を備えた二室電気透析ユニットとを結合して構成され、前記リチウム含有脱離液の処理ろ液を前記三段ディスク管逆浸透ユニットで濃縮して逆浸透濃縮物と脱塩生産水とを得た後、前記逆浸透濃縮物を前記二室電気透析ユニットの前記塩室に供給して濃縮して前記濃縮塩室からリチウムリッチ溶液を得、前記塩室から得られた低リチウム含有塩溶液を前記リチウム含有脱離液の処理ろ液と共に前記三段ディスク管逆浸透ユニットに供給して濃縮し、前記逆浸透濃縮物は、Li+（４〜７ｇ／Ｌ）、Ca2+（０．００５〜０．０１ｇ／Ｌ）、Mg2+（０．００１〜０．００２ｇ／Ｌ）を含有しかつｐＨ７〜９であり、前記リチウムリッチ溶液は、Li+（７〜２４ｇ／Ｌ）、Ca2+（０．０１〜０．０２ｇ／Ｌ）、Mg2+（０．０１〜０．０２ｇ／Ｌ）、Mn2+（０．０００〜０．００２ｇ／Ｌ）、Fe2+（０．０００〜０．００２ｇ／Ｌ）、B（０．０１〜０．０６ｇ／Ｌ）を含有しかつｐＨ７〜９であり、前記脱塩生産水を前記リチウムイオン交換吸着剤の洗浄水として使用することを特徴とする、請求項２に記載の高不純度リチウム源からバッテリーグレード及び高純度グレードの水酸化リチウム及び炭酸リチウムを生成する方法。
【請求項６】
濃度２００〜３００ｇ／Ｌの炭酸ナトリウム溶液を、炭酸ナトリウム過剰量を０．３〜０．５ｇ／Ｌに制御した前記リチウムリッチ溶液に添加し、８０〜９０℃の温度で１０〜３０分間前記リチウムリッチ溶液と反応させ、さらに、アルカリで前記リチウムリッチ溶液のｐＨを９〜１１に調整した後、前記温度で３０〜６０分間反応させ、前記リチウムリッチ溶液を、板枠フィルタ、キャンドルフィルタ及び微多孔フィルタのいずれかで粗ろ過してろ液を得、ろ過精度０．１〜０．２μｍの微多孔フィルタ又はセラミックフィルタを用いて前記ろ液を精密ろ過することで、Li+（７〜２４ｇ／Ｌ）、Ca2+（１０ｐｐｍ以下）、Mg2+（１ｐｐｍ以下）、Mn（５ｐｐｍ以下）、Fe（１ｐｐｍ以下）、SO42-（０〜２００ｇ／Ｌ）、Cl-（０〜２００ｇ／Ｌ）、B（０．０１〜０．０６ｇ／Ｌ）を含有しかつｐＨ９〜１１の前記浄化リチウム塩溶液を得ることを特徴とする、請求項２に記載の高不純度リチウム源からバッテリーグレード及び高純度グレードの水酸化リチウム及び炭酸リチウムを生成する方法。
【請求項７】
前記高不純度リチウム源が前記第２高不純度リチウム源である場合、前記工程（Ａ）において、前記第２高不純度リチウム源について化学的不純物除去を行うことで、リチウム含有不純物除去済溶液を得、
前記リチウム含有不純物除去済溶液を炭酸ナトリウム溶液で沈殿させ、連続供給及び連続分離により得られた炭酸リチウムスラリーについて、固形分濃度２０〜４０％となるように増粘させた後、固液分離を行うことで、炭酸リチウム湿潤細粒及びリチウム沈殿母液を得、
前記炭酸リチウム湿潤細粒を、硫酸、塩酸、又は、H+濃度２〜３ｍｏｌ／Ｌの塩酸と硫酸の混合物と反応させ、反応終点のｐＨを４〜６に制御して、液体を得、当該液体のｐＨをアルカリで９〜１１に調整し、当該液体をろ過することで前記浄化リチウム塩溶液を得ることを特徴とする、請求項１に記載の高不純度リチウム源からバッテリーグレード及び高純度グレードの水酸化リチウム及び炭酸リチウムを生成する方法。
【請求項８】
濃度２００〜３００ｇ／Ｌの炭酸ナトリウム溶液を、炭酸ナトリウム過剰量を０．３〜０．５ｇ／Ｌに制御した前記第２高不純度リチウム源に添加し、８０〜９０℃の温度で１０〜３０分間前記第２高不純度リチウム源と反応させ、さらに、アルカリで前記第２高不純度リチウム源のｐＨを９〜１１に調整した後、前記温度で３０〜６０分間反応させ、前記第２高不純度リチウム源を、板枠フィルタ、キャンドルフィルタ及び微多孔フィルタのいずれかで粗ろ過してろ液を得、ろ過精度０．１〜０．２μｍの微多孔フィルタ又はセラミックフィルタを用いて前記ろ液を精密ろ過することで、Li+（１４〜４０ｇ／Ｌ）、Na+（２０〜９０ｇ／L）、K+（０〜３０ｇ／L）、Mg2+（１ｐｐｍ以下）、Ca2+（１０ｐｐｍ以下）、B（０〜５ｇ／Ｌ）を含有しかつｐＨ９〜１１の前記リチウム含有不純物除去済溶液を得ることを特徴とする、請求項７に記載の高不純度リチウム源からバッテリーグレード及び高純度グレードの水酸化リチウム及び炭酸リチウムを生成する方法。
【請求項９】
前記リチウム含有不純物除去済溶液と、濃度２００〜３００ｇ／Ｌの炭酸ナトリウム溶液とを、沈殿反応のため、連続結晶化反応装置に同時に添加し、反応システムの温度を８５〜９５℃に制御し、かつ、前記反応システムに入るときの瞬間Li濃度が３〜７ｇ／Ｌに維持されかつ炭酸ナトリウム濃度が３０〜６５ｇ／Ｌに維持されるように前記炭酸ナトリウム溶液及び前記リチウム含有不純物除去済溶液の供給速度を制御し、連続供給及び連続分離により得られた炭酸リチウムスラリーを増粘機に送って固形分濃度２０〜４０％とし、前記炭酸リチウムスラリーについて固液分離を行うことで、前記炭酸リチウム湿潤細粒及び前記リチウム沈殿母液を得ることを特徴とする、請求項７に記載の高不純度リチウム源からバッテリーグレード及び高純度グレードの水酸化リチウム及び炭酸リチウムを生成する方法。
【請求項１０】
前記連続結晶化反応装置は、ドラフト管及び増粘機を備えた反応結晶化装置を含み、前記リチウム含有不純物除去済溶液及び前記炭酸ナトリウム溶液の供給口が、前記ドラフト管の外側に整列して配置されており、前記増粘機から得られた上清を前記反応結晶化装置に戻し、前記リチウム含有不純物除去済溶液を、単独で又は前記増粘機から戻された前記上清と共に、前記反応結晶化装置の前記ドラフト管に送り、前記炭酸ナトリウム溶液と反応させて沈殿させ、前記連続結晶化反応装置の基液は、起動時において、純水又は前記リチウム沈殿母液であることを特徴とする、請求項９に記載の高不純度リチウム源からバッテリーグレード及び高純度グレードの水酸化リチウム及び炭酸リチウムを生成する方法。
【請求項１１】
前記リチウム沈殿母液は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２の前記第１高不純度リチウム源に属するものであり、前記リチウム沈殿母液を戻して前記第１高不純度リチウム源の処理工程を行うことで、前記浄化リチウム塩溶液を得ることを特徴とする、請求項９に記載の高不純度リチウム源からバッテリーグレード及び高純度グレードの水酸化リチウム及び炭酸リチウムを生成する方法。
【請求項１２】
前記高不純度リチウム源が前記高不純度固体リチウム塩である場合、前記工程（Ａ）において、前記高不純度固体リチウム塩を希酸又は純水に溶解させてリチウム塩溶液を生成し、前記リチウム塩溶液をろ過して不溶性不純物を除去し、得られたろ液について化学的不純物除去を行うことで前記浄化リチウム塩溶液を得ることを特徴とする、請求項１に記載の高不純度リチウム源からバッテリーグレード及び高純度グレードの水酸化リチウム及び炭酸リチウムを生成する方法。
【請求項１３】
前記高不純度の炭酸リチウムを、硫酸、塩酸、又は、H+濃度２〜３ｍｏｌ／Ｌの塩酸と硫酸の混合物と反応させ、反応終点のｐＨを４〜６に制御して、液体を得、当該液体をろ過してリチウム塩溶液を得、前記高不純度の硫酸リチウム、塩化リチウム、又は、硫酸リチウムと塩化リチウムとの複合塩を、純水で溶解させることで、Li+（７〜２４ｇ／Ｌ）を含有する前記リチウム塩溶液を得ることを特徴とする、請求項１２に記載の高不純度リチウム源からバッテリーグレード及び高純度グレードの水酸化リチウム及び炭酸リチウムを生成する方法。
【請求項１４】
濃度２００〜３００ｇ／Ｌの炭酸ナトリウム溶液を、炭酸ナトリウム過剰量を０．３〜０．５ｇ／Ｌに制御した前記リチウム塩溶液に添加し、８０〜９０℃の温度で１０〜３０分間前記リチウム塩溶液と反応させ、さらに、アルカリで前記リチウム塩溶液のｐＨを９〜１１に調整した後、前記温度で３０〜６０分間反応させ、その後、前記リチウム塩溶液を、板枠フィルタ、キャンドルフィルタ及び微多孔フィルタのいずれかで粗ろ過してろ液を得、その後、ろ過精度０．１〜０．２μｍの微多孔フィルタ又はセラミックフィルタを用いて前記ろ液を精密ろ過することで、前記浄化リチウム塩溶液を得ることを特徴とする、請求項１２に記載の高不純度リチウム源からバッテリーグレード及び高純度グレードの水酸化リチウム及び炭酸リチウムを生成する方法。
【請求項１５】
前記炭酸ナトリウム溶液は、炭酸ナトリウムを、純水、攪拌洗浄用水、及び、濃度２００〜３００ｇ／Ｌの溶液を得るための蒸発凝縮水のいずれかと混合し、その後、溶液１立方メートル当たり１〜３ｋｇの水酸化ナトリウムを添加して１０〜３０分間不純物を除去した後、当該溶液をろ過することにより得られたろ液であり、前記アルカリは、水酸化ナトリウム溶液又は水酸化リチウム溶液であることを特徴とする、請求項６、８、９、１４のいずれか１項に記載の高不純度リチウム源からバッテリーグレード及び高純度グレードの水酸化リチウム及び炭酸リチウムを生成する方法。
【請求項１６】
前記工程（Ａ）において、前記浄化リチウム塩溶液を、５０℃〜６０℃かつｐＨ８〜９に制御して、キレート樹脂が充填されたキレート樹脂イオン交換カラムに投入して不純物徹底除去処理を行い、前記キレート樹脂はカチオンキレート樹脂であり、前記キレート樹脂を、吸着により飽和させた後、塩酸又は硫酸を用いた再生工程を行い、その後水酸化リチウム溶液を用いた再生工程を行い、前記再生工程で生成されたリチウム含有溶液を戻してリチウムを回収することを特徴とする、請求項１に記載の高不純度リチウム源からバッテリーグレード及び高純度グレードの水酸化リチウム及び炭酸リチウムを生成する方法。
【請求項１７】
前記キレート樹脂イオン交換カラムは、トリプルカラム（Ａ／Ｂ／Ｃ）モードを採用しており、前記カラムＡと前記カラムＢは直列に動作し、前記カラムＣは非直結再生用であり、前記カラムＡは一次カラムとして機能し、前記カラムＢは二次カラムであってセキュアカラムとして機能し、前記カラムＡが吸着により飽和すると、前記カラムＢが上昇して前記一次カラムとして機能し、前記カラムＣが前記カラムＢと接続されて前記二次カラムとして機能し、前記キレート樹脂イオン交換カラムは、常にＡ→Ｂ、Ｂ→Ｃ、Ｃ→Ａの直列動作モードを用いることを特徴とする、請求項１６に記載の高不純度リチウム源からバッテリーグレード及び高純度グレードの水酸化リチウム及び炭酸リチウムを生成する方法。
【請求項１８】
前記工程（Ｂ）において、前記精製リチウム塩溶液を複合電気透析装置に圧送し、複合電気透析を行い、前記複合電気透析装置は、三室バイポーラ膜電気透析ユニットと耐アルカリ性電気透析ユニットと耐酸性電気透析ユニットとを連結して形成されたものであることを特徴とする、請求項１に記載の高不純度リチウム源からバッテリーグレード及び高純度グレードの水酸化リチウム及び炭酸リチウムを生成する方法。
【請求項１９】
前記三室バイポーラ膜電気透析ユニットは、陽極室及び陰極室と、前記陽極室と前記陰極室との間の積層膜によって隔てられたアルカリ室、酸室及び塩室と、を備えており、前記陽極室は電源の正極に接続され、前記陰極室は前記電源の負極に接続されており、前記積層膜は、交互に配置されたバイポーラ膜と陽イオン交換膜と陰イオン交換膜とを備えており、前記バイポーラ膜は、陽イオン交換膜と、陰イオン交換膜と、これらの間に介在された触媒層とで構成されており、前記アルカリ室は、前記陰イオン交換膜と、前記バイポーラ膜の前記陽イオン交換膜との間に形成されており、前記酸室は、前記陽イオン交換膜と、前記バイポーラ膜の前記陰イオン交換膜との間に形成されており、前記塩室は、前記陰イオン交換膜と、陽イオン交換膜との間に形成されており、
前記アルカリ室に前記水酸化リチウム溶液又は純水を導入し、前記酸室に前記希酸又は純水を導入し、前記塩室に前記精製リチウム塩溶液を導入し、前記陽極室及び前記陰極室に電極浸漬液を同時に導入し、直流電界の存在下において、前記アルカリ室から前記水酸化リチウム溶液を得、前記酸室から前記希酸溶液を得、前記塩室から低濃度の前記リチウム塩溶液を得ることを特徴とする、請求項１８に記載の高不純度リチウム源からバッテリーグレード及び高純度グレードの水酸化リチウム及び炭酸リチウムを生成する方法。
【請求項２０】
前記耐アルカリ性電気透析ユニットは、二室式の電気透析装置であり、陽極室及び陰極室と、前記陽極室と前記陰極室との間の積層膜によって隔てられたアルカリ室及び濃縮アルカリ室と、を備えており、前記陽極室は電源の正極に接続され、前記陰極室は前記電源の負極に接続されており、前記積層膜は、交互に配置された陽イオン交換膜と陰イオン交換膜とを備えており、前記アルカリ室は、前記陰イオン交換膜と前記陽イオン交換膜との間に形成されており、前記濃縮アルカリ室は、前記陽イオン交換膜と前記陰イオン交換膜との間に形成されており、前記陽イオン交換膜及び前記陰イオン交換膜は、耐アルカリ性の同種の膜であり、
前記三室バイポーラ膜電気透析ユニットの前記アルカリ室から得られた前記水酸化リチウム溶液を、前記耐アルカリ性電気透析ユニットの前記アルカリ室４１に導入し、直流電界の存在下において、前記濃縮アルカリ室からLiOH濃度１〜４ｍｏｌ／Ｌの前記水酸化リチウム溶液を得、前記アルカリ室内の濃度が低下した前記水酸化リチウム溶液を、前記三室バイポーラ膜電気透析ユニットの前記アルカリ室に戻すことを特徴とする、請求項１９に記載の高不純度リチウム源からバッテリーグレード及び高純度グレードの水酸化リチウム及び炭酸リチウムを生成する方法。
【請求項２１】
前記耐酸性電気透析ユニットは、二室式の電気透析装置であり、陽極室及び陰極室と、前記陽極室と前記陰極室との間の積層膜によって隔てられた塩室及び濃縮塩室と、を備えており、前記陽極室は電源の正極に接続され、前記陰極室は前記電源の負極に接続されており、前記積層膜は、交互に配置された陽イオン交換膜と陰イオン交換膜とを備えており、前記塩室は、前記陰イオン交換膜と前記陽イオン交換膜との間に形成されており、前記濃縮塩室は、前記陽イオン交換膜と前記陰イオン交換膜との間に形成されており、前記陽イオン交換膜及び前記陰イオン交換膜は、耐酸性の同種の膜であり、
前記三室バイポーラ膜電気透析ユニットの前記塩室から得られた前記リチウム塩溶液を、前記耐酸性電気透析ユニットの前記塩室に導入し、直流電界の存在下で、前記濃縮塩室から得られた前記濃縮リチウム塩溶液を、前記精製リチウム塩溶液と共に前記三室バイポーラ膜電気透析ユニットの前記塩室に導入し、前記塩室内の濃度が低下した前記リチウム塩溶液を、前記三室バイポーラ膜電気透析ユニットの前記酸室に戻すことを特徴とする、請求項２０に記載の高不純度リチウム源からバッテリーグレード及び高純度グレードの水酸化リチウム及び炭酸リチウムを生成する方法。
【請求項２２】
前記三室バイポーラ膜電気透析ユニット及び前記耐アルカリ性電気透析ユニットの前記電極浸漬液として、LiOH濃度０．８〜１．５ｍｏｌ／Ｌの水酸化リチウム溶液を用い、耐酸性電気透析ユニット５の電極浸漬液として、Li+濃度０．８〜１．５ｍｏｌ／Ｌの対応するリチウム塩溶液を用い、
前記三室バイポーラ膜電気透析ユニットの前記アルカリ室及び前記耐アルカリ性電気透析ユニットの前記アルカリ室内の前記水酸化リチウム溶液のLiOH濃度は０．５〜２ｍｏｌ／Ｌ、前記三室バイポーラ膜電気透析ユニットの前記塩室及び前記耐酸性電気透析ユニットの前記濃縮塩室内の前記リチウム塩溶液のLi+濃度は７〜１７ｇ／Ｌ、前記耐酸性電気透析ユニットの前記塩室から排出されて濃度が低下した前記リチウム塩溶液のLi+濃度は０．５〜３ｍｏｌ／Ｌ、前記三室バイポーラ膜電気透析ユニットの前記酸室から排出された前記希酸溶液のH+濃度は０．５〜２ｍｏｌ／Ｌ、前記三室バイポーラ膜電気透析ユニットの前記塩室から排出された前記リチウム塩溶液のLi+濃度は３〜５ｇ／Ｌであることを特徴とする、請求項２１に記載の高不純度リチウム源からバッテリーグレード及び高純度グレードの水酸化リチウム及び炭酸リチウムを生成する方法。
【請求項２３】
前記工程（Ｂ）において、蒸発室を７５〜８０℃に制御したＭＶＲ蒸発・濃縮・結晶化装置を用いて、LiOH濃度１〜４ｍｏｌ／Ｌの前記水酸化リチウム溶液を蒸発・濃縮し、結晶成長・保持時間を３〜５時間として、水酸化リチウム結晶を得、さらに、水酸化リチウム懸濁液を得、その後、前記水酸化リチウム懸濁液を、ＤＴＢ冷却・結晶化装置又はＯＳＬＯ冷却・結晶化装置を用いて、結晶化温度を３０〜４０℃かつ結晶成長・保持時間を２〜４時間とした連続冷却結晶化モードで処理し、前記許容外の高不純度母液は、K+（１０ｇ／Ｌ以上）、Na+（２０ｇ／Ｌ以上）又はSO42-（４０ｇ／Ｌ以上）を含有することを特徴とする、請求項１に記載の高不純度リチウム源からバッテリーグレード及び高純度グレードの水酸化リチウム及び炭酸リチウムを生成する方法。
【請求項２４】
前記工程（Ｃ）において、前記ＤＴＢ結晶化装置又は前記ＯＳＬＯ結晶化装置を用い、結晶化温度を３０〜４０℃、結晶成長・保持時間を３〜５時間として、ろ過された前記飽和水酸化リチウム溶液を連続的に冷却・結晶化することを特徴とする、請求項２３に記載の高不純度リチウム源からバッテリーグレード及び高純度グレードの水酸化リチウム及び炭酸リチウムを生成する方法。
【請求項２５】
前記ＤＴＢ結晶化装置又は前記ＯＳＬＯ結晶化装置のバックステージに予冷・結晶化のために真空フラッシュ室を追加し、前記飽和水酸化リチウム溶液のろ液を、真空度−０．０７〜０．０８４ＭＰａに制御した真空フラッシュ室に供給して真空フラッシングを行った後、前記ＤＴＢ結晶化装置又は前記ＯＳＬＯ結晶化装置に供給して冷却・結晶化を行い、前記フィルタは、ステンレス製の微多孔スティックフィルタ、チタン製の微多孔フィルタ及びキャンドルフィルタのいずれか１つであることを特徴とする、請求項２４に記載の高不純度リチウム源からバッテリーグレード及び高純度グレードの水酸化リチウム及び炭酸リチウムを生成する方法。
【請求項２６】
前記工程（Ｄ）において、導電率３００〜３８０ｍｓ／ｃｍの溶解した前記水酸化リチウム溶液を、第１炭化反応装置に圧送し、攪拌速度を３０〜８０ｒｐｍに制御し、攪拌しながら二酸化炭素を導入して炭化反応を生じさせ、ＰＬＣ制御ユニットにより導電率計データを受信し、前記第１炭化反応装置の二酸化炭素制御弁にフィードバックすることで二酸化炭素の導入率を制御し、導電率の低下率を毎分２〜７ｍｓ／ｃｍに制御して、前記導電率が１００〜１５０ｍｓ／ｃｍに低下したとき、前記制御弁がオフになり、二酸化炭素の導入が停止され、２０〜３０分間の連続攪拌の後、液体から固体を分離させることで、前記高純度グレードの炭酸リチウム湿潤体と前記炭化母液とを得ることを特徴とする、請求項１に記載の高不純度リチウム源からバッテリーグレード及び高純度グレードの水酸化リチウム及び炭酸リチウムを生成する方法。
【請求項２７】
前記高純度グレードの水酸化リチウム湿潤体を、純水、蒸発濃縮水、又は、前記工程（Ｄ）で得られる許容内の炭化母液に溶解させ、前記許容内の炭化母液は、Na（２０ｐｐｍ以下）、K（２０ｐｐｍ以下）、Mg（２ｐｐｍ以下）又はCa（５ｐｐｍ以下）を含有することを特徴とする、請求項２６に記載の高不純度リチウム源からバッテリーグレード及び高純度グレードの水酸化リチウム及び炭酸リチウムを生成する方法。
【請求項２８】
前記工程（Ｅ）において、基液を第２炭化反応装置に添加し、前記基液に粒径２０〜４０μｍの前記バッテリーグレードの炭酸リチウムの種晶を１〜５％の体積濃度で添加し、ＰＬＣ制御システムを用いて前記第２炭化反応装置の前記制御弁の開度と二酸化炭素及び前記許容外の水酸化リチウム溶液の供給速度とを制御し、反応システムの前記導電率を６０〜９０ｍｓ／ｃｍに維持し且つ反応温度を４０〜８０℃に維持し、炭酸リチウムスラリーを連続供給により連続的に得、前記炭酸リチウムスラリーを、エージングセルに送って３０〜６０分間反応させ、固液分離して前記バッテリーグレードの炭酸リチウム湿潤体と前記炭化母液とを得、前記基液は、純水、前記工程（Ｄ）で得られた許容外の炭化母液、又は、前記工程（Ｅ）で得られた炭化母液であることを特徴とする、請求項１に記載の高不純度リチウム源からバッテリーグレード及び高純度グレードの水酸化リチウム及び炭酸リチウムを生成する方法。
【請求項２９】
前記工程（Ａ）で得られた前記精製リチウム塩溶液から直接的に前記バッテリーグレードの炭酸リチウムを生成する工程（Ｆ）をさらに備え、
前記精製リチウム塩溶液を炭酸ナトリウム溶液で沈殿させ、連続供給及び連続分離により得られた炭酸リチウムスラリーを増粘させた後、固液分離を行うことで、炭酸リチウム湿潤細粒及びリチウム沈殿母液を得い、得られた前記リチウム沈殿母液は高不純度リチウム源に属するものであり、当該リチウム沈殿母液を戻して第１高不純度固体リチウム塩として処理することで前記浄化リチウム塩溶液を得、前記炭酸リチウム湿潤細粒について洗浄・攪拌洗浄・固液分離を行うことで、前記バッテリーグレードの炭酸リチウムを得ることを特徴とする、請求項２に記載の高不純度リチウム源からバッテリーグレード及び高純度グレードの水酸化リチウム及び炭酸リチウムを生成する方法。
【請求項３０】
前記精製リチウム塩溶液と、濃度２５０〜３００ｇ／Ｌの前記炭酸ナトリウム溶液とを、沈殿反応のため、連続結晶化反応装置に同時に添加し、反応温度を８５〜９５℃に制御し、かつ、反応システムに入るときの瞬間Li濃度が３〜７ｇ／Ｌに維持されかつ炭酸ナトリウム濃度が３０〜６５ｇ／Ｌに維持されるように前記炭酸ナトリウム溶液及び前記精製リチウム塩溶液の供給速度を制御し、連続供給及び連続分離により得られた炭酸リチウムスラリーを、増粘機に送って固形分濃度２０〜４０％まで増粘させた後、固液分離を行うことで、炭酸リチウム湿潤細粒及びリチウム沈殿母液を得、前記炭酸リチウム湿潤細粒を洗浄した後、６０〜８０℃の純水又は蒸発凝縮水を１：３〜５の固液比で添加して１０〜３０分間攪拌洗浄し、得られた溶液について固液分離及び後処理を行うことで、バッテリーグレードの炭酸リチウムを得ることを特徴とする、請求項２９に記載の高不純度リチウム源からバッテリーグレード及び高純度グレードの水酸化リチウム及び炭酸リチウムを生成する方法。
【請求項３１】
高不純度リチウム源からバッテリーグレード及び高純度グレードの水酸化リチウム及び炭酸リチウムを生成するシステムであって、生成順序に応じて配置された、精製リチウム塩溶液生成サブシステムと、バッテリーグレード水酸化リチウム生成サブシステムと、高純度グレード水酸化リチウム生成サブシステムと、高純度グレード炭酸リチウム生成サブシステムと、バッテリーグレード炭酸リチウム生成サブシステムとを備え、
前記精製リチウム塩溶液生成サブシステムは、フィルタモジュールと、リチウム抽出・吸着モジュールと、リチウムエンリッチ・濃縮モジュールと、化学的不純物除去モジュールと、リチウム沈殿反応モジュールと、酸分解・溶解モジュールと、浄化リチウム塩溶液精製モジュールとを備え、不純物除去処理において高不純度リチウム源に応じて前記モジュールの異なる組み合わせが選択され、前記浄化リチウム塩溶液精製モジュールが精製に用いられることで、バッテリーグレード及び高純度グレードの水酸化リチウム及び炭酸リチウムの生産要件を満たす精製リチウム塩溶液が得られ、
前記バッテリーグレード水酸化リチウム生成サブシステムは、順番に接続された、複合電気透析装置と、ＭＶＲ蒸発・濃縮・結晶化装置と、ＤＴＢ冷却・結晶化装置又はＯＳＬＯ冷却・結晶化装置とを備え、
前記高純度グレード水酸化リチウム生成サブシステムは、順番に接続された、溶解タンクと、フィルタと、ＤＴＢ冷却・結晶化装置又はＯＳＬＯ冷却・結晶化装置とを備え、
前記高純度グレード炭酸リチウム生成サブシステムは、順番に接続された、溶解タンクと、フィルタと、第１炭化反応装置とを備え、
前記バッテリーグレード炭酸リチウム生成サブシステムは、第２炭化反応装置と、エージングセルとを備えている、システム。
【請求項３２】
前記フィルタモジュールは、第１フィルタと、第２フィルタと、第３フィルタとを備え、前記第１フィルタは、前記高不純度リチウム源のろ過に使用されるものであり、サンドフィルタ、セラミックフィルタ、ＰＡ微多孔管フィルタ及びＰＥ微多孔管フィルタのいずれかであり、前記第２フィルタは、リチウム含有脱離液又は溶解液のろ過、又は、不純物除去済溶液の粗ろ過に使用されるものであり、板枠フィルタ、キャンドルフィルタ、セラミックフィルタ、ＰＡ微多孔管フィルタ及びＰＥ微多孔管フィルタのいずれかであり、前記第３フィルタは、前記不純物除去済溶液の精密ろ過に使用されるものであり、ろ過精度０．１〜０．２μｍの微多孔フィルタ又はセラミックフィルタであることを特徴とする、請求項３１に記載の高不純度リチウム源からバッテリーグレード及び高純度グレードの水酸化リチウム及び炭酸リチウムを生成するシステム。
【請求項３３】
前記リチウム抽出・吸着モジュールは、リチウムイオン交換吸着剤が充填された吸着器であり、前記リチウムエンリッチ・濃縮モジュールは、三段ディスク管逆浸透ユニットと塩室及び濃縮塩室を備えた二室電気透析ユニットとを結合して構成される逆浸透・電気透析結合装置であることを特徴とする、請求項３１に記載の高不純度リチウム源からバッテリーグレード及び高純度グレードの水酸化リチウム及び炭酸リチウムを生成するシステム。
【請求項３４】
前記化学的不純物除去モジュールは、不純物除去反応装置であり、前記リチウム沈殿反応モジュールは、連続結晶化反応装置であり、前記連続結晶化反応装置は、ドラフト管及び増粘機を備えた反応結晶化装置を含み、前記ドラフト管の外側に供給口が整列して配置されていることを特徴とする、請求項３１に記載の高不純度リチウム源からバッテリーグレード及び高純度グレードの水酸化リチウム及び炭酸リチウムを生成するシステム。
【請求項３５】
前記酸分解・溶解モジュールは、攪拌容器であり、前記浄化リチウム塩溶液精製モジュールは、キレート樹脂が充填されたキレート樹脂イオン交換カラムであり、前記キレート樹脂イオン交換カラムは、トリプルカラム（Ａ／Ｂ／Ｃ）モードを採用しており、前記カラムＡと前記カラムＢは直列に動作し、前記カラムＣは非直結再生用であり、前記カラムＡは一次カラムとして機能し、前記カラムＢは二次カラムであってセキュアカラムとして機能し、前記カラムＡが吸着により飽和すると、前記カラムＢが上昇して前記一次カラムとして機能し、前記カラムＣが前記カラムＢと接続されて前記二次カラムとして機能し、前記キレート樹脂イオン交換カラムは、常にＡ→Ｂ、Ｂ→Ｃ、Ｃ→Ａの直列動作モードを用いることを特徴とする、請求項３１に記載の高不純度リチウム源からバッテリーグレード及び高純度グレードの水酸化リチウム及び炭酸リチウムを生成するシステム。
【請求項３６】
前記複合電気透析装置は、三室バイポーラ膜電気透析ユニットと、耐アルカリ性電気透析ユニットと、耐酸性電気透析ユニットとを連結して形成されており、前記三室バイポーラ膜電気透析ユニットは、陽極室及び陰極室と、前記陽極室と前記陰極室との間の積層膜によって隔てられたアルカリ室、酸室及び塩室と、を備えており、前記陽極室は電源の正極に接続され、前記陰極室は前記電源の負極に接続されており、前記積層膜は、交互に配置されたバイポーラ膜と陽イオン交換膜と陰イオン交換膜とを備えており、前記バイポーラ膜は、陽イオン交換膜と、陰イオン交換膜と、これらの間に介在された触媒層とで構成されており、前記アルカリ室は、前記陰イオン交換膜と、前記バイポーラ膜の前記陽イオン交換膜との間に形成されており、前記酸室は、前記陽イオン交換膜と、前記バイポーラ膜の前記陰イオン交換膜との間に形成されており、前記塩室は、前記陰イオン交換膜と、陽イオン交換膜との間に形成されており、前記三室バイポーラ膜電気透析ユニットの外部に、電極浸漬液タンク、アルカリ液タンク、酸液タンク及び供給液タンクが接続されており、前記電極浸漬液タンクは前記陽極室及び前記陰極室と連通し、前記アルカリ液タンクは前記アルカリ室と連通し、前記酸液タンクは前記酸室と連通し、前記供給液タンクは前記塩室と連通していることを特徴とする、請求項３１に記載の高不純度リチウム源からバッテリーグレード及び高純度グレードの水酸化リチウム及び炭酸リチウムを生成するシステム。
【請求項３７】
前記耐アルカリ性電気透析ユニットは、二室式の電気透析装置であり、陽極室及び陰極室と、前記陽極室と前記陰極室との間の積層膜によって隔てられたアルカリ室及び濃縮アルカリ室と、を備えており、前記陽極室は電源の正極に接続され、前記陰極室は前記電源の負極に接続されており、前記積層膜は、交互に配置された陽イオン交換膜と陰イオン交換膜とを備えており、前記アルカリ室は、前記陰イオン交換膜と前記陽イオン交換膜との間に形成されており、前記濃縮アルカリ室は、前記陽イオン交換膜と前記陰イオン交換膜との間に形成されており、前記陽イオン交換膜及び前記陰イオン交換膜は、耐アルカリ性の同種の膜であることを特徴とする、請求項３６に記載の高不純度リチウム源からバッテリーグレード及び高純度グレードの水酸化リチウム及び炭酸リチウムを生成するシステム。
【請求項３８】
前記耐酸性電気透析ユニットは、二室式の電気透析装置であり、陽極室及び陰極室と、前記陽極室と前記陰極室との間の積層膜によって隔てられた塩室及び濃縮塩室と、を備えており、前記陽極室は電源の正極に接続され、前記陰極室は前記電源の負極に接続されており、前記積層膜は、交互に配置された陽イオン交換膜と陰イオン交換膜とを備えており、前記塩室は、前記陰イオン交換膜と前記陽イオン交換膜との間に形成されており、前記濃縮塩室は、前記陽イオン交換膜と前記陰イオン交換膜との間に形成されており、前記陽イオン交換膜及び前記陰イオン交換膜は、耐酸性の同種の膜であることを特徴とする、請求項３７に記載の高不純度リチウム源からバッテリーグレード及び高純度グレードの水酸化リチウム及び炭酸リチウムを生成するシステム。
【請求項３９】
前記ＤＴＢ結晶化装置又は前記ＯＳＬＯ結晶化装置のバックステージに真空フラッシュ室が追加されており、前記第１炭化反応装置及び前記第２炭化反応装置が、供給速度を制御するためのＰＬＣ制御ユニットを備えており、前記ＰＬＣ制御ユニットが、反応システムの導電率を変化させることにより二酸化炭素の供給速度又は速度を制御することにより、自動制御を実現することを特徴とする、請求項３１に記載の高不純度リチウム源からバッテリーグレード及び高純度グレードの水酸化リチウム及び炭酸リチウムを生成するシステム。 
【手続補正２】
【補正対象書類名】明細書
【補正対象項目名】００１５
【補正方法】変更
【補正の内容】
【００１５】
本発明は、高不純度リチウム源からバッテリーグレード及び高純度グレードの水酸化リチウム及び炭酸リチウムを生成する方法であって、以下の工程を備えた方法を提供する。
（Ａ）精製リチウム塩溶液の生成工程
（ａ）高不純度リチウム源の処理工程：  品質に差がある前記高不純度リチウム源について理化学的な複数の不純物除去方法の異なる組み合わせにより前処理を行い、Li+（７〜２４ｇ／Ｌ）、K+（０．０１〜０．０５ｇ／Ｌ）、Na+（０．０５〜０．１ｇ／Ｌ）、Ca2+（０．０１〜０．０２ｇ／Ｌ）、Mg2+（０．０００〜０．００５ｇ／Ｌ）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る工程
前記高不純度リチウム源は、第１高不純度リチウム源、第２高不純度リチウム源、又は、高不純度固体リチウム塩であり、
前記第１高不純度リチウム源は、Li+（０．１〜４ｇ／Ｌ）、Na+（２〜１１０ｇ／Ｌ）、K+（０．５〜５０ｇ／Ｌ）、Mg2+（０〜１００ｇ／Ｌ）、Ca2+（０〜２０ｇ／Ｌ）、B（０〜５ｇ／Ｌ）、SO42-（０〜２５０ｇ／Ｌ）、Cl-（０〜２００ｇ／Ｌ）を含有しかつｐＨ６〜１２の高不純度リチウム源、又は、Li+（１．５〜２ｇ／Ｌ）、Na+（６０〜１００ｇ／Ｌ）、SO42-（０〜２２０ｇ／Ｌ）、Cl-（０〜２００ｇ／Ｌ）、CO32-（１３〜１７ｇ／Ｌ）を含有しかつｐＨ１１〜１２のリチウム塩溶液であり、
前記第２高不純度リチウム源は、Li+（１４〜４０ｇ／Ｌ）、Na+（２０〜８０ｇ／Ｌ）、K+（０〜３０ｇ／Ｌ）、Mg2+（０〜２０ｇ／Ｌ）、Ca2+（０〜１０ｇ／Ｌ）、B（０〜１５ｇ／Ｌ）を含有する高塩度・高不純度のリチウム溶液、又は、粗製硫酸リチウムと塩化リチウムとを溶解させて指定の範囲にすることで得られる高塩度・高不純度のリチウム溶液であり、
前記高不純度固体リチウム塩は、Na（０．５〜１質量％）、K（０．１〜０．５質量％）、Ca（０．５〜３質量％）、Mg（０．３〜５質量％）を含有する、高不純度の炭酸リチウム、硫酸リチウム、塩化リチウム、又は、硫酸リチウムと塩化リチウムとの複合塩であり、
（ｂ）浄化リチウム塩溶液の精製工程：  前記浄化リチウム塩溶液のｐＨを８〜９に調整し、イオン交換キレート樹脂による前記浄化リチウム塩溶液の不純物徹底除去処理を行うことで、Li+（７〜２４ｇ／Ｌ）、Ca2+（１ｐｐｍ以下）、Mg2+（１ｐｐｍ以下）、Fe2+（１ｐｐｍ以下）、Mn2+（１ｐｐｍ以下）、Zn2+（１ｐｐｍ以下）、Al3+（１ｐｐｍ以下）、SO42-（０〜２００ｇ／Ｌ）、Cl-（０〜２００ｇ／Ｌ）、B（５ｐｐｍ以下）を含有しかつｐＨ８〜９の精製リチウム塩溶液を得る工程
（Ｂ）バッテリーグレードの水酸化リチウムの生成工程
（ａ）複合電気透析工程：  前記精製リチウム塩溶液を複合電気透析により処理することで、LiOH濃度１〜４ｍｏｌ／Ｌの水酸化リチウム溶液と、H+濃度０．５〜２ｍｏｌ／Ｌの希酸溶液とを得る工程
（ｂ）濃縮・結晶化工程：  前記LiOH濃度１〜４ｍｏｌ／Ｌの水酸化リチウム溶液を蒸発・濃縮・結晶化させることで水酸化リチウム懸濁液を得、さらに前記水酸化リチウム懸濁液を冷却・結晶化させ、液体から固体を分離させることで、水酸化リチウム湿潤細粒と、許容外の高不純度母液とを得、そして、前記水酸化リチウム湿潤細粒を後処理することで、前記バッテリーグレードの水酸化リチウムを得る工程
（Ｃ）高純度グレードの水酸化リチウムの生成工程
前記水酸化リチウム湿潤細粒を溶解させることで８０〜１００℃の飽和水酸化リチウム溶液を生成し、前記飽和水酸化リチウム溶液をろ過することでろ液を得、その後、前記ろ液を冷却し結晶化させることで、液体から固体を分離させ、高純度グレードの水酸化リチウム湿潤体と、結晶化母液とを得、そして、前記高純度グレードの水酸化リチウム湿潤体を後処理することで、前記高純度グレードの水酸化リチウムを得る工程
（Ｄ）高純度グレードの炭酸リチウムの生成工程
前記高純度グレードの水酸化リチウム湿潤体を純水で溶解させることで水酸化リチウム溶液を生成し、前記水酸化リチウム溶液をろ過することでろ液を得、その後、前記ろ液に二酸化炭素を導入して炭化反応を生じさせ、当該炭化反応の後、液体から固体を分離させ、高純度グレードの炭酸リチウム湿潤体と、炭化母液とを得、そして、前記高純度グレードの炭酸リチウム湿潤体を後処理することで、前記高純度グレードの炭酸リチウムを得る工程
（Ｅ）バッテリーグレードの炭酸リチウムの生成工程
バッテリーグレードの炭酸リチウムの種晶を基液に添加して均一に混合し、二酸化炭素、及び、前記工程（Ｂ）で得られた許容外の高不純度母液と前記工程（Ｄ）で得られた許容外の炭化母液とから構成される許容外の水酸化リチウム溶液を導入し、化学反応を生じさせ、前記化学反応により得られた炭酸リチウムスラリーをエージングし、液体から固体を分離させることで、炭化母液とバッテリーグレードの炭酸リチウム湿潤体とを得、最後に、前記バッテリーグレードの炭酸リチウム湿潤体を後処理することで、前記バッテリーグレードの炭酸リチウムを得る工程 
【手続補正３】
【補正対象書類名】明細書
【補正対象項目名】００１７
【補正方法】変更
【補正の内容】
【００１７】
また、本発明は、高不純度リチウム源からバッテリーグレード及び高純度グレードの水酸化リチウム及び炭酸リチウムを生成するシステムを提供する。前記システムは、生成順序に応じて配置された、精製リチウム塩溶液生成サブシステムと、バッテリーグレード水酸化リチウム生成サブシステムと、高純度グレード水酸化リチウム生成サブシステムと、高純度グレード炭酸リチウム生成サブシステムと、バッテリーグレード炭酸リチウム生成サブシステムとを備えている。
前記精製リチウム塩溶液生成サブシステムは、フィルタモジュールと、リチウム抽出・吸着モジュールと、リチウムエンリッチ・濃縮モジュールと、化学的不純物除去モジュールと、リチウム沈殿反応モジュールと、酸分解・溶解モジュールと、浄化リチウム塩溶液精製モジュールとを備え、不純物除去処理において高不純度リチウム源に応じて前記モジュールの異なる組み合わせが選択され、前記浄化リチウム塩溶液精製モジュールが精製に用いられることで、バッテリーグレード及び高純度グレードの水酸化リチウム及び炭酸リチウムの生産要件を満たす精製リチウム塩溶液が得られる。
前記バッテリーグレード水酸化リチウム生成サブシステムは、順番に接続された、複合電気透析装置と、ＭＶＲ蒸発・濃縮・結晶化装置と、ＤＴＢ冷却・結晶化装置又はＯＳＬＯ冷却・結晶化装置とを備えている。
前記高純度グレード水酸化リチウム生成サブシステムは、順番に接続された、溶解タンクと、フィルタと、ＤＴＢ冷却・結晶化装置又はＯＳＬＯ冷却・結晶化装置とを備えている。
前記高純度グレード炭酸リチウム生成サブシステムは、順番に接続された、溶解タンクと、フィルタと、第１炭化反応装置とを備えている。
前記バッテリーグレード炭酸リチウム生成サブシステムは、第２炭化反応装置と、エージングセルとを備えている。 
【手続補正４】
【補正対象書類名】明細書
【補正対象項目名】００４６
【補正方法】変更
【補正の内容】
【００４６】
具体的には、濃度２００〜３００ｇ／Ｌの炭酸ナトリウム溶液をリチウムリッチ溶液に添加し、炭酸ナトリウム過剰量を０．３〜０．５ｇ／Ｌに制御して、８０〜９０℃の温度で１０〜３０分間リチウムリッチ溶液と反応させ、さらに、アルカリでリチウムリッチ溶液のｐＨを９〜１１に調整した後、上記温度で３０〜６０分間反応させる。その後、リチウムリッチ溶液を、板枠フィルタ、キャンドルフィルタ及び微多孔フィルタのいずれかで粗ろ過してろ液を得る。その後、ろ過精度０．１〜０．２μｍの微多孔フィルタ又はセラミックフィルタを用いて当該ろ液を精密ろ過することで、Li+（７〜２４ｇ／Ｌ）、Ca2+（１０ｐｐｍ以下）、Mg2+（１ｐｐｍ以下）、Mn（５ｐｐｍ以下）、Fe（１ｐｐｍ以下）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る。 
【手続補正５】
【補正対象書類名】明細書
【補正対象項目名】００５０
【補正方法】変更
【補正の内容】
【００５０】
具体的には、濃度２００〜３００ｇ／Ｌの炭酸ナトリウム溶液を第２高不純度リチウム源に添加し、炭酸ナトリウム過剰量を０．３〜０．５ｇ／Ｌに制御して、８０〜９０℃の温度で１０〜３０分間第２高不純度リチウム源と反応させ、さらに、アルカリで第２高不純度リチウム源のｐＨを９〜１１に調整した後、上記温度で３０〜６０分間反応させる。そして、第２高不純度リチウム源を、板枠フィルタ、キャンドルフィルタ及び微多孔フィルタのいずれかで粗ろ過してろ液を得る。そして、ろ過精度０．１〜０．２μｍの微多孔フィルタ又はセラミックフィルタを用いて当該ろ液を精密ろ過することで、Li+（１４〜４０ｇ／Ｌ）、Na2+（２０〜９０ｇ／Ｌ）、K+（０〜３０ｇ／Ｌ）、Mg2+（１ｐｐｍ以下）、Ca2+（１０ｐｐｍ以下）、B（０〜５ｇ／Ｌ）を含有しかつｐＨ９〜１１のリチウム含有不純物除去済溶液を得る。 
【手続補正６】
【補正対象書類名】明細書
【補正対象項目名】００５７
【補正方法】変更
【補正の内容】
【００５７】
３）高不純度固体リチウム塩（即ち、Na（０．５〜１質量％）、K（０．１〜０．５質量％）、Ca（０．５〜３質量％）、Mg（０．３〜５質量％）を含有する、高不純度の炭酸リチウム、硫酸リチウム、塩化リチウム、又は、硫酸リチウムと塩化リチウムとの複合塩）については、高不純度固体リチウム塩を希酸又は純水に溶解させてリチウム塩溶液を生成する。当該リチウム塩溶液をろ過して不溶性不純物のないろ液を得、当該ろ液について化学的不純物除去を行うことで浄化リチウム塩溶液を得る。そして得られた浄化リチウム塩溶液を用いて、バッテリーグレード及び高純度グレードの水酸化リチウム及び炭酸リチウムを生成する。当該作業工程は、図３に示されている。 
【手続補正７】
【補正対象書類名】明細書
【補正対象項目名】００５９
【補正方法】変更
【補正の内容】
【００５９】
具体的には、濃度２００〜３００ｇ／Ｌの炭酸ナトリウム溶液をリチウム塩溶液に添加し、炭酸ナトリウム過剰量を０．３〜０．５ｇ／Ｌに制御して、８０〜９０℃の温度で１０〜３０分間リチウム塩溶液と反応させ、さらに、アルカリでリチウム塩溶液のｐＨを９〜１１に調整した後、上記温度で３０〜６０分間反応させる。その後、リチウム塩溶液を、板枠フィルタ、キャンドルフィルタ及び微多孔フィルタのいずれかで粗ろ過してろ液を得る。その後、ろ過精度０．１〜０．２μｍの微多孔フィルタ又はセラミックフィルタを用いて当該ろ液を精密ろ過することで、Li+（７〜２４ｇ／Ｌ）、K+（０．０１〜０．０5ｇ／Ｌ）、Na2+（０．０１〜０．０２ｇ／Ｌ）、Ca2+（０．００１〜０．０２ｇ／Ｌ）、Mg2+（０．０００〜０．００５ｇ／Ｌ）、SO42-（０〜２００ｇ／Ｌ）、Cl-（０〜２００ｇ／Ｌ）、B（０．０１〜０．０６ｇ／Ｌ）を含有しかつｐＨ９〜１１の浄化リチウム塩溶液を得る。 
【手続補正８】
【補正対象書類名】明細書
【補正対象項目名】００６１
【補正方法】変更
【補正の内容】
【００６１】
浄化リチウム塩溶液を、５０℃〜６０℃かつｐＨ８〜９に制御して、キレート樹脂が充填されたキレート樹脂イオン交換カラムに投入し、不純物徹底除去処理を行う。キレート樹脂は、カチオンキレート樹脂、好ましくはイミノジ酢酸キレート樹脂である。本発明のキレート樹脂イオン交換カラムは、トリプルカラム（Ａ／Ｂ／Ｃ）モードを採用しており、カラムＡとカラムＢは直列に動作し、カラムＣは非直結再生用であり、カラムＡは一次カラムとして機能し、カラムＢは二次カラムであってセキュアカラムとして機能する。カラムＡが吸着により飽和すると、カラムＢが上昇して一次カラムとして機能し、カラムＣがカラムＢと接続されて二次カラムとして機能する。キレート樹脂イオン交換カラムは、常にＡ→Ｂ、Ｂ→Ｃ、Ｃ→Ａの直列動作モードを用い、Ca2+（１ｐｐｍ以下）、Mg2+（１ｐｐｍ以下）、Fe2+（１ｐｐｍ以下）、Mn2+（１ｐｐｍ以下）、Zn2+（１ｐｐｍ以下）、Al3+（１ｐｐｍ以下）を含有する、不純物除去処理の対象となるリチウム塩溶液を確保する。
【手続補正９】
【補正対象書類名】明細書
【補正対象項目名】００６９
【補正方法】変更
【補正の内容】
【００６９】
三室バイポーラ膜電気透析ユニットのアルカリ室３１から得られた水酸化リチウム溶液を、耐アルカリ性電気透析ユニットのアルカリ室４１に導入する。直流電界の存在下において、濃縮アルカリ室４２からLiOH濃度１〜４ｍｏｌ／Ｌの水酸化リチウム溶液を得る。そして、アルカリ室４１内の濃度が低下した水酸化リチウム溶液を、三室バイポーラ膜電気透析ユニットのアルカリ室に戻し、循環処理を行う。 
【手続補正１０】
【補正対象書類名】明細書
【補正対象項目名】００７６
【補正方法】変更
【補正の内容】
【００７６】
具体的には、ＭＶＲ蒸発・濃縮・結晶化装置を用いて水酸化リチウムを分離し、水酸化リチウム懸濁液の温度を６０〜８０℃に維持する。より均一な粒径の水酸化リチウム粒子を得るため、また、低温の遠心分離工程での過小サイズの水酸化リチウム粒子の発生を回避するために、ＭＶＲ蒸発・濃縮・結晶化装置から排出された水酸化リチウム懸濁液をＤＴＢ冷又はＯＳＬＯに供給し、結晶化温度を３５〜４０℃に制御し、かつ、結晶成長・保持時間を２〜４時間として、連続冷却結晶化を行う。これにより、粒径が大きく、均一な粒度分布を有し、かつ、ろ過・洗浄・乾燥が容易な水酸化リチウムを得ることができ、高純度の生成物を得ることができる。 
【手続補正１１】
【補正対象書類名】明細書
【補正対象項目名】００８６
【補正方法】変更
【補正の内容】
【００８６】
具体的には、高純度グレードの水酸化リチウム湿潤体を溶解させ、導電率３００〜３８０ｍｓ／ｃｍの水酸化リチウム溶液を得る。そして、導電率３００〜３８０ｍｓ／ｃｍの水酸化リチウム溶液をバッグフィルタ、キャンドルフィルタ、ステンレス製微多孔フィルタ等でろ過し、ろ液を得る。当該ろ液を第１炭化反応装置に加え、速度を３０〜８０ｒｐｍに制御して攪拌する。攪拌しながら、二酸化炭素を第１炭化反応装置に導入し、炭化反応を生じさせる。ＰＬＣユニットを用いて、導電率計からフィードバックされた導電率データに応じて二酸化炭素の導入率を判定し、二酸化炭素制御弁アクチュエータに指示を出力する。アクチュエータは、二酸化炭素制御弁の開度を制御することで二酸化炭素の導入流量を制御し、さらに、炭化反応システムの導電率の低下率を毎分２〜７ｍｓ／ｃｍに制御する。当該導電率が１００〜１５０ｍｓ／ｃｍに低下したとき、制御弁が自動的にオフになり、二酸化炭素の導入が停止される。２０〜３０分間の連続攪拌により反応させて液体を得た後、固液分離、純水洗浄、乾燥、スクリーニング、パッケージングを行い、高純度グレードの炭酸リチウムを得る。 
【手続補正１２】
【補正対象書類名】明細書
【補正対象項目名】００９５
【補正方法】変更
【補正の内容】
【００９５】
本発明により生成されるバッテリーグレードの炭酸リチウムは、バッテリーグレードの炭酸リチウムの業界標準であるYS/T582-2013の要件を満たすことができる。具体的には、本発明により生成されるバッテリーグレードの炭酸リチウムは、Li2CO3（９９．５％以上）、Na（０．０２５％以下）、K（０．００１％以下）、Mg（０．００８％以下）、Ca（０．００５％以下）、Fe（０．００１％以下）、Zn（０．０００３％以下）、Cu（０．０００３％以下）、Pb（０．０００３％以下）、Si（０．００３％以下）、Al（０．００１％以下）、Mn（０．０００３％以下）、Ni（０．００１％以下）、SO42-（０．００８％以下）、Cl-（０．００３％以下）、及び、磁性物質（３ｐｐｍ以下）を含有する。 
【手続補正１３】
【補正対象書類名】明細書
【補正対象項目名】００９８
【補正方法】変更
【補正の内容】
【００９８】
具体的には、フィルタモジュールは、第１フィルタと、第２フィルタと、第３フィルタとから構成される。第１フィルタは、高不純度リチウム源のろ過に使用されるものであり、サンドフィルタ、セラミックフィルタ、ＰＡ微多孔管フィルタ及びＰＥ微多孔管フィルタのいずれかであってよい。第２フィルタは、リチウム含有脱離液又は溶解液のろ過、又は、不純物除去済溶液の粗ろ過に使用されるものであり、板枠フィルタ、キャンドルフィルタ、セラミックフィルタ、ＰＡ微多孔管フィルタ及びＰＥ微多孔管フィルタのいずれかであってよい。第３フィルタは、不純物除去済溶液の精密ろ過に使用されるものであり、ろ過精度０．１〜０．２μｍの微多孔フィルタ又はセラミックフィルタであってよい。 
【手続補正１４】
【補正対象書類名】明細書
【補正対象項目名】０１０４
【補正方法】変更
【補正の内容】
【０１０４】
浄化リチウム塩溶液精製モジュールは、キレート樹脂イオン交換カラムを備え、浄化リチウム塩溶液を精製するために使用される。キレート樹脂イオン交換カラムには、キレート樹脂が充填されている。キレート樹脂イオン交換カラムは、トリプルカラム（Ａ／Ｂ／Ｃ）モードを採用しており、カラムＡとカラムＢは直列に動作し、カラムＣは非直結再生用であり、カラムＡは一次カラム、カラムＢは二次カラムであってセキュアカラムとして機能する。カラムＡが吸着により飽和すると、カラムＢが上昇して一次カラムとして機能し、カラムＣがカラムＢと接続されて二次カラムとして機能する。キレート樹脂イオン交換カラムは、常にＡ→Ｂ、Ｂ→Ｃ、Ｃ→Ａの直列動作モードを用い、Ca2+（１ｐｐｍ以下）、Mg2+（１ｐｐｍ以下）、Fe2+（１ｐｐｍ以下）、Mn2+（１ｐｐｍ以下）、Zn2+（１ｐｐｍ以下）、Al3+（１ｐｐｍ以下）を含有する、不純物が除去されて精製されたリチウム塩溶液を確保する。 
【手続補正１５】
【補正対象書類名】明細書
【補正対象項目名】０１１４
【補正方法】変更
【補正の内容】
【０１１４】
高純度グレード水酸化リチウム生成サブシステムは、順番に接続された、溶解タンクと、フィルタと、ＤＴＢ冷却・結晶化装置又はＯＳＬＯ冷却・結晶化装置とを備えている。フィルタは、ステンレス製の微多孔スティックフィルタ、チタン製の微多孔フィルタ及びキャンドルフィルタのいずれかであってよい。ＤＴＢ冷却・結晶化装置又はＯＳＬＯ冷却・結晶化装置は、飽和水酸化リチウム溶液のろ液を冷却・結晶化するために使用される。ＤＴＢ結晶化装置又はＯＳＬＯ結晶化装置のバックステージに真空フラッシュ室を追加し、予冷・結晶化を行うことで、結晶化装置の熱交換器のスケーリングを効果的に低減し、装置を長時間安定して連続運転させることができる。 
【手続補正１６】
【補正対象書類名】明細書
【補正対象項目名】０１３４
【補正方法】変更
【補正の内容】
【０１３４】
蒸発室を７５℃に制御したＭＶＲ蒸発・濃縮・結晶化装置を用いて、濃度１．５ｍｏｌ／Ｌの水酸化リチウム溶液を蒸発・濃縮・結晶化させ、結晶成長・保持時間を４時間として結晶を分離させることで、水酸化リチウム懸濁液を得た。ＭＶＲ蒸発・濃縮・結晶化装置から排出された水酸化リチウム懸濁液を、ＯＳＬＯ結晶化装置に供給し、結晶化温度を３５℃、結晶成長・保持時間を３時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表１−２を参照されたい。 
【手続補正１７】
【補正対象書類名】明細書
【補正対象項目名】０１３９
【補正方法】変更
【補正の内容】
【０１３９】
上記工程（Ｃ）で得られた高純度グレードの水酸化リチウム湿潤体を純水に溶解させ、導電率３８０ｍｓ／ｃｍの水酸化リチウム溶液を生成した。そして、当該水酸化リチウム溶液をキャンドルフィルタでろ過してろ液を得、当該ろ液を第１炭化反応装置に供給し、速度を６０ｒｐｍに制御して攪拌した。攪拌しながら二酸化炭素を第１炭化反応装置に導入して炭化反応を生じさせ、反応システムの導電率が毎分４ｍｓ／ｃｍの速度で低下するように二酸化炭素の流量を制御した。導電率が１５０ｍｓ／ｃｍまで低下したときに、対応する制御弁を自動的にオフにし、二酸化炭素の導入を停止させた。３０分間の連続攪拌により反応させて液体を得た後、当該液体について固液分離、純水洗浄、乾燥、スクリーニング、パッケージングを行うことで、高純度グレードの炭酸リチウムを得た。 
【手続補正１８】
【補正対象書類名】明細書
【補正対象項目名】０１６２
【補正方法】変更
【補正の内容】
【０１６２】
高純度グレードの水酸化リチウム湿潤体を、上記工程で得られた許容内の炭化母液に溶解させることで、導電率３００ｍｓ／ｃｍの水酸化リチウム溶液を生成した。そして、当該水酸化リチウム溶液をバッグフィルタでろ過することでろ液を得、当該ろ液を第１炭化反応装置に供給し、速度を４０ｒｐｍに制御して攪拌した。攪拌しながら二酸化炭素を第１炭化反応装置に導入して炭化反応を生じさせ、反応システムの導電率が毎分７ｍｓ／ｃｍの速度で低下するように二酸化炭素の流量を制御した。導電率が１５０ｍｓ／ｃｍまで低下したときに、対応する制御弁を自動的にオフにし、二酸化炭素の導入を停止させた。２０分間の連続攪拌により反応させて液体を得た後、当該液体について固液分離、純水洗浄、乾燥、スクリーニング、パッケージングを行うことで、高純度グレードの炭酸リチウムを得た。 
【手続補正１９】
【補正対象書類名】明細書
【補正対象項目名】０１７３
【補正方法】変更
【補正の内容】
【０１７３】
表３−１に示す高不純度リチウム源について、塩酸の添加によりｐＨ値を６．５に調整し、ＰＥ微多孔管フィルタでろ過してろ液を得た。当該ろ液を、H2Mn2O4イオン交換吸着剤を含む吸着器に圧送し、リチウムを選択的に吸着させた。イオン交換吸着剤を吸着させてリチウムを飽和させた後、含まれるかん水を吸着剤の４倍の体積の水で洗浄し、含まれる液体を排出した。そして、高不純度リチウム源を、濃度０．４ｍｏｌ／Ｌかつ吸着剤の１．５倍の体積の希塩酸で０．５時間周期的に脱離させることで、Li+（２．５ｇ／Ｌ）、Na+（０．０５ｇ／Ｌ）、K+（０．００５ｇ／Ｌ）、Ca2+（０．００８ｇ／Ｌ）、Mg2+（０．００５ｇ／Ｌ）,B（０．００５ｇ／Ｌ）を含有しかつｐＨ２の塩化リチウム脱離液を得た。当該塩化リチウム脱離液に水酸化ナトリウムを添加してｐＨ値を９に調整したものを、セラミックフィルタでろ過してろ液を得た。当該ろ液を三段逆浸透・電気透析結合エンリッチ・濃縮装置でエンリッチ・濃縮し、リチウムリッチ溶液及び脱塩生産水を得た。当該リチウムリッチ溶液は、Li+（２０ｇ／Ｌ）、Ca2+（０．０１６ｇ／Ｌ）、Mg2+（０．０１ｇ／Ｌ）、Mn2+（０．００２ｇ／）Ｌ、Fe3+（０．００１ｇ／Ｌ）、B（０．００１ｇ／Ｌ）を含有しかつｐＨ９であった。脱塩生産水を再利用し、吸着器の洗浄を行った。濃度２８０ｇ／Ｌの炭酸ナトリウム溶液をリチウムリッチ溶液に添加し、炭酸ナトリウム過剰量を０．３５ｇ／Ｌに制御して、カルシウムを除去し、５０℃の温度で３０分間リチウムリッチ溶液と反応させ、さらに、水酸化リチウムでリチウムリッチ溶液のｐＨを１０．５に調整した後、上記温度で３０分間反応させた。その後、ろ過精度０．１μｍの微多孔フィルタでリチウムリッチ溶液をろ過することで、Li+（２０ｇ／Ｌ）、Ca2+（１０ｐｐｍ）、Mg2+（１ｐｐｍ）、Mn2+（５ｐｐｍ）、Fe3+（１ｐｐｍ）、SO42-（０．９ｇ／Ｌ）、Cl-（１０３ｇ／Ｌ）、B（０．００１ｇ／Ｌ）を含有しかつｐＨ１０．５の浄化リチウム塩溶液を得た。 
【手続補正２０】
【補正対象書類名】明細書
【補正対象項目名】０１８０
【補正方法】変更
【補正の内容】
【０１８０】
蒸発室を８０℃に制御したＭＶＲ蒸発・濃縮・結晶化装置を用いて、濃度３．５ｍｏｌ／Ｌの水酸化リチウム溶液を蒸発・濃縮・結晶化させ、結晶成長・保持時間を３時間として結晶を分離させることで、水酸化リチウム懸濁液を得た。ＭＶＲ蒸発・濃縮・結晶化装置から排出された水酸化リチウム懸濁液を、ＯＳＬＯ結晶化装置に供給し、結晶化温度を４０℃、結晶成長・保持時間を４時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表３−２を参照されたい。 
【手続補正２１】
【補正対象書類名】明細書
【補正対象項目名】０１８３
【補正方法】変更
【補正の内容】
【０１８３】
工程（Ｂ）で得られた水酸化リチウム湿潤細粒を加熱し、上記工程で得られた結晶化母液に溶解させ、９５℃の飽和溶液を生成した。当該飽和溶液をろ過してろ液を得、当該ろ液を真空度−０．０８ＭＰａに制御した真空フラッシュ室に供給し、結晶化を行った。フラッシュ蒸発により生成された凝縮水は、システムに戻した。水酸化リチウム溶液を、真空フラッシュ室で７０℃まで予冷した後、ＯＳＬＯ結晶化装置に供給し、冷却・結晶化温度を３３℃、結晶成長・保持時間を５時間として冷却・結晶化を行い、水酸化リチウム懸濁液を得た。当該懸濁液の固液比は１２％であった。得られた水酸化リチウム懸濁液について固液分離及び純水洗浄を行うことで、高純度グレードの水酸化リチウム湿潤体と結晶化母液とを得た。そして、高純度グレードの水酸化リチウム湿潤体について乾燥・スクリーニングを行うことで、純度９９．９９％を超える高純度グレードの水酸化リチウムを得た。 
【手続補正２２】
【補正対象書類名】明細書
【補正対象項目名】０１８５
【補正方法】変更
【補正の内容】
【０１８５】
得られた高純度グレードの水酸化リチウム湿潤体を純水に溶解させ、導電率３３０ｍｓ／ｃｍの水酸化リチウム溶液を生成した。そして、当該水酸化リチウム溶液をバッグフィルタでろ過してろ液を得、当該ろ液を第１炭化反応装置に供給し、速度を６０ｒｐｍに制御して攪拌した。攪拌しながら二酸化炭素を第１炭化反応装置に導入して炭化反応を生じさせ、反応システムの導電率が毎分３ｍｓ／ｃｍの速度で低下するように二酸化炭素の流量を制御した。導電率が１２０ｍｓ／ｃｍまで低下したときに、対応する制御弁を自動的にオフにし、二酸化炭素の導入を停止させた。２０分間の連続攪拌により反応させて液体を得た後、当該液体について固液分離、純水洗浄、乾燥、スクリーニング、パッケージングを行うことで、高純度グレードの炭酸リチウムを得た。 
【手続補正２３】
【補正対象書類名】明細書
【補正対象項目名】０２０４
【補正方法】変更
【補正の内容】
【０２０４】
蒸発室を８０℃に制御したＭＶＲ蒸発・濃縮・結晶化装置を用いて、濃度１．８ｍｏｌ／Ｌの水酸化リチウム溶液を蒸発・濃縮・結晶化させ、結晶成長・保持時間を３．５時間として結晶を分離させることで、水酸化リチウム懸濁液を得た。ＭＶＲ蒸発・濃縮・結晶化装置から排出された水酸化リチウム懸濁液を、ＯＳＬＯ結晶化装置に供給し、結晶化温度を４０℃、結晶成長・保持時間を４時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表４−２を参照されたい。 
【手続補正２４】
【補正対象書類名】明細書
【補正対象項目名】０２０９
【補正方法】変更
【補正の内容】
【０２０９】
高純度グレードの水酸化リチウム湿潤体を、上記工程で分離により得られた許容内の炭化母液に溶解させることで、導電率３５０ｍｓ／ｃｍの水酸化リチウム溶液を生成した。そして、当該水酸化リチウム溶液をステンレス製微多孔フィルタでろ過してろ液を得、当該ろ液を第１炭化反応装置に供給し、速度を６０ｒｐｍに制御して攪拌した。攪拌しながら二酸化炭素を第１炭化反応装置に導入して炭化反応を生じさせ、反応システムの導電率が毎分７ｍｓ／ｃｍの速度で低下するように二酸化炭素の流量を制御した。導電率が１００ｍｓ／ｃｍまで低下したときに、対応する制御弁を自動的にオフにし、二酸化炭素の導入を停止させた。２０分間の連続攪拌により反応させて液体を得た後、当該液体について固液分離、純水洗浄、乾燥、スクリーニング、パッケージングを行うことで、高純度グレードの炭酸リチウムを得た。 
【手続補正２５】
【補正対象書類名】明細書
【補正対象項目名】０２２９
【補正方法】変更
【補正の内容】
【０２２９】
蒸発室を８０℃に制御したＭＶＲ蒸発・濃縮・結晶化装置を用いて、濃度３．０ｍｏｌ／Ｌの水酸化リチウム溶液を蒸発・濃縮・結晶化させ、結晶成長・保持時間を４時間として結晶を分離させることで、水酸化リチウム懸濁液を得た。ＭＶＲ蒸発・濃縮・結晶化装置から排出された水酸化リチウム懸濁液を、ＯＳＬＯ結晶化装置に供給し、結晶化温度を３５℃、結晶成長・保持時間を４時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表５−２を参照されたい。 
【手続補正２６】
【補正対象書類名】明細書
【補正対象項目名】０２３４
【補正方法】変更
【補正の内容】
【０２３４】
高純度グレードの水酸化リチウム湿潤体を、上記工程で得られた許容内の炭化母液に溶解させ、導電率３００ｍｓ／ｃｍの水酸化リチウム溶液を生成した。そして、当該水酸化リチウム溶液をバッグフィルタでろ過してろ液を得、当該ろ液を第１炭化反応装置に供給し、速度を５０ｒｐｍに制御して攪拌した。攪拌しながら二酸化炭素を第１炭化反応装置に導入して炭化反応を生じさせ、反応システムの導電率が毎分５ｍｓ／ｃｍの速度で低下するように二酸化炭素の流量を制御した。導電率が１００ｍｓ／ｃｍまで低下したときに、対応する制御弁を自動的にオフにし、二酸化炭素の導入を停止させた。３０分間の連続攪拌により反応させて液体を得た後、当該液体について固液分離、純水洗浄、乾燥、スクリーニング、パッケージングを行うことで、高純度グレードの炭酸リチウムを得た。分離により得られた許容内の炭化母液は、水酸化リチウム湿潤細粒の溶解のために戻し、許容外の炭化母液は、次のバッテリーグレードの炭酸リチウムの生成工程に進めた。 
【手続補正２７】
【補正対象書類名】明細書
【補正対象項目名】０２５３
【補正方法】変更
【補正の内容】
【０２５３】
蒸発室を７５℃に制御したＭＶＲ蒸発・濃縮・結晶化装置を用いて、濃度３．３ｍｏｌ／Ｌの水酸化リチウム溶液を蒸発・濃縮・結晶化させ、結晶成長・保持時間を３時間として結晶を分離させることで、水酸化リチウム懸濁液を得た。ＭＶＲ蒸発・濃縮・結晶化装置から排出された水酸化リチウム懸濁液を、ＯＳＬＯ結晶化装置に供給し、結晶化温度を４０℃、結晶成長・保持時間を４時間に制御して、連続的に冷却・結晶化を行い、固液分離・洗浄をして水酸化リチウム湿潤細粒を得た。水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表６−２を参照されたい。 
【手続補正２８】
【補正対象書類名】明細書
【補正対象項目名】０２５８
【補正方法】変更
【補正の内容】
【０２５８】
高純度グレードの水酸化リチウム湿潤体を、上記工程で得られた許容内の炭化母液に溶解させ、導電率３８０ｍｓ／ｃｍの水酸化リチウム溶液を生成した。そして、当該水酸化リチウム溶液をバッグフィルタでろ過してろ液を得、当該ろ液を第１炭化反応装置に供給し、速度を５０ｒｐｍに制御して攪拌した。攪拌しながら二酸化炭素を第１炭化反応装置に導入して炭化反応を生じさせ、反応システムの導電率が毎分４ｍｓ／ｃｍの速度で低下するように二酸化炭素の流量を制御した。導電率が１００ｍｓ／ｃｍまで低下したときに、対応する制御弁を自動的にオフにし、二酸化炭素の導入を停止させた。２０〜３０分間の連続攪拌により反応させて液体を得た後、当該液体について固液分離、純水洗浄、乾燥、スクリーニング、パッケージングを行うことで、高純度グレードの炭酸リチウムを得た。 
【手続補正２９】
【補正対象書類名】明細書
【補正対象項目名】０２７６
【補正方法】変更
【補正の内容】
【０２７６】
蒸発室を８０℃に制御したＭＶＲ蒸発・濃縮・結晶化装置を用いて、濃度３．０ｍｏｌ／Ｌの水酸化リチウム溶液を蒸発・濃縮・結晶化させ、結晶成長・保持時間を３時間として結晶を分離させることで、水酸化リチウム懸濁液を得た。ＭＶＲ蒸発・濃縮・結晶化装置から排出された水酸化リチウム懸濁液を、ＯＳＬＯ結晶化装置に供給し、結晶化温度を４０℃、結晶成長・保持時間を４時間に制御して、連続的に冷却・結晶化を行い、固液分離・洗浄をして水酸化リチウム湿潤細粒を得た。得られた水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表７−２を参照されたい。 
【手続補正３０】
【補正対象書類名】明細書
【補正対象項目名】０２８１
【補正方法】変更
【補正の内容】
【０２８１】
高純度グレードの水酸化リチウム湿潤体を、上記工程で得られた許容内の炭化母液に溶解させることで、導電率３３０ｍｓ／ｃｍの水酸化リチウム溶液を生成した。そして、当該水酸化リチウム溶液をステンレス製微多孔フィルタでろ過することでろ液を得、当該ろ液を第１炭化反応装置に供給し、速度を８０ｒｐｍに制御して攪拌した。攪拌しながら二酸化炭素を第１炭化反応装置に導入して炭化反応を生じさせ、反応システムの導電率が毎分７ｍｓ／ｃｍの速度で低下するように二酸化炭素の流量を制御した。導電率が１２０ｍｓ／ｃｍまで低下したときに、対応する制御弁を自動的にオフにし、二酸化炭素の導入を停止させた。３０分間の連続攪拌により反応させて液体を得た後、当該液体について固液分離、純水洗浄、乾燥、スクリーニング、パッケージングを行うことで、高純度グレードの炭酸リチウムを得た。 
【手続補正３１】
【補正対象書類名】明細書
【補正対象項目名】０２９９
【補正方法】変更
【補正の内容】
【０２９９】
蒸発室を７５℃に制御したＭＶＲ蒸発・濃縮・結晶化装置を用いて、濃度２ｍｏｌ／Ｌの水酸化リチウム溶液を蒸発・濃縮・結晶化させ、結晶成長・保持時間を３時間として結晶を分離させることで、水酸化リチウム懸濁液を得た。ＭＶＲ蒸発・濃縮・結晶化装置から排出された水酸化リチウム懸濁液を、ＯＳＬＯ結晶化装置に供給し、結晶化温度を３５℃、結晶成長・保持時間を４時間に制御して、連続的に冷却・結晶化を行い、固液分離・洗浄をして水酸化リチウム湿潤細粒を得た。得られた水酸化リチウム湿潤細粒について乾燥・粉砕・減磁を行うことで、バッテリーグレードの水酸化リチウムを得た。ＭＶＲ蒸発・濃縮・結晶化装置は、後続のバッテリーグレードの炭酸リチウムの生成のため、許容外の高不純度母液を排出した。得られたバッテリーグレードの水酸化リチウムは、GB/T8766-2013におけるLiOH・H2O-D1の要件を満たすものであった。当該バッテリーグレードの水酸化リチウムの質量については、表８−２を参照されたい。 
【手続補正３２】
【補正対象書類名】明細書
【補正対象項目名】０３０４
【補正方法】変更
【補正の内容】
【０３０４】
高純度グレードの水酸化リチウム湿潤体を蒸発凝縮水に溶解させることで、導電率３８０ｍｓ／ｃｍの水酸化リチウム溶液を生成した。そして、当該水酸化リチウム溶液をキャンドルフィルタでろ過することでろ液を得、当該ろ液を第１炭化反応装置に供給し、速度を８０ｒｐｍに制御して攪拌した。攪拌しながら二酸化炭素を第１炭化反応装置に導入して炭化反応を生じさせ、反応システムの導電率が毎分３ｍｓ／ｃｍの速度で低下するように二酸化炭素の流量を制御した。導電率が１５０ｍｓ／ｃｍまで低下したときに、対応する制御弁を自動的にオフにし、二酸化炭素の導入を停止させた。３０分間の連続攪拌により反応させて液体を得た後、当該液体について固液分離、純水洗浄、乾燥、スクリーニング、パッケージングを行うことで、高純度グレードの炭酸リチウムを得た。 
【手続補正３３】
【補正対象書類名】明細書
【補正対象項目名】０３１１
【補正方法】変更
【補正の内容】
【０３１１】
＜実施例９＞
実施例１と同様の工程を行うことで、Li+（２０ｇ／Ｌ）、Ca3+（１ｐｐｍ以下）、Mg3+（１ｐｐｍ以下）、Fe3+（１ｐｐｍ以下）、Mn3+（１ｐｐｍ以下）、SO42-（０．８５ｇ／Ｌ）、Cl-（１０３ｇ／Ｌ）、B（５ｐｐｍ以下）を含有しかつｐＨ８の精製リチウム塩溶液を得た。当該精製リチウム塩溶液から直接的に、バッテリーグレードの炭酸リチウムを生成した。 
【手続補正３４】
【補正対象書類名】明細書
【補正対象項目名】０３１２
【補正方法】変更
【補正の内容】
【０３１２】
Li+（２０ｇ／Ｌ）、Ca2+（１ｐｐｍ以下）、Mg2+（１ｐｐｍ以下）、Fe3+（１ｐｐｍ以下）、Mn2+（１ｐｐｍ以下）、SO42-（０．８５ｇ／Ｌ）、Cl-（１０３ｇ／Ｌ）、B（５ｐｐｍ以下）を含有しかつｐＨ８の精製リチウム塩溶液と、濃度３００ｇ／Ｌの炭酸ナトリウム溶液とを、沈殿反応のため、連続結晶化反応装置に同時に添加した。反応システムの温度を９５℃に制御した。反応システムに入るときの瞬間Li濃度が７ｇ／Ｌに維持されかつ炭酸ナトリウム濃度が６５ｇ／Ｌに維持されるように、炭酸ナトリウム溶液及び精製リチウム塩溶液の供給速度を制御した。連続供給において、炭酸リチウムスラリーは、連続して分離されて増粘機に送られ、固形分濃度２０％となった。当該炭酸リチウムスラリーについて遠心分離機での分離及び洗浄を行うことで、炭酸リチウム湿潤細粒及びリチウム沈殿母液を得た。得られた炭酸リチウム湿潤細粒を、６０℃の純水に１：３の固液比で添加して調整・攪拌洗浄を行った後、固液分離・乾燥・粉砕・減磁を行うことで、バッテリーグレードの炭酸リチウムを得た。攪拌洗浄用の水は、炭酸ナトリウムの溶解に再利用した。実施例９で得られたバッテリーグレードの炭酸リチウムは、GB/T8766-2013の要件を満たしており、その質量を表９−１に示す。
【国際調査報告】
2021507864.tif 000042
2021507864.tif 000043
2021507864.tif 000044
2021507864.tif 000045